(57)【要約】  本発明は、一般式Ｉ［前記式中、Ｒ１は、水素、場合により置換した及び／又は場合により異種原子を含有する、アルキル、アルケニル、又はアルキニル、又は場合より置換したシクロアルキル、シクロアルケニル、ヘテロシクロアルキル、アリール又はヘテロアリールを表し、Ｒ２は、Ｒ１に独立してＲ１の意味合い又はＮＲ４Ｒ５を表し、Ｒ４、Ｒ５は、相互に独立して、かつＲ１に独立して、Ｒ１の意味合い又はＣＯＲ６を表し、Ａは、ＣＮ、ＣＯＲ７、ＣＯＯＲ７、又はＣＯＮＲ７Ｒ８を表し、Ｒ６、Ｒ７、Ｒ８は、相互に独立して、かつＲ１に独立して、Ｒ１の意味合いを表し、ｎは、１、２、３又は４の値を表し、Ｒ３は、ｎが１の場合に：水素、場合により置換した及び／又は場合により異種原子を含有する、アルキル、アルケニル、又はアルキニル、又は場合より置換したシクロアルキル、シクロアルケニル、又はヘテロシクロアルキルを有し、ｎが１でない場合に：ｎ価の脂肪族又は脂環式残基を表し、係る残基は場合により異種原子を含有してよい］のピリジンジオン誘導体及び場合によりその互変異性体の、有機材料を光の損傷性の作用から保護するための使用、光の損傷性の作用から保護する量の少なくとも１つの係る一般式Ｉのピリジンジオン誘導体及び少なくとも１つの有機材料を含有する組成物、及び前記式Ｉのピリジンジオン誘導体に関する。
2007532604.tif 000002
【特許請求の範囲】
【請求項１】
一般式Ｉ
【化１】
2007532604.tif 000046
［前記式中、
Ｒ１は、水素、場合により置換した及び／又は場合により異種原子を含有する、アルキル、アルケニル、又はアルキニル、又は場合より置換したシクロアルキル、シクロアルケニル、ヘテロシクロアルキル、アリール又はヘテロアリールを表し、
Ｒ２は、Ｒ１に独立してＲ１の意味合い又はＮＲ４Ｒ５を表し、
Ｒ４、Ｒ５は、相互に独立して、かつＲ１に独立して、Ｒ１の意味合い又はＣＯＲ６を表し、
Ａは、ＣＮ、ＣＯＲ７、ＣＯＯＲ７、又はＣＯＮＲ７Ｒ８を表し、
Ｒ６、Ｒ７、Ｒ８は、相互に独立して、かつＲ１に独立して、Ｒ１の意味合いを表し、
ｎは、１、２、３又は４の値を表し、
かつ
Ｒ３は、ｎが１の場合に：
水素、場合により置換した及び／又は場合により異種原子を含有する、アルキル、アルケニル、又はアルキニル、又は場合より置換したシクロアルキル、シクロアルケニル、又はヘテロシクロアルキルを表し、
ｎが１でない場合に：
ｎ価の脂肪族又は脂環式残基を表し、係る残基は場合により異種原子を含有してよい］
のピリジンジオン誘導体及び場合によりその互変異性体の、有機材料を光の損傷性の作用から保護するための使用。
【請求項２】
請求項１記載の使用であって、前記式中、以下を表す：
Ｒ１は、水素、
Ｃ１〜Ｃ３０−アルキルであって、この炭素鎖は、１つ又は複数の隣接していない基であって、−Ｏ−、−Ｓ−、−ＮＺ１−、−ＣＯ−、及び−ＳＯ２−から選択された基により中断されていてよく、かつ／又は場合により１回又は複数回同一又は相違する残基であって、シアノ、アミノ、ヒドロキシ、ハロゲン、カルボキシル、Ｃ１〜Ｃ１８−アルコキシカルボニル、Ｃ１〜Ｃ１８−アルカノイルオキシ、アリール、ヘテロシクロアルキル、及びヘテロアリールからなるグループから選択された残基により置換されているＣ１〜Ｃ３０−アルキル、その際このアリール基、ヘテロシクロアルキル基、及びヘテロアリール基は非置換であるか又は１つ又は複数の置換基を有し、前記基は相互に独立して、Ｃ１〜Ｃ１８−アルキル及びＣ１〜Ｃ６−アルコキシからなるグループから選択される、
Ｃ５〜Ｃ８−シクロアルキル又は５〜８員環のヘテロシクロアルキルであって、非置換であるか又は１つ又は複数のＣ１〜Ｃ６−アルキル基を有するＣ５〜Ｃ８−シクロアルキル又は５〜８員環のヘテロシクロアルキル、
又は
アリール又はヘテロアリールであって、非置換であるか又は１つ又は複数の残基を有し、前記残基が相互に独立して、Ｃ１〜Ｃ１８−アルキル、Ｃ１〜Ｃ６−アルコキシ、シアノ、ＣＯＮＺ２Ｚ３及びＣＯ２Ｚ４からなるグループから選択されているアリール又はヘテロアリール、
Ｒ２は、Ｒ１に独立して、Ｒ１の意味合い又はＮＲ４Ｒ５、
Ｒ４、Ｒ５は、相互に独立して、かつＲ１に独立してＲ１の意味合い又はＣＯＲ６、
Ａは、ＣＮ、ＣＯＲ７、ＣＯＯＲ７、又はＣＯＮＲ７Ｒ８、
Ｒ６、Ｒ７、Ｒ８は、相互に独立して、かつＲ１に独立してＲ１の意味合い
ｎは、１、２、３、又は４の値、
及び
Ｒ３は、ｎが１である場合に：
水素、
Ｃ１〜Ｃ３０−アルキルであって、この炭素鎖は、１つ又は複数の隣接していない基であって、−Ｏ−、−Ｓ−、−ＮＺ５−、−ＣＯ−、及び−ＳＯ２−から選択された基により中断されていてよく、かつ／又は場合により１回又は複数回同一又は相違する残基であって、シアノ、アミノ、ヒドロキシ、ハロゲン、カルボキシル、Ｃ１〜Ｃ１８−アルコキシカルボニル、Ｃ１〜Ｃ１８−アルカノイルオキシ、アリール、ヘテロシクロアルキル、及びヘテロアリールからなるグループから選択された残基により置換されているＣ１〜Ｃ３０−アルキル、その際このアリール基、ヘテロシクロアルキル基、及びヘテロアリール基は非置換であるか又は１つ又は複数の置換基を有し、前記基は相互に独立して、Ｃ１〜Ｃ１８−アルキル及びＣ１〜Ｃ６−アルコキシからなるグループから選択される、
又は
Ｃ５〜Ｃ８−シクロアルキル又は５〜８員環のヘテロシクロアルキルであって、非置換であるか又は１つ又は複数のＣ１〜Ｃ６−アルキル基を有するＣ５〜Ｃ８−シクロアルキル又は５〜８員環のヘテロシクロアルキル、
ｎが１でない場合に：
ｎ価のＣ２〜Ｃ３０−アルキルであって、この炭素鎖は、１つ又は複数の隣接していない基であって、−Ｏ−、−Ｓ−、−ＮＺ６−、−ＣＯ−、及び−ＳＯ２−から選択された基により中断されていてよいｎ価のＣ２〜Ｃ３０−アルキル、
又は
ｎ価のＣ５〜Ｃ８−シクロアルキル又はｎ価の５〜８員環のヘテロシクロアルキルであって、非置換であるか又は１つ又は複数のＣ１〜Ｃ６−アルキル基を有するｎ価のＣ５〜Ｃ８−シクロアルキル又はｎ価の５〜８員環のヘテロシクロアルキル、
その際Ｚ１、Ｚ２、Ｚ３、Ｚ４、Ｚ５及びＺ６は、そのつど相互に独立して、水素、Ｃ１〜Ｃ１８−アルキル、アリール、又はヘテロアリールであり、その際アリール及びヘテロアリールはそのつど非置換であるか、又は１つ又は複数の置換基を有し、前記基は、Ｃ１〜Ｃ６−アルキル、Ｃ１〜Ｃ６−アルコキシ、ヒドロキシ、カルボキシル、及びシアノからなるグループから選択されている、請求項１記載の使用。
【請求項３】
請求項１記載の使用であって、前記式中、以下を表す：
Ｒ１は、水素、
Ｃ１〜Ｃ１５−アルキルであって、この炭素鎖は、１つ又は複数の隣接していない基であって、−Ｏ−、−ＮＺ１−、及び−ＣＯ−から選択された基により中断されていてよく、かつ／又は場合により１回又は複数回同一又は相違する残基であって、シアノ、アミノ、ヒドロキシ、ハロゲン、カルボキシル、Ｃ１〜Ｃ６−アルコキシカルボニル、Ｃ１〜Ｃ６−アルカノイルオキシ、及びアリールからなるグループから選択された残基により置換されているＣ１〜Ｃ１５−アルキル、その際このアリール基は非置換であるか又は１つ又は複数の置換基を有し、前記基は相互に独立して、Ｃ１〜Ｃ６−アルキル及びＣ１〜Ｃ６−アルコキシからなるグループから選択される、
非置換であるか又は１つ又は複数のＣ１〜Ｃ６−アルキル基を有する、シクロペンチル又はシクロヘキシル、
非置換であるか又は１つ又は複数のＣ１〜Ｃ６−アルキル基を有するピペリジニル、
又は
フェニルであって、非置換であるか又は１つ又は複数の残基を有し、前記残基が相互に独立して、Ｃ１〜Ｃ６−アルキル、Ｃ１〜Ｃ６−アルコキシ、シアノ、ＣＯＮＺ２Ｚ３及びＣＯ２Ｚ４からなるグループから選択されているフェニル、
Ｒ２は、Ｒ１に独立して、Ｒ１の意味合い又はＮＲ４Ｒ５、
Ｒ４、Ｒ５は、相互に独立して、かつＲ１に独立してＲ１の意味合い又はＣＯＲ６、
Ａは、ＣＮ、ＣＯＲ７、ＣＯＯＲ７、又はＣＯＮＲ７Ｒ８、
Ｒ６、Ｒ７、Ｒ８は、相互に独立して、かつＲ１に独立してＲ１の意味合い
ｎは、１、２、３、又は４の値、
及び
Ｒ３は、ｎが１である場合に：
水素、
Ｃ１〜Ｃ１５−アルキルであって、この炭素鎖は、１つ又は複数の隣接していない基であって、−Ｏ−、−ＮＺ５−、及び−ＣＯ−から選択された基により中断されていてよく、かつ／又は場合により１回又は複数回同一又は相違する残基であって、シアノ、アミノ、ヒドロキシ、ハロゲン、カルボキシル、Ｃ１〜Ｃ６−アルコキシカルボニル、Ｃ１〜Ｃ６−アルカノイルオキシ、及びアリールからなるグループから選択された残基により置換されているＣ１〜Ｃ１５−アルキル、その際このアリール基は非置換であるか又は１つ又は複数の置換基を有し、前記基は相互に独立して、Ｃ１〜Ｃ６−アルキル及びＣ１〜Ｃ６−アルコキシからなるグループから選択される、
非置換であるか又は１つ又は複数のＣ１〜Ｃ６−アルキル基を有する、シクロペンチル又はシクロヘキシル、
又は
非置換であるか又は１つ又は複数のＣ１〜Ｃ６−アルキル基を有するピペリジニル、
ｎが１でない場合に：
ｎ価のＣ２〜Ｃ３０−アルキルであって、この炭素鎖は、１つ又は複数の隣接していない基であって、−Ｏ−、−ＮＺ６−、及び−ＣＯ−から選択された基により中断されていてよいｎ価のＣ２〜Ｃ３０−アルキル、
又は
ｎ価のＣ５〜Ｃ８−シクロアルキル又はｎ価の５〜８員環のヘテロシクロアルキルであって、非置換であるか又は１つ又は複数のＣ１〜Ｃ４−アルキル基を有するｎ価のＣ５〜Ｃ８−シクロアルキル又はｎ価の５〜８員環のヘテロシクロアルキル、
その際Ｚ１、Ｚ２、Ｚ３、Ｚ４、Ｚ５及びＺ６は、そのつど相互に独立して、水素、Ｃ１〜Ｃ１８−アルキル、アリール、又はヘテロアリールであり、その際アリール及びヘテロアリールはそのつど非置換であるか、又は１つ又は複数の置換基を有し、前記基は、Ｃ１〜Ｃ６−アルキル、Ｃ１〜Ｃ６−アルコキシ、ヒドロキシ、カルボキシル、及びシアノからなるグループから選択されている、請求項１記載の使用。
【請求項４】
請求項１記載の使用であって、前記式中、以下を表す：
Ｒ１は、水素、
Ｃ１〜Ｃ８−アルキルであって、場合により１回又は複数回同一又は相違する残基であって、ハロゲン及びアリールからなるグループから選択された残基により置換されているＣ１〜Ｃ８−アルキル、その際このアリール基は非置換であるか又は１つ又は複数の置換基を有し、前記基は相互に独立して、Ｃ１〜Ｃ４−アルキル及びＣ１〜Ｃ４−アルコキシからなるグループから選択される、
非置換であるか又は１つ又は複数のＣ１〜Ｃ４−アルキル基を有する、シクロペンチル又はシクロヘキシル、
非置換であるか又は１つ又は複数のＣ１〜Ｃ４−アルキル基を有するピペリジニル、
又は
フェニルであって、非置換であるか又は１つ又は複数の残基を有し、前記残基が相互に独立して、Ｃ１〜Ｃ４−アルキル、Ｃ１〜Ｃ４−アルコキシ、及びシアノからなるグループから選択されているフェニル、
Ｒ２は、Ｒ１に独立して、Ｒ１の意味合い又はＮＲ４Ｒ５、
Ｒ４、Ｒ５は、相互に独立して、かつＲ１に独立してＲ１の意味合い又はＣＯＲ６、
Ａは、ＣＮ
Ｒ６は、Ｒ１に独立して、Ｒ１の意味合い、
ｎは、１、２、３、又は４の値、
及び
Ｒ３は、ｎが１である場合に：
水素、
Ｃ１〜Ｃ８−アルキルであって、この炭素鎖は、１つ又は複数の隣接していない基であって、−Ｏ−、−ＮＺ５−、及び−ＣＯ−から選択された基により中断されていてよく、かつ／又は場合により１回又は複数回同一又は相違する残基であって、ヒドロキシ、ハロゲン、カルボキシル、Ｃ１〜Ｃ６−アルコキシカルボニル、Ｃ１〜Ｃ６−アルカノイルオキシ、及びアリールからなるグループから選択された残基により置換されているＣ１〜Ｃ８−アルキル、その際このアリール基は非置換であるか又は１つ又は複数の置換基を有し、前記基は相互に独立して、Ｃ１〜Ｃ４−アルキル及びＣ１〜Ｃ４−アルコキシからなるグループから選択される、
非置換であるか又は１つ又は複数のＣ１〜Ｃ４−アルキル基を有する、シクロペンチル又はシクロヘキシル、
又は
非置換であるか又は１つ又は複数のＣ１〜Ｃ４−アルキル基を有するピペリジニル、
ｎが１でない場合に：
ｎ価のＣ２〜Ｃ１２−アルキルであって、この炭素鎖は、１つ又は複数の隣接していない基であって、−Ｏ−及び−ＮＺ６−から選択された基により中断されていてよいｎ価のＣ２〜Ｃ１２−アルキル、
非置換であるか又は１つ又は複数のＣ１〜Ｃ４−アルキル基を有する、ｎ価のシクロペンチル又はｎ価のシクロヘキシル、
又は
非置換であるか又は１つ又は複数のＣ１〜Ｃ４−アルキル基を有する、ｎ価の５〜８員環のヘテロシクロアルキル、
その際、Ｚ５及びＺ６は、水素又はＣ１〜Ｃ６−アルキルである、請求項１記載の使用。
【請求項５】
請求項１記載の使用であって、前記式中、以下を表す：
Ｒ１は、水素、
Ｃ１〜Ｃ４−アルキル、部分的にフッ素化又は全フッ素化されたＣ１〜Ｃ４−アルキル、
又は
フェニルであって、非置換であるか又は１つ又は複数の残基を有し、前記残基が相互に独立して、Ｃ１〜Ｃ４−アルキル、Ｃ１〜Ｃ４−アルコキシ、及びシアノからなるグループから選択されているフェニル、
Ｒ２は、Ｒ１に独立して、Ｒ１の意味合い又はＮＲ４Ｒ５、
Ｒ４、Ｒ５は、相互に独立して、かつＲ１に独立してＲ１の意味合い又はＣＯＲ６、
Ａは、ＣＮ
Ｒ６は、Ｒ１に独立して、Ｒ１の意味合い、
ｎは、１、２、３、又は４の値、
及び
Ｒ３は、ｎが１である場合に：
水素、
Ｃ１〜Ｃ８−アルキルであって、この炭素鎖は、基−Ｏ−により中断されていてよく、かつ／又は場合により１回又は複数回同一又は相違する残基であって、ヒドロキシ、フッ素、カルボキシル、Ｃ１〜Ｃ４−アルコキシカルボニル、Ｃ１〜Ｃ４−アルカノイルオキシ、及びアリールからなるグループから選択された残基により置換されているＣ１〜Ｃ８−アルキル、その際このアリール基は非置換であるか又は１つ又は複数の置換基を有し、前記基は相互に独立して、Ｃ１〜Ｃ４−アルキル及びＣ１〜Ｃ４−アルコキシからなるグループから選択される、
非置換であるか又は１つ又は複数のＣ１〜Ｃ４−アルキル基を有する、シクロペンチル又はシクロヘキシル、
又は
非置換であるか又は１つ又は複数のＣ１〜Ｃ４−アルキル基を有するピペリジニル、
ｎが１でない場合に：
ｎ価のＣ２〜Ｃ１２−アルキル、ｎ価のシクロペンチル、ｎ価のシクロヘキシル、又はｎ価のピペリジニルを表し、前記基は非置換であるか又は１つ又は複数のＣ１〜Ｃ４−アルキル基を有する、請求項１記載の使用。
【請求項６】
保護すべき有機材料は、プラスチック、プラスチック分散体、塗料、感光乳剤、感光シート、紙、人間又は動物の皮膚、人間又は動物の毛髪、化粧製品、医薬製品、清浄剤、及び食料品からなるグループから選択されている、請求項１から５までのいずれか１項記載の使用。
【請求項７】
プラスチックの保護のための、請求項６記載の使用。
【請求項８】
紫外光吸収性の層の製造のための、少なくとも１つの請求項１から５までのいずれか１項記載の一般式Ｉのピリジンジオン誘導体の使用。
【請求項９】
前記層が、熱可塑性プラスチックからなる、請求項８記載の使用。
【請求項１０】
前記有機材料が、少なくとも１つの前記一般式Ｉのピリジンジオン誘導体を、前記材料の総質量に対して、０．０１〜１０質量％の量で含有する、請求項１から９までのいずれか１項記載の使用。
【請求項１１】
少なくとも１つの吸収極大を、２８０〜３２０ｎｍの波長範囲に有する、少なくとも１つの更なる光保護剤と一緒での、請求項１から１０までのいずれか１項記載の使用。
【請求項１２】
光の損傷性の作用から保護する量の少なくとも１つの請求項１から５までのいずれか１項記載の一般式Ｉのピリジンジオン誘導体及び少なくとも１つの有機材料を含有する、組成物。
【請求項１３】
請求項１から５までのいずれか１項記載の一般式Ｉのピリジンジオン誘導体及び場合によりその互変異性体。
【発明の詳細な説明】
【技術分野】
【０００１】
発明の詳細な説明
本発明は、光の損傷性の作用からの有機材料の保護のためのピリジンジオン誘導体の使用、光の損傷性の作用から保護する量の少なくとも１つの係るピリジンジオン誘導体及び少なくとも１つの有機材料を含有する組成物、及び係るピリジンジオン誘導体に関する。
【０００２】
生きている及び生きていない有機材料、例えば人間又は動物の皮膚、人間又は動物の毛髪、紙、食料品、香料、化粧品、プラスチック、プラスチック分散体、塗料、感光乳剤、感光シートその他は、多くの場合に、光の損傷性の作用に対して、特に日光中に含有される、紫外（ＵＶ）線の部分に対して感受性である。前記損傷を担うのは、前記ＵＶ線のＵＶＡ部分、即ち３２０〜４００ｎｍの範囲、前記ＵＶ線のＵＶＢ部分、即ち２８０〜３２０ｎｍの範囲、並びにより一層短波である、ＵＶ線の部分であってよい。
【０００３】
この損傷は、通常は前記材料の黄変、変色、亀裂形成又は脆化として現れる。光安定剤にとって重要な使用領域は従って、プラスチックの保護である。プラスチック容器及びプラスチックシートは、例えば大規模で、包装材料として使用される。美的な理由から、４００〜７５０ｎｍの可視可能である波長範囲に高い光透過性を有するプラスチックは、包装材料としてますます重要性を増している。しかしながら、透明な、場合により容易に着色したプラスチックは一般的に、日光中に含有されるＵＶ線の部分に対して透過性であり、従って光の作用下で、包装材料も、またこの包装された製品も改質される。内容物に応じて、前記の包装された内容物のこの負の変化は、例えば、この外観の変更、例えば黄変及び変色、内容物質のこの風味及び／又は香りの変更、及び／又は崩壊を生じる。食料品、香料、化粧品では、この保存性が強力に減少されてよい。包装材のプラスチックに付加した安定剤は、従って、光により誘発された変更の過程に対して、前記プラスチック自体の、また同様にこの包装された製品の、満足のいく保護をもたらすことが望ましい。プラスチックはまた、更に幅を広げて、ガラスとの組み合わせにおいて、複合材料中で使用され、前記複合材料は可視可能である波長範囲において透明である。係る複合系は、例えば、自動車及び建築物の窓ガラスにおいて使用される。増化する規模において、係る自動車窓ガラスは、４００ｎｍを下回る波長範囲にある放射線を吸収することが、例えば前記自動車の内部空間及び乗客をＵＶ線から保護するために望ましい。
【０００４】
公知技術から公知である光安定剤は、一連の欠点を有する。主たる欠点は、たびたびあまりに短い前記保護作用の期間であり、というのは、この公知の光安定剤はしばしば、あまりに短いＵＶ安定性を有するからである。更なる欠点は、様々な公知の光安定剤が、明らかに知覚可能である固有の色合いを、可視可能である波長範囲で有することであり、従って、これらの光安定剤により安定化されたプラスチックは薄く黄色に着色されたように見える。更には、様々な光安定剤は、ＵＶＡ線の長波の部分をフィルター選別することは可能でなく、かつ／又は、この放射線吸収のあまりに少ない効率を有し、即ち、前記安定剤は、あまりに小さな吸光係数を有する。更には、様々な光保護剤は、適用媒体中で十分に溶解性ではない。これにより生じる前記光保護剤の晶析は、前記ポリマーの濁化をもたらす可能性がある。更なる欠点は、前記光安定剤のたびたび粗悪である合成による入手可能性、この不十分な調合可能性、この少ない耐昇華性及び／又はこの少ないマイグレーション堅牢性である。
【０００５】
ピリジンジオン誘導体は既に、染料及び染料予備生成物として公知である。
【０００６】
従って、Ｆ．Ｗｕｅｒｔｈｎｅｒ，Ｓｙｎｔｈｅｓｉｓ  １９９９，Ｎｏ．１２，２１０４−２１１３による刊行物はメロシアニン染料の合成に関し、その際特にまた、５−フェニル−アミノメチレン−１−ブチル−４−メチル−３−シアノ−２，６−ジオキソ−１，２，５，６−テトラヒドロピリジンが言及されている。
【０００７】
刊行物ＷＯ０３／０６３１５１Ａ２には、特に、式
【０００８】
【化１】
2007532604.tif 000003
の互変異性のピリジンジオンの光学記録層中での使用が記載されており、その際この残基Ｒ５及びＲ６は、この刊行物中に開示された実施例１〜５０によれば、例外なく、一価又は二価の芳香族又は複素芳香族基であり、かつＲ１はエチル残基である。
【０００９】
前記の光の損傷性の作用からの有機材料の保護のためのピリジンジオン誘導体の使用は、これに対して、公知技術からこれまでに公知ではない。
【００１０】
依然として、安定剤及び安定剤組成物に関する大きな要求が存在するので、本発明に基づく課題は、安定剤であって、有機材料、例えばプラスチック、プラスチック分散体、塗料、感光乳剤、感光シート、紙、人間又は動物の皮膚、人間又は動物の毛髪、食料品その他の、長期間にわたる保護のためのＵＶ吸収剤に適する安定剤を提供することである。前記安定剤は有利には、ＵＶＡ範囲において、特にまた３６０ｎｍを上回る長波のＵＶＡ範囲においても、高い吸光度で吸収し、光安定性及び／又は熱安定性であり、かつ可視可能である波長範囲においてわずかな固有の色合いを有するだけであることが望ましい。更に前記安定剤は、有利な適用技術の特性を有し、かつ／または容易に製造可能であることが望ましい。
【００１１】
意外にも、一般式Ｉ
【００１２】
【化２】
2007532604.tif 000004
［前記式中、
Ｒ１は、水素、場合により置換した及び／又は場合により異種原子を含有する、アルキル、アルケニル、又はアルキニル、又は場合より置換したシクロアルキル、シクロアルケニル、ヘテロシクロアルキル、アリール又はヘテロアリールを表し、
Ｒ２は、Ｒ１に独立してＲ１の意味合い又はＮＲ４Ｒ５を表し、
Ｒ４、Ｒ５は、相互に独立して、かつＲ１に独立して、Ｒ１の意味合い又はＣＯＲ６を表し、
Ａは、ＣＮ、ＣＯＲ７、ＣＯＯＲ７、又はＣＯＮＲ７Ｒ８を表し、
Ｒ６、Ｒ７、Ｒ８は、相互に独立して、かつＲ１に独立して、Ｒ１の意味合いを表し、
ｎは、１、２、３又は４の値を表し、
Ｒ３は、ｎが１の場合に：
水素、場合により置換した及び／又は場合により異種原子を含有する、アルキル、アルケニル、又はアルキニル、又は場合より置換したシクロアルキル、シクロアルケニル、又はヘテロシクロアルキルを表し、
ｎが１でない場合に：
ｎ価の脂肪族又は脂環式残基を表し、係る残基は場合により異種原子を含有してよい］
のピリジンジオン誘導体及び場合によりその互変異性体の使用が、有機材料を光の損傷性の作用から保護することが見出された。
【００１３】
アルキルには、直鎖の又は分枝したアルキル、例えばメチル、エチル、プロピル、イソプロピル、ｎ−ブチル、イソブチル、ｓｅｃ．−ブチル、ｔｅｒｔ．−ブチル、ｎ−ペンチル、２−ペンチル、２−メチルブチル、３−メチルブチル、１，２−ジメチルプロピル、１，１−ジメチルプロピル、２，２−ジメチルプロピル、１−エチルプロピル、ｎ−ヘキシル、２−ヘキシル、２−メチルペンチル、３−メチルペンチル、４−メチルペンチル、１，２−ジメチルブチル、１，３−ジメチルブチル、２，３−ジメチルブチル、１，１−ジメチルブチル、２，２−ジメチルブチル、３，３−ジメチルブチル、１，１，２−トリメチルプロピル、１，２，２−トリメチルプロピル、１−エチルブチル、２−エチルブチル、１−エチル−２−メチルプロピル、ｎ−ヘプチル、２ーヘプチル、３−ヘプチル、２−エチルペンチル、１−プロピルブチル、ｎ−オクチル、２−エチルヘキシル、２−プロピルヘプチル、１，１，３，３−テトラメチルブチル、ノニル、デシル、ｎ−ウンデシル、ｎ−ドデシル、ｎ−トリデシル、イソトリデシル、ｎ−テトラデシル、ｎ−ヘキサデシル、ｎ−オクタデシル及びｎ−エイコシルが含まれる。
【００１４】
アルキルはまた、この炭素鎖は、１つ又は複数の隣接していない基であって、−Ｏ−、−Ｓ−、−ＮＺ１−又は−ＮＺ５−、−ＣＯ−及び−ＳＯ２−から選択された基により中断されているアルキルをも含み、即ち前記アルキル基は、炭素原子で終端する。Ｚ１又はＺ５はこの際、水素、Ｃ１〜Ｃ１８−アルキル、アリール又はヘテロアリールであり、その際アリール及びヘテロアリールはそのつど非置換であるか又は１つ又は複数の置換基を有し、前記基は、Ｃ１〜Ｃ６−アルキル、Ｃ１〜Ｃ６−アルコキシ、ヒドロキシ、カルボキシル及びシアノからなるグループから選択されている。
【００１５】
アルケニルは、直鎖の及び分枝したアルケニル基を含み、前記基はこの鎖長に独立して、１つ又は複数の二重結合を有してよい。有利には、Ｃ２〜Ｃ２０−アルケニル基、特に有利にはＣ２〜Ｃ１０ーアルケニル基、例えばビニル、アリル、又はメタリルである。アルケニルはまた、置換したアルケニル基をも含み、これは例えば、１、２、３、４、又は５つの置換基を有してよい。適した置換基は、例えばシクロアルキル、ヘテロシクロアルキル、アリール、ヘテロアリール、ニトロ、シアノ、ハロゲン、アミノ、モノ−（Ｃ１〜Ｃ２０−アルキル）−アミノ又はジ−（Ｃ１〜Ｃ２０−アルキル）−アミノである。
【００１６】
アルキニルは、直鎖の及び分枝したアルキニル基を含み、前記基はこの鎖長に独立して、１つ又は複数の三重結合を有してよい。有利には、Ｃ２〜Ｃ２０−アルキニル基、特に有利にはＣ２〜Ｃ１０−アルキニル基、例えばエチニル、プロピン−３−イル又はプロピン−１−イルである。アルキニルはまた、置換したアルキニル基をも含み、これは例えば、１、２、３、４、又は５つの置換基を有してよい。適した置換基は、例えばシクロアルキル、ヘテロシクロアルキル、アリール、ヘテロアリール、ニトロ、シアノ、ハロゲン、アミノ、モノ−（Ｃ１〜Ｃ２０−アルキル）−アミノ又はジ−（Ｃ１〜Ｃ２０−アルキル）−アミノである。
【００１７】
シクロアルキルは、非置換の、また同様に置換したシクロアルキル基、有利にはＣ５〜Ｃ８−シクロアルキル基、例えばシクロペンチル、シクロヘキシル、シクロヘプチル、又はシクロオクチルを含む。前記シクロアルキル基は、置換の場合には、１つ又は複数の、例えば、１、２、３、４、又は５つのＣ１〜Ｃ６−アルキル基を有してよい。
【００１８】
Ｃ５〜Ｃ８−シクロアルキルのための例は、これは非置換であるか又は１つ又は複数のＣ１〜Ｃ６−アルキル基を有し、シクロペンチル、１−メチルシクロペンチル、２−メチルシクロペンチル、及び３−メチルシクロペンチル、１−エチルシクロペンチル、２−エチルシクロペンチル、及び３−エチルシクロペンチル、シクロヘキシル、１−メチルシクロヘキシル、２−メチルシクロヘキシル、３−メチルシクロヘキシル、及び４−メチルシクロヘキシル、１−エチルシクロヘキシル、２−エチルシクロヘキシル、３−エチルシクロヘキシル、及び４−エチルシクロヘキシル、１−プロピルシクロヘキシル、３−プロピルシクロヘキシル、及び４−プロピルシクロヘキシル、１−イソプロピルシクロヘキシル、３−イソプロピルシクロヘキシル、及び４−イソプロピルシクロヘキシル、１−ブチルシクロヘキシル、３−ブチルシクロヘキシル、及び４−ブチルシクロヘキシル、１−ｓｅｃ−ブチルシクロヘキシル、３−ｓｅｃ−ブチルシクロヘキシル、及び４−ｓｅｃ−ブチルシクロヘキシル、１−ｔｅｒｔ−ブチルシクロヘキシル、３−ｔｅｒｔ−ブチルシクロヘキシル、及び４−ｔｅｒｔ−ブチルシクロヘキシル、シクロヘプチル、１−メチルシクロヘプチル、２−メチルシクロヘプチル、３−メチルシクロヘプチル、及び４−メチルシクロヘプチル、１−エチルシクロヘプチル、２−エチルシクロヘプチル、３−エチルシクロヘプチル、及び４−エチルシクロヘプチル、１−プロピルシクロヘプチル、３−プロピルシクロヘプチル、及び４−プロピルシクロヘプチル、１−イソプロピルシクロヘプチル、３−イソプロピルシクロヘプチル、及び４−イソプロピルシクロヘプチル、１−ブチルシクロヘプチル、３−ブチルシクロヘプチル、及び４−ブチルシクロヘプチル、１−ｓｅｃ−ブチルシクロヘプチル、３−ｓｅｃ−ブチルシクロヘプチル、及び４−ｓｅｃ−ブチルシクロヘプチル、１−ｔｅｒｔ−ブチルシクロヘプチル、３−ｔｅｒｔ−ブチルシクロヘプチル、及び４−ｔｅｒｔ−ブチルシクロヘプチル、シクロオクチル、１−メチルシクロオクチル、２−メチルシクロオクチル、３−メチルシクロオクチル、４−メチルシクロオクチル、及び５−メチルシクロオクチル、１−エチルシクロオクチル、２−エチルシクロオクチル、３−エチルシクロオクチル、４−エチルシクロオクチル、及び５−エチルシクロオクチル、及び１−プロピルシクロオクチル、３−プロピルシクロオクチル、４−プロピルシクロオクチル、及び５−プロピルシクロオクチルである。
【００１９】
シクロアルケニルは、非置換の、また同様に置換したシクロアルケニル基を含み、有利には、Ｃ５〜Ｃ８−シクロアルケニル基、例えば１−シクロペンテン−１−イル、１−シクロヘキセン−１−イル、１−シクロヘプテン−１−イル、及び１−シクロオクテン−１−イル、及びこの位置異性体残基、１−シクロペンテン−３−イル、１−シクロペンテン−４−イル、１−シクロヘキセン−３−イル、１−シクロヘキセン−４−イル、１−シクロヘプテン−３−イル、１−シクロヘプテン−４−イル、１−シクロヘプテン−５−イル、１−シクロオクテン−３−イル、１−シクロオクテン−４−イル、及び１−シクロオクテン−５−イルを含む。前記シクロアルケニル基は、置換の場合には、１つ又は複数の、例えば、１、２、３、４、又は５つのＣ１〜Ｃ６−アルキル基を有してよい。
【００２０】
ヘテロシクロアルキルは、非芳香族の、不飽和又は完全に飽和した脂環式基であって、一般的に５〜８つの環原子、有利には５又は６つの環原子を有する基を含み、前記基中において、１、２又は３つの前記環の炭素原子は、酸素、硫黄、及び基−ＮＺ−から選択された異種原子により置き換えられていて、かつ前記原子は非置換であるか又は１つ又は複数の、例えば１、２、３、４、５又は６つのＣ１〜Ｃ６−アルキル基により置換されている。係る脂肪族複素環式基の例として、ピロリジニル、ピペリジニル、２，２，６，６−テトラメチルピペリジニルが挙げられ、特に２，２，６，６−テトラメチルピペリジン−４−イル、イミダゾリジニル、ピラゾリジニル、オキサゾリジニル、モルホリニル、チアゾリジニル、イソチアゾリジニル、イソオキサゾリジニル、ピペラジニル、テトラヒドロチオフェニル、ジヒドロチエニル、テトラヒドロフラニル、ジヒドロフラニル、テトラヒドロピラニル、１，２−オキサゾリニル、１，３−オキサゾリニル及びジオキサニルが挙げられ、その際この原子団−ＮＺ−中のＺはその意味合いにおいてＺ１に相応する。
【００２１】
アリールは、１つ又は複数の核の、芳香族炭化水素残基を含み、これは非置換又は置換されていてよく、かつ有利には、フェニル、トリル、キシリル、メシチル、ズリル、ナフチル、フルオレニル、アントラセニル、フェナントレニル、又はナフチル、特に有利には、フェニル又はナフチルであり、その際このアリール基は、置換の場合には、一般的に１、２、３、４又は５つの、有利には１、２、又は３つの置換基を有してよい。
【００２２】
ヘテロアリールは、非置換又は置換の、芳香族複素式の、１つ又は複数の核の基、有利には、基、ピリジル、キノリニル、アクリジニル、ピリダジニル、ピリミジニル、ピラジニル、ピロリル、イミダゾリル、ピラゾリル、インドリル、プリニル、インダゾリル、ベンゾトリアゾリル、１，２，３−トリアゾリル、１，３，４−トリアゾリル、及びカルバゾリルを含み、その際これらの芳香族複素環式基は、置換の場合には、一般的に、１、２、又は３つの置換基を有してよい。
【００２３】
ｎ価の有機残基とは、特に以下の残基が理解され、前記残基は形式的に、前述した、場合により置換した及び／又は場合により異種原子を含有する、アルキル残基、アルケニル残基、又はアルキニル残基、又は場合により置換されたシクロアルキル残基、シクロアルキレン残基、及びヘテロシクロアルキル残基からの、１つ（ｎ＝２）、２つ（ｎ＝３）、又は３つ（ｎ＝４）の更なる水素原子の断念により誘導される。
【００２４】
二価、三価、又は四価の有機残基として、一般式：
【００２５】
【化３】
2007532604.tif 000005
［前記式中、以下を表す：
Ａは、化学的単結合、−Ｏ−、−Ｓ−、−ＮＹ−、−ＣＯ−、−ＳＯ２−、Ｃ１〜Ｃ１８−アルキレンであって、この炭素鎖は、１つ又は複数の隣接していない基であって、−Ｏ−、−Ｓ−、−ＮＹ’−、−ＣＯ−、及び−ＳＯ２−から選択された基により中断されていて、かつ／又は１つ又は複数のＣ１〜Ｃ６−アルキル残基により置換されていてよいＣ１〜Ｃ１８−アルキレン、
Ｒ１、Ｒ１’は、相互に独立して、水素、Ｃ１〜Ｃ６−アルキル、Ｃ１〜Ｃ６−アルコキシ、ヒドロキシ、カルボキシル、又はシアノ、
Ｘは、化学的単結合、
Ｙ及びＹ’は、相互に独立して、水素、Ｃ１〜Ｃ６−アルキル、アリール、又はヘテロアリール、その際アリール及びヘテロアリールはそのつど非置換であるか、又は１つ又は複数の置換基を有し、前記基は、Ｃ１〜Ｃ６−アルキル、Ｃ１〜Ｃ６−アルコキシ、ヒドロキシ、カルボキシル、及びシアノからなるグループから選択されている、
及び
ｍ、ｍ’は、０、１、２、３又は４の値、但しｍ＋ｍ’は、２、３又は４の値を生じる］の基もまた考慮される。
【００２６】
二価の有機残基として、以下が挙げられる：
Ｃ２〜Ｃ３０−アルキレンであって、この炭素鎖は、１つ又は複数の隣接していない基であって、−Ｏ−、−Ｓ−、−ＮＺ６−、−ＣＯ−、及び−ＳＯ２−から選択された基、特に、１つ又は複数の隣接していない基であって、−Ｏ−、−ＮＺ６−、及び−ＣＯ−から選択された基により中断されていてよいＣ２〜Ｃ３０−アルキレン、有利には、Ｃ２〜Ｃ１２−アルキレンであって、この炭素鎖は、１つ又は複数の隣接していない基であって、−Ｏ−及び−ＮＺ６−から基により中断されていてよいＣ２〜Ｃ１２−アルキレン、特に有利にはＣ２〜Ｃ１２−アルキル、
Ｃ５〜Ｃ８−シクロアルキレンであって、非置換であるか又は１つ又は複数のＣ１〜Ｃ６−アルキル基、特に１つ又は複数のＣ１〜Ｃ４−アルキル基を有するＣ５〜Ｃ８−シクロアルキレン、有利にはシクロペンチレン又はシクロヘキシレンであって、そのつど非置換であるか又は１つ又は複数のＣ１〜Ｃ４−アルキル基を有するシクロペンチレン又はシクロヘキシレン、特に有利にはシクロペンチレン又はシクロヘキシレン、特にｃｉｓ−シクロヘキサン−１，４−ジイル又はｔｒａｎｓ−シクロヘキサン−１，４−ジイル、
５〜８員環のヘテロシクロアルキレンであって、非置換であるか又は１つ又は複数のＣ１〜Ｃ６−アルキル基、特に１つ又は複数のＣ１〜Ｃ４−アルキル基を有する５〜８員環のヘテロシクロアルキレン、有利には二価のピペリジニルであって、非置換であるか又は１つ又は複数のＣ１〜Ｃ４−アルキル基を有する二価のピペリジニル、
その際Ｚ６は、水素、Ｃ１〜Ｃ１８−アルキル、特にＣ１〜Ｃ６−アルキル、アリール、又はヘテロアリールであり、その際アリール及びヘテロアリールはそのつど非置換であるか、又は１つ又は複数の置換基を有し、前記基は、Ｃ１〜Ｃ６−アルキル、Ｃ１〜Ｃ６−アルコキシ、ヒドロキシ、カルボキシル、及びシアノからなるグループから選択されている。
【００２７】
三価又は四価の有機残基として、以下が挙げられる：
三価又は四価のＣ２〜Ｃ３０−アルキルであって、この炭素鎖は、１つ又は複数の隣接していない基であって、−Ｏ−、−Ｓ−、−ＮＺ６−、−ＣＯ−、及び−ＳＯ２−から選択された基、特に、１つ又は複数の隣接していない基であって、−Ｏ−、−ＮＺ６−、及び−ＣＯ−から選択された基により中断されていてよい三価又は四価のＣ２〜Ｃ３０−アルキル、有利には三価又は四価のＣ２〜Ｃ１２−アルキルであって、この炭素鎖は、１つ又は複数の隣接していない基であって、−Ｏ−及び−ＮＺ６−から選択された基により中断されていてよい三価又は四価のＣ２〜Ｃ１２−アルキル、特に有利には三価又は四価のＣ２〜Ｃ１２−アルキル、
三価又は四価のＣ５〜Ｃ８−シクロアルキルであって、非置換であるか又は１つ又は複数のＣ１〜Ｃ６−アルキル基、特に１つ又は複数のＣ１〜Ｃ４−アルキル基を有する三価又は四価のＣ５〜Ｃ８−シクロアルキル、有利には三価又は四価のシクロペンチル又は三価又は四価のシクロヘキシルであって、非置換であるか又は１つ又は複数のＣ１〜Ｃ４−アルキル基を有する三価又は四価のシクロペンチル又はシクロヘキシル、特に有利には三価又は四価のシクロペンチル又は三価又は四価のシクロヘキシル、
三価又は四価の５〜８員環のヘテロシクロアルキルであって、非置換であるか又は１つ又は複数のＣ１〜Ｃ６−アルキル基、特に１つ又は複数のＣ１〜Ｃ４−アルキル基を有する三価又は四価の５〜８員環のヘテロシクロアルキル、有利には三価又は四価のピペリジニルであって、非置換であるか又は１つ又は複数のＣ１〜Ｃ４−アルキル基を有する三価又は四価のピペリジニル、
その際Ｚ６は、水素、Ｃ１〜Ｃ１８−アルキル、特にＣ１〜Ｃ６−アルキル、アリール、又はヘテロアリールであり、その際アリール及びヘテロアリールはそのつど非置換であるか、又は１つ又は複数の置換基を有し、前記基は、Ｃ１〜Ｃ６−アルキル、Ｃ１〜Ｃ６−アルコキシ、ヒドロキシ、カルボキシル、及びシアノからなるグループから選択されている。
【００２８】
式Ｉの化合物［前記式中、以下を表す：
Ｒ１は、水素、
Ｃ１〜Ｃ３０−アルキルであって、この炭素鎖は、１つ又は複数の隣接していない基であって、−Ｏ−、−Ｓ−、−ＮＺ１−、−ＣＯ−、及び−ＳＯ２−から選択された基により中断されていてよく、かつ／又は場合により１回又は複数回同一又は相違する残基であって、シアノ、アミノ、ヒドロキシ、ハロゲン、カルボキシル、Ｃ１〜Ｃ１８−アルコキシカルボニル、Ｃ１〜Ｃ１８−アルカノイルオキシ、アリール、ヘテロシクロアルキル、及びヘテロアリールからなるグループから選択された残基により置換されているＣ１〜Ｃ３０−アルキル、その際このアリール基、ヘテロシクロアルキル基、及びヘテロアリール基は非置換であるか又は１つ又は複数の置換基を有し、前記基は相互に独立して、Ｃ１〜Ｃ１８−アルキル及びＣ１〜Ｃ６−アルコキシからなるグループから選択される、
Ｃ５〜Ｃ８−シクロアルキル又は５〜８員環のヘテロシクロアルキルであって、非置換であるか又は１つ又は複数のＣ１〜Ｃ６−アルキル基を有するＣ５〜Ｃ８−シクロアルキル又は５〜８員環のヘテロシクロアルキル、
又は
アリール又はヘテロアリールであって、非置換であるか又は１つ又は複数の残基を有し、前記残基が相互に独立して、Ｃ１〜Ｃ１８−アルキル、Ｃ１〜Ｃ６−アルコキシ、シアノ、ＣＯＮＺ２Ｚ３及びＣＯ２Ｚ４からなるグループから選択されているアリール又はヘテロアリール、
Ｒ２は、Ｒ１に独立して、Ｒ１の意味合い又はＮＲ４Ｒ５、
Ｒ４、Ｒ５は、相互に独立して、かつＲ１に独立してＲ１の意味合い又はＣＯＲ６、
Ａは、ＣＮ、ＣＯＲ７、ＣＯＯＲ７、又はＣＯＮＲ７Ｒ８、
Ｒ６、Ｒ７、Ｒ８は、相互に独立して、かつＲ１に独立してＲ１の意味合い
ｎは、１、２、３、又は４の値、
及び
Ｒ３は、ｎが１である場合に：
水素、
Ｃ１〜Ｃ３０−アルキルであって、この炭素鎖は、１つ又は複数の隣接していない基であって、−Ｏ−、−Ｓ−、−ＮＺ５−、−ＣＯ−、及び−ＳＯ２−から選択された基により中断されていてよく、かつ／又は場合により１回又は複数回同一又は相違する残基であって、シアノ、アミノ、ヒドロキシ、ハロゲン、カルボキシル、Ｃ１〜Ｃ１８−アルコキシカルボニル、Ｃ１〜Ｃ１８−アルカノイルオキシ、アリール、ヘテロシクロアルキル、及びヘテロアリールからなるグループから選択された残基により置換されているＣ１〜Ｃ３０−アルキル、その際このアリール基、ヘテロシクロアルキル基、及びヘテロアリール基は非置換であるか又は１つ又は複数の置換基を有し、前記基は相互に独立して、Ｃ１〜Ｃ１８−アルキル及びＣ１〜Ｃ６−アルコキシからなるグループから選択される、
又は
Ｃ５〜Ｃ８−シクロアルキル又は５〜８員環のヘテロシクロアルキルであって、非置換であるか又は１つ又は複数のＣ１〜Ｃ６−アルキル基を有するＣ５〜Ｃ８−シクロアルキル又は５〜８員環のヘテロシクロアルキル、
ｎが１でない場合に：
ｎ価のＣ２〜Ｃ３０−アルキルであって、この炭素鎖は、１つ又は複数の隣接していない基であって、−Ｏ−、−Ｓ−、−ＮＺ６−、−ＣＯ−、及び−ＳＯ２−から選択された基により中断されていてよいｎ価のＣ２〜Ｃ３０−アルキル、
又は
ｎ価のＣ５〜Ｃ８−シクロアルキル又はｎ価の５〜８員環のヘテロシクロアルキルであって、非置換であるか又は１つ又は複数のＣ１〜Ｃ６−アルキル基を有するｎ価のＣ５〜Ｃ８−シクロアルキル又はｎ価の５〜８員環のヘテロシクロアルキル、
その際Ｚ１、Ｚ２、Ｚ３、Ｚ４、Ｚ５及びＺ６は、そのつど相互に独立して、水素、Ｃ１〜Ｃ１８−アルキル、アリール、又はヘテロアリールであり、その際アリール及びヘテロアリールはそのつど非置換であるか、又は１つ又は複数の置換基を有し、前記基は、Ｃ１〜Ｃ６−アルキル、Ｃ１〜Ｃ６−アルコキシ、ヒドロキシ、カルボキシル、及びシアノからなるグループから選択されている］が有利には使用される。
【００２９】
置換基として適したＣ１〜Ｃ１８−アルキル残基及びＣ１〜Ｃ６−アルキル残基は、既に導入部でアルキル残基のもとで例示的に示した。Ｃ１〜Ｃ６−アルコキシ残基及び前記Ｃ１〜Ｃ１８−アルコキシカルボニルのＣ１〜Ｃ１８−アルコキシ残基は、形式的に、この相応するアルキル残基から、末端の酸素原子の付加により誘導される。前記Ｃ１〜Ｃ１８−アルカノイルオキシ残基のＣ１〜Ｃ１８−アルカノイル残基は、形式的に、この相応するアルキル残基の末端のメチレン基の、カルボニル基による置き換えにより得られる。
【００３０】
アリールのための例は、これは非置換であるか又は１つ又は複数の相互に独立したＣ１〜Ｃ１８−アルキル残基、Ｃ１〜Ｃ６−アルコキシ残基、又はシアノ残基を有し、２−メチルフェニル、３−メチルフェニル、及び４−メチルフェニル、２，４−ジメチルフェニル、２，５−ジメチルフェニル、３，５−ジメチルフェニル、及び２，６−ジメチルフェニル、２，４，６−トリメチルフェニル、２−エチルフェニル、３−エチルフェニル、及び４−エチルフェニル、２，４−ジエチルフェニル、２，５−ジエチルフェニル、３，５−ジエチルフェニル、及び２，６−ジエチルフェニル、２，４，６−トリエチルフェニル、２−プロピルフェニル、３−プロピルフェニル、及び４−プロピルフェニル、２，４−ジプロピルフェニル、２，５−ジプロピルフェニル、３，５−ジプロピルフェニル、及び２，６−ジプロピルフェニル、２，４，６−トリプロピルフェニル、２−イソプロピルフェニル、３−イソプロピルフェニル、及び４−イソプロピルフェニル、２，４−ジイソプロピルフェニル、２，５−ジイソプロピルフェニル、３，５−ジイソプロピルフェニル、及び２，６−ジイソプロピルフェニル、２，４，６−トリイソプロピルフェニル、２−ブチルフェニル、３−ブチルフェニル、及び４−ブチルフェニル、２，４−ジブチルフェニル、２，５−ジブチルフェニル、３，５−ジブチルフェニル、及び２，６−ジブチルフェニル、２，４，６−トリブチルフェニル、２−イソブチルフェニル、３−イソブチルフェニル、及び４−イソブチルフェニル、２，４−ジイソブチルフェニル、２，５−ジイソブチルフェニル、３，５−ジイソブチルフェニル、及び２，６−ジイソブチルフェニル、２，４，６−トリイソブチルフェニル、２−ｓｅｃ−ブチルフェニル、３−ｓｅｃ−ブチルフェニル、及び４−ｓｅｃ−ブチルフェニル、２，４−ジ−ｓｅｃ−ブチルフェニル、２，５−ジ−ｓｅｃ−ブチルフェニル、３，５−ジ−ｓｅｃ−ブチルフェニル、及び２，６−ジ−ｓｅｃ−ブチルフェニル、２，４，６−トリ−ｓｅｃ−ブチルフェニル、２−ｔｅｒｔ−ブチルフェニル、３−ｔｅｒｔ−ブチルフェニル、及び４−ｔｅｒｔ−ブチルフェニル、２，４−ジ−ｔｅｒｔ−ブチルフェニル、２，５−ジ−ｔｅｒｔ−ブチルフェニル、３，５−ジ−ｔｅｒｔ−ブチルフェニル、及び２，６−ジ−ｔｅｒｔ−ブチルフェニル、及び２，４，６−トリ−ｔｅｒｔ−ブチルフェニル、２−メトキシフェニル、３−メトキシフェニル、及び４−メトキシフェニル、２，４−ジメトキシフェニル、２，５−ジメトキシフェニル、３，５−ジメトキシフェニル、及び２，６−ジメトキシフェニル、２，４，６−トリメトキシフェニル、２−エトキシフェニル、３−エトキシフェニル、及び４−エトキシフェニル、２，４−ジエトキシフェニル、２，５−ジエトキシフェニル、３，５−ジエトキシフェニル、及び２，６−ジエトキシフェニル、２，４，６−トリエトキシフェニル、２−プロポキシフェニル、３−プロポキシフェニル、及び４−プロポキシフェニル、２，４−ジプロポキシフェニル、２，５−ジプロポキシフェニル、３，５−ジプロポキシフェニル、及び２，６−ジプロポキシフェニル、２−イソプロポキシフェニル、３−イソプロポキシフェニル、及び４−イソプロポキシフェニル、２，４−ジイソプロポキシフェニル、２，５−ジイソプロポキシフェニル、３，５−ジイソプロポキシフェニル、及び２，６−ジイソプロポキシフェニル、２−ブトキシフェニル、３−ブトキシフェニル、及び４−ブトキシフェニル、２−シアノフェニル、３−シアノフェニル、及び４−シアノフェニルである。
【００３１】
更なる有利な実施態様の枠内において、式Ｉ［前記式中、以下を表す：
Ｒ１は、水素、
Ｃ１〜Ｃ１５−アルキルであって、この炭素鎖は、１つ又は複数の隣接していない基であって、−Ｏ−、−ＮＺ１−、及び−ＣＯ−から選択された基により中断されていてよく、かつ／又は場合により１回又は複数回同一又は相違する残基であって、シアノ、アミノ、ヒドロキシ、ハロゲン、カルボキシル、Ｃ１〜Ｃ６−アルコキシカルボニル、Ｃ１〜Ｃ６−アルカノイルオキシ、及びアリールからなるグループから選択された残基により置換されているＣ１〜Ｃ１５−アルキル、その際このアリール基は非置換であるか又は１つ又は複数の置換基を有し、前記基は相互に独立して、Ｃ１〜Ｃ６−アルキル及びＣ１〜Ｃ６−アルコキシからなるグループから選択される、
非置換であるか又は１つ又は複数のＣ１〜Ｃ６−アルキル基を有する、シクロペンチル又はシクロヘキシル、
非置換であるか又は１つ又は複数のＣ１〜Ｃ６−アルキル基を有するピペリジニル、
又は
フェニルであって、非置換であるか又は１つ又は複数の残基を有し、前記残基が相互に独立して、Ｃ１〜Ｃ６−アルキル、Ｃ１〜Ｃ６−アルコキシ、シアノ、ＣＯＮＺ２Ｚ３及びＣＯ２Ｚ４からなるグループから選択されているフェニル、
Ｒ２は、Ｒ１に独立して、Ｒ１の意味合い又はＮＲ４Ｒ５、
Ｒ４、Ｒ５は、相互に独立して、かつＲ１に独立してＲ１の意味合い又はＣＯＲ６、
Ａは、ＣＮ、ＣＯＲ７、ＣＯＯＲ７、又はＣＯＮＲ７Ｒ８、
Ｒ６、Ｒ７、Ｒ８は、相互に独立して、かつＲ１に独立してＲ１の意味合い
ｎは、１、２、３、又は４の値、
及び
Ｒ３は、ｎが１である場合に：
水素、
Ｃ１〜Ｃ１５−アルキルであって、この炭素鎖は、１つ又は複数の隣接していない基であって、−Ｏ−、−ＮＺ５−、及び−ＣＯ−から選択された基により中断されていてよく、かつ／又は場合により１回又は複数回同一又は相違する残基であって、シアノ、アミノ、ヒドロキシ、ハロゲン、カルボキシル、Ｃ１〜Ｃ６−アルコキシカルボニル、Ｃ１〜Ｃ６−アルカノイルオキシ、及びアリールからなるグループから選択された残基により置換されているＣ１〜Ｃ１５−アルキル、その際このアリール基は非置換であるか又は１つ又は複数の置換基を有し、前記基は相互に独立して、Ｃ１〜Ｃ６−アルキル及びＣ１〜Ｃ６−アルコキシからなるグループから選択される、
非置換であるか又は１つ又は複数のＣ１〜Ｃ６−アルキル基を有する、シクロペンチル又はシクロヘキシル、
又は
非置換であるか又は１つ又は複数のＣ１〜Ｃ６−アルキル基を有するピペリジニル、
ｎが１でない場合に：
ｎ価のＣ２〜Ｃ３０−アルキルであって、この炭素鎖は、１つ又は複数の隣接していない基であって、−Ｏ−、−ＮＺ６−、及び−ＣＯ−から選択された基により中断されていてよいｎ価のＣ２〜Ｃ３０−アルキル、
又は
ｎ価のＣ５〜Ｃ８−シクロアルキル又はｎ価の５〜８員環のヘテロシクロアルキルであって、非置換であるか又は１つ又は複数のＣ１〜Ｃ４−アルキル基を有するｎ価のＣ５〜Ｃ８−シクロアルキル又はｎ価の５〜８員環のヘテロシクロアルキル、
その際Ｚ１、Ｚ２、Ｚ３、Ｚ４、Ｚ５及びＺ６は、そのつど相互に独立して、水素、Ｃ１〜Ｃ１８−アルキル、アリール、又はヘテロアリールであり、その際アリール及びヘテロアリールはそのつど非置換であるか、又は１つ又は複数の置換基を有し、前記基は、Ｃ１〜Ｃ６−アルキル、Ｃ１〜Ｃ６−アルコキシ、ヒドロキシ、カルボキシル、及びシアノからなるグループから選択されている］の化合物が使用される。
【００３２】
更なる有利な実施態様の枠内において、式Ｉ［前記式中、以下を表す：
Ｒ１は、水素、
Ｃ１〜Ｃ８−アルキルであって、場合により１回又は複数回、同一又は相違する残基であって、ハロゲン及びアリールからなるグループから選択された残基により置換されたＣ１〜Ｃ８−アルキル、その際前記アリール基は、非置換であるか又は１つ又は複数の置換基を有し、前記置換基は相互に独立して、Ｃ１〜Ｃ４−アルキル及びＣ１〜Ｃ４−アルコキシからなるグループから選択される、
非置換であるか又は１つ又は複数のＣ１〜Ｃ４−アルキル基を有する、シクロペンチル又はシクロヘキシル、
非置換であるか又は１つ又は複数のＣ１〜Ｃ４−アルキル基を有するピペリジニル、
又は
フェニルであって、非置換であるか又は１つ又は複数の残基を有し、前記残基が相互に独立して、Ｃ１〜Ｃ４−アルキル、Ｃ１〜Ｃ４−アルコキシ、及びシアノからなるグループから選択されているフェニル、
Ｒ２は、Ｒ１に独立して、Ｒ１の意味合い又はＮＲ４Ｒ５、
Ｒ４、Ｒ５は、相互に独立して、かつＲ１に独立してＲ１の意味合い又はＣＯＲ６、
Ａは、ＣＮ
Ｒ６は、Ｒ１に独立して、Ｒ１の意味合い、
ｎは、１、２、３、又は４の値、
及び
Ｒ３は、ｎが１である場合に：
水素、
Ｃ１〜Ｃ８−アルキルであって、この炭素鎖は、１つ又は複数の隣接していない基であって、−Ｏ−、−ＮＺ５−、及び−ＣＯ−から選択された基により中断されていてよく、かつ／又は場合により１回又は複数回同一又は相違する残基であって、ヒドロキシ、ハロゲン、カルボキシル、Ｃ１〜Ｃ６−アルコキシカルボニル、Ｃ１〜Ｃ６−アルカノイルオキシ、及びアリールからなるグループから選択された残基により置換されているＣ１〜Ｃ８−アルキル、その際このアリール基は非置換であるか又は１つ又は複数の置換基を有し、前記基は相互に独立して、Ｃ１〜Ｃ４−アルキル及びＣ１〜Ｃ４−アルコキシからなるグループから選択される、
非置換であるか又は１つ又は複数のＣ１〜Ｃ４−アルキル基を有する、シクロペンチル又はシクロヘキシル、
又は
非置換であるか又は１つ又は複数のＣ１〜Ｃ４−アルキル基を有するピペリジニル、
ｎが１でない場合に：
ｎ価のＣ２〜Ｃ１２−アルキルであって、この炭素鎖は、１つ又は複数の隣接していない基であって、−Ｏ−及び−ＮＺ６−から選択された基により中断されていてよいｎ価のＣ２〜Ｃ１２−アルキル、
非置換であるか又は１つ又は複数のＣ１〜Ｃ４−アルキル基を有する、ｎ価のシクロペンチル又はｎ価のシクロヘキシル、
又は
非置換であるか又は１つ又は複数のＣ１〜Ｃ４−アルキル基を有する、ｎ価の５〜８員環のヘテロシクロアルキル、
その際、Ｚ５及びＺ６は、水素又はＣ１〜Ｃ６−アルキルである］の化合物が使用される。
【００３３】
更なる有利な実施態様の枠内において、式Ｉ［前記式中、以下を表す：
Ｒ１は、水素、
Ｃ１〜Ｃ４−アルキル、部分的にフッ素化又は全フッ素化されたＣ１〜Ｃ４−アルキル、
又は
フェニルであって、非置換であるか又は１つ又は複数の残基を有し、前記残基が相互に独立して、Ｃ１〜Ｃ４−アルキル、Ｃ１〜Ｃ４−アルコキシ、及びシアノからなるグループから選択されるフェニル
Ｒ２は、Ｒ１に独立して、Ｒ１の意味合い又はＮＲ４Ｒ５、
Ｒ４、Ｒ５は、相互に独立して、かつＲ１に独立してＲ１の意味合い又はＣＯＲ６、
Ａは、ＣＮ、
Ｒ６は、Ｒ１に独立して、Ｒ１の意味合い、
ｎは、１、２、３、又は４の値、
及び
Ｒ３は、ｎが１である場合に：
水素、
Ｃ１〜Ｃ８−アルキルであって、この炭素鎖は、基−Ｏ−により中断されていてよく、かつ／又は場合により１回又は複数回同一又は相違する残基であって、ヒドロキシ、フッ素、カルボキシル、Ｃ１〜Ｃ４−アルコキシカルボニル、Ｃ１〜Ｃ４−アルカノイルオキシ、及びアリールからなるグループから選択された残基により置換されているＣ１〜Ｃ８−アルキル、その際このアリール基は非置換であるか又は１つ又は複数の置換基を有し、前記置換基は相互に独立して、Ｃ１〜Ｃ４−アルキル及びＣ１〜Ｃ４−アルコキシからなるグループから選択される、
非置換であるか又は１つ又は複数のＣ１〜Ｃ４−アルキル基を有する、シクロペンチル又はシクロヘキシル、
又は
非置換であるか又は１つ又は複数のＣ１〜Ｃ４−アルキル基を有するピペリジニル、
ｎが１でない場合に：
ｎ価のＣ２〜Ｃ１２−アルキル、ｎ価のシクロペンチル、ｎ価のシクロヘキシル、又はｎ価のピペリジニルを表し、前記基は非置換であるか又は１つ又は複数のＣ１〜Ｃ４−アルキル基を有する］の化合物が使用される。
【００３４】
式Ｉの化合物の製造のためには、ドイツ国公開公報ＤＥ２０２５３２７により、ヒドロキシピリドンをジメチルホルムアミドと、以下の式
【００３５】
【化４】
2007532604.tif 000006
に相応して、５−ジメチルアミノメチレン置換したピリジンジオン化合物へと、前記化合物を次いで、刊行物ＷＯ０３／０６３１５１Ａ２により、この所望のｎ官能性のアミンと、以下の反応式
【００３６】
【化５】
2007532604.tif 000007
に従って、目的化合物へと反応させる。
【００３７】
有機材料の「保護」との概念は、本出願の枠内において、幅広く理解されたい。これは、第一に、光の損傷性の作用に対して有機材料を、この有機材料の崩壊過程（これは光により惹起される）を妨げるため、又は少なくとも遅延させるために安定化することを含む。この目的のために、有機材料を、光に対して保護性の剤と混合する。この概念、保護には、本出願の枠内でしかしながら、有機材料の非直接的な保護も理解され、その際光に対して保護性の剤を含有する有機材料は、その他の有機材料を少なくとも部分的に、この下にある有機材料に対するこの光の損傷性の作用を減少させるために包囲する。
【００３８】
前記式Ｉのピリジンジオン誘導体は本発明によれば、光の損傷性の作用から有機材料を保護するために使用され、その際本出願の枠内では、有機材料とは、生きている有機材料も、生きていない有機材料も理解される。生きている有機材料は、例えば人間又は動物の皮膚、生きていない有機材料は、例えば人間又は動物の毛髪である。生きていない有機材料の例は、更に、食料品、清浄剤、香料、テキスタイル、紙、家具、敷物、プラスチック部材、例えば電気的ケーシング、化粧品組成物、例えば軟膏剤、クリーム、ジェル、エマルション、及びローション、医薬品組成物、例えば滴薬、エマルション、溶液、ピル、タブレット及び座薬、塗料、感光乳剤、感光シート、特にプラスチック及びプラスチック分散体である。
【００３９】
有利には、式Ｉのピリジンジオン誘導体は、生きていない有機材料の保護のために、特にプラスチックの保護のために使用される。前記式Ｉのピリジンジオン誘導体は、プラスチックとの高い相容性において優れており、従って、特に、このポリマーの光学的特性もまた損なわれない。
【００４０】
有利なプラスチック及びプラスチック混合物（ポリマーブレンド）は、可視可能である波長範囲において、未着色の状態で透明であり、かつ高い透明性の、ガラスのように澄んだ包装材又は包装材料へと加工されるものである。これには、ホモポリマー及びコポリマーも、またポリマーの物理的なブレンド（ポリマー混合物）も含まれ、その際コポリマーは、２つ又はそれ以上の相違するモノマー（共通の）共重合体化により得られる。勿論、コポリマー、例えばポリエステルは、製造方法及び／又は加工方法に依存して、エステル交換生成物を含有してもよい。この製造方法及び／又は加工方法の枠内において、コポリマーの場合には、グラフト又はトランスファーグラフト（”ｔｒａｎｓｆｅｒ  ｇｒａｆｔ”）（Ｕｍｐｆｒｏｐｆｕｎｇ）が生じてもよい。
【００４１】
本発明により使用すべき、式Ｉのピリジンジオン誘導体は、プラスチックを光の作用の影響に対して保護するのみでなく、−特に透明なプラスチックでは−更に生きている及び／又は生きていない有機材料をも、これは式Ｉのピリジンジオン誘導体により保護されるプラスチックにより、少なくとも部分的に包囲されるが、光の損傷性の作用から保護する。
【００４２】
本発明の更なる対象は従って、少なくとも１つの、式Ｉのピリジンジオン誘導体又はその有利な実施態様の、紫外光吸収性の層の製造のための使用である。有利には、前記層の材料とは、熱可塑性プラスチックであり、これは特に、包装材料として又はガラスにおいて使用される。
【００４３】
熱可塑性プラスチックとして、特に挙げられるのは、ポリカルボナート、ポリエステル、ポリビニルアセタール、ポリオレフィン、ポリ（メタ）アクリラート、ポリアクリロニトリル、及びポリ塩化ビニル；前述のプラスチックに基づくモノマーの共重合化により得られる更なるコポリマー、並びに前述のプラスチックからなるポリマーブレンドである。
【００４４】
適したプラスチックは、少なくとも１つのポリエステル、有利には少なくとも１つの線形ポリエステルを含有する。適したポリエステル及びコポリエステルは、ＥＰ−Ａ−０６７８３７６、ＥＰ−Ａ−０５９５４１３及びＵＳ６，０９６，８５４に記載されていて、本願に参照により組み込まれる。ポリエステルは、１つ又は複数のポリオール及び１つ又は複数のポリカルボン酸からの公知の縮合生成物である。線形ポリエステルにおいては、前記ポリオールはジオール、そして前記ポリカルボン酸はジカルボン酸である。前記ジオール成分は、エチレングリコール、１，４−シクロヘキサンジメタノール、１，２−プロパジオール、１，３−プロパンジオール、１，４−ブタンジオール、２，２−ジメチル−１，３−プロパンジオール、１，６−ヘキサンジオール、１，２−シクロヘキサンジオール、１，４−シクロヘキサンジオール、１，２−シクロヘキサンジメタノール、及び１，３−シクロヘキサンジメタノールから選択されてよい。更に、アルキレン鎖が隣接していない酸素原子により一回又は複数回中断されているジオールが考慮される。このために、ジエチレングリコール、トリエチレングリコール、ジプロピレングリコール、トリプロピレングリコール及びこの類似物が挙げられる。通常は、前記ジオールは２〜１８つの炭素原子、有利には２〜８つの炭素原子を含有する。脂環式ジオールは、そのｃｉｓ−異性体又はｔｒａｎｓ−異性体の形において、又は異性体混合物として使用されてよい。この酸成分は、脂肪族、脂環式、又は芳香族のジカルボン酸であってよい。線形ポリエステルのこの酸成分は、通常は、テレフタル酸、イソフタル酸、１，４−シクロヘキサンジカルボン酸、１，３−シクロヘキサンジカルボン酸、コハク酸、グルタル酸、アジピン酸、セバシン酸、１，１２−ドデカン二酸、２，６−ナフタレンジカルボン酸、及びこれらの混合物から選択される。無論、前記酸成分の官能性誘導体、例えばエステル、例えばこのメチルエステル、無水物又はハロゲン化物、有利には塩化物もまた使用されてよい。有利なポリエステルは、ポリアルキレンテレフタラート、及びポリアルキレンナフタラートであり、これらはテレフタル酸又はナフタレンジカルジカルボン酸と、脂肪族ジオールの縮合により得られる。
【００４５】
特に有利なポリアルキレンテレフタラートは、ポリエチレンテレフタラート（ＰＥＴ）であり、これはテレフタル酸とエチレングリコールとの縮合により得られる。ＰＥＴは更に、メタノールの脱離下で、ビス（２−ヒドロキシエチル）テレフタラートへの、ジメチルテレフタラートとエチレングリコールとのエステル交換及びエチレングリコールの遊離下での重縮合にもより得られる。更なる有利なポリエステルは、ポリブチレンテレフタラート（ＰＢＴ）、これはテレフタル酸と１，４−ブタンジオールとの縮合により得られ、ポリエチレン−２，６−ナフタラート（ＰＥＮ）、ポリ−１，４−シクロ−ヘキサンジメチレンテレフタラート（ＰＣＴ）、並びにポリエチレンテレフタラートとシクロヘキサンジメタノールとのコポリエステル（ＰＤＣＴ）、ポリブチレンテレフタラートとシクロヘキサンジメタノールとのコポリエステルである。同様に有利には、同様に、前述したポリアルキレンテレフタラートの共重合体、エステル交換生成物、及び物理的混合物（ブレンド）である。特に適した熱可塑性プラスチック成形材料は、テレフタル酸の重縮合体又は共重縮合体、例えばポリ又はコポリエチレンテレフタラート（ＰＥＴ、又はＣｏＰＥＴ、又はＰＥＴＧ）、ポリ（エチレン−２，６−ナフタラート）エン（ＰＥＮ）、又はＰＥＮ／ＰＥＴ共重合体及びＰＥＮ／ＰＥＴブレンドから選択されている。前述した共重合体及びブレンドは、その製造方法に依存して、エステル交換生成物の部分をも含有してよい。
【００４６】
更なる適したプラスチックは、少なくとも１つのポリカーボナートポリマーを含有し、これはポリカルボナート、ポリカルボナートコポリマー、及びポリカルボナートベースの物理的なブレンドであって、アクリル−ブタジエン−スチレン−コポリマー、アクリロニトリル−スチレン−アクリルエステル−コポリマー、ポリメチルメタクリラート、ポリブチルアクリラート、ポリブチルメタクリラート、ポリ（ブチレンテレフタラート）エン及びポリエチレンテレフタラートとのポリカルボナートベースの物理的なブレンドからなるグループから選択される。
【００４７】
ポリカルボナートは、例えば、ホスゲン又は炭酸エステル、例えばジフェニルカルボナート又はジメチルカルボナートと、ジヒドロキシ化合物との縮合により生じる。適したジヒドロキシ化合物は、脂肪族又は芳香族ジヒドロキシ化合物である。芳香族ジヒドロキシ化合物として、例えばビスフェノール、例えば２，２−ビス−（４−ヒドロキシ−フェニル）−プロパン（ビスフェノールＡ）、テトラアルキルビスフェノール−Ａ、４，４−（メタ−フェニレンジイソプロピル）−ジフェノール（ビスフェノールＭ）、４，４−（パラ−フェニレンジイソプロピル）ジフェノール、１，１−ビス−（４−ヒドロキシ−フェニル）−３，３，５−トリメチルシクロヘキサン（ＢＰ−ＴＭＣ）、２，２−ビス−（４−ヒドロキシフェニル）−２−フェニル−エタン、１，１−ビス−（４−ヒドロキシフェニル）−シクロヘキサン（ビスフェノールＺ）並びに場合によりこれらの混合物が挙げられる。前記ポリカーボナートは、少ない量の分枝剤の使用により分枝されてよい。この適した分枝剤には、フロログルシン、４，６−ジメチル−２，４，６−トリ−（４−ヒドロキシフェニル）−ヘプタン−２，４，６−ジメチル−２，４，６−トリ（４−ヒドロキシフェニル）−ヘプタン；１，３，５−トリ−（４−ヒドロキシフェニル）−ベンゼン；１，１，１−トリ（４−ヒドロキシ−フェニル）−ヘプタン；１，３，５−トリ−（４−ヒドロキシフェニル）−ベンゼン；１，１，１−トリ（４−ヒドロキシフェニル）−エタン；トリ−（４−ヒドロキシフェニル）−フェニルメタン、２，２−ビス−［４，４−ビス−（４−ヒドロキシフェニル）−シクロヘキシル］−プロパン；２．４−ビス−（４−ヒドロキシフェニル−イソプロピル）−フェノール；２．６−ビス（２−ヒドロキシ−５’−メチル−ベンジル）−４−メチルフェノール；２−（４−ヒドロキシフェニル）−２−（２，４−ジヒドロキシフェニル）−プロパン；ヘキサ−（４−（４−ヒドロキシフェニル−イソプロピル）−フェニル）−オルトテレフタラート酸エステル；テトラ−（４−ヒドロキシ−フェニル）−メタン；テトラ−（４−（４−ヒドロキシフェニル−イソプロピル）−フェノキシ）−メタン；ａ，ａ’，ａ”−トリス−（４−ヒドロキシフェニル）−１，３，５−トリイソプロピルベンゼン；２．４−ジヒドロキシ安息香酸；トリメシン酸；シアヌルクロリド；３，３−ビス−（３−メチル−４−ヒドロキシフェニル）−２−オキソ−２，３−ジヒドロインドール、１，４−ビス−（４’，４”−ジヒドロキシトリフェニル）−メチル）−ベンゼン、及び特に、１，１，１−トリ−（４−ヒドロキシ−フェニル）−エタン及びビス−（３−メチル−４−ヒドロキシフェニル）−２−オキソ−２，３−ジヒドロインドールが挙げられる。
【００４８】
鎖の中断には、例えばフェノール類、例えばフェノール、アルキルフェノール、例えばクレゾール及び４−ｔｅｒｔ．−ブチルフェノール、クロロフェノール、ブロモフェノール、クミルフェノール又はこれらの混合物が適する。鎖中断剤の割合は、通常は、ジヒドロキシ化合物１モルに対して１〜２０モル％である。
【００４９】
更なる適したプラスチックは、少なくとも１つのポリマーを含有し、前記ポリマーはα，β−不飽和の酸及びこの誘導体に由来し、例えばポリ（メタ）クリラート、例えばポリメチルメタクリラート（ＰＭＭＡ）及びポリエチルメタクリラートである。
【００５０】
更なる適したプラスチックは、少なくとも１つの、ビニル芳香族ホモポリマー又はビニル芳香族コポリマー、例えばポリスチレン（ＰＳ）又は、スチレン又はα−メチルスチレンとジエン及び／又はアクリル誘導体からなるコポリマー、例えばスチレン−ブタジエン、スチレン−アクリロニトリル（ＳＡＮ）、スチレン−エチルメタクリラート、スチレン−ブタジエン−エチルアクリラート、スチレン−アクリロニトリル−メタクリラート、アクリロニトリル−ブタジエン−スチレン（ＡＢＳ）又はメチルメタクリラート−ブタジエン−スチレン（ＭＢＳ）を含有する。
【００５１】
更なる適したプラスチックは、少なくとも１つのポリマーを含有し、前記ポリマーは、不飽和アルコール及びアミン又は、これらのアシル誘導体又はアセタールから誘導され、例えばポリビニルアセタート（ＰＶＡＣ）、ポリビニルアルコール（ＰＶＡＬ）、ポリビニルホルマール（ＰＶＦＭ）又はポリビニルブチラール（ＰＶＢ）である。ポリビニルアセタールは、ポリビニルアルコールとアルデヒドとの反応により入手可能である。この両方の最前挙げた化合物ＰＶＦＭ及びＰＶＢは、ポリビニルアルコールとホルムアルデヒド又はブチルアルデヒドとの反応により相応して製造される。
【００５２】
複合ガラスでは、２つ又はそれ以上のガラス片が、ポリビニルブチラールシートにより一緒に接着されている。前記ポリビニルブチラール成形材料は、通常は、７００００より大きい、有利には約１０００００〜２５００００の平均分子量を有する。このポリビニルブチラールは、通常は、ポリビニルアルコールとして計算された、ヒドロキシル基に関して１９．５よりも少ない、有利には約１７〜１９質量％の残留含量を有する；ポリビニルエステルとして計算された、残存するエステル基に関して０〜１０％、有利には０〜３％の残留含量。例示的なＰＶＢは一般的に、Ｓｏｌｕｔｉａ社（St. Louis, Mo.のInc.）Ｂｕｔｖａｒ（Ｒ）の名称で入手可能である。ガラスとして、可視可能である波長範囲にある光に関して透明である限りは、任意のガラスが適する。係るガラスは通常の澄明なソーダ石灰ガラス、ＩＲ線反射性のコーティングされたガラス又はＩＲ線吸収性ガラスを含み、例えばＵＳ３，９４４，３５２及びＵＳ３，６５２，３０３を参照されたい。複合ガラスの実施態様に関しては本発明に、完全な範囲でＷＯ０２／０７７０８１、特に２８〜３２頁が参照により組み込まれる。
【００５３】
更なる適したプラスチックは、ポリオレフィンであり、その際この全てのポリマーは、オレフィンから更なる官能性なしに構成されたポリマー、例えば低密度又は高密度ポリエチレン、ポリプロピレン、線形ポリブテン−１又はポリイソブチレン又はポリブタジエン並びにモノオレフィン又はジオレフィンの共重合体を含む。有利なポリオレフィンは、前記エチレンのホモポリマー及びコポリマー並びに前記プロピレンのホモポリマー及びコポリマーである。
【００５４】
エチレン−ポリマー：
適したポリエチレン（ＰＥ）−ホモポリマーは例えば以下のものである：
−ＰＥ−ＬＤ（ＬＤ＝低密度）、例えば高圧法（ＩＣＩ）により１０００〜３０００バール及び１５０〜３００℃で触媒である酸素又は過酸化物によりオートクレーブ又は管型反応器中で入手可能である。様々な長さの分枝剤により強力に分枝、結晶性４０〜５０％、密度０．９１５〜０．９３５ｇ／ｃｍ３、平均分子量６０００００ｇ／モル。
【００５５】
−ＰＥ−ＬＬＤ（ＬＬＤ＝線形低密度）、金属錯体触媒により低圧法においてこの気相から、溶液（例えばベンジン）から、懸濁液において又は改良した高圧法を用いて入手可能。自体が非分枝である側鎖によりわずかに分枝、分子量、ＰＥ−ＬＤよりもより高い。
【００５６】
−ＰＥ−ＨＤ（ＨＤ＝高密度）、中圧（Phillips）法及び低圧（チーグラー）法により入手可能。Phillipsにより、３０〜４０バール、８５〜１８０℃で、酸化クロムを触媒として、分子量、約５００００ｇ／モル。チーグラーにより、１〜５０バール、２０〜１５０℃で、チタンハロゲン化物、チタンエステル又はアルミニウムアルキルを触媒として、モル量、約２０００００〜４０００００ｇ／モル。懸濁物、溶液、気相又は物体中での実施。極めて弱く分枝、結晶性６０〜８０％、密度０．９４２〜０．９６５ｇ／ｃｍ３。
【００５７】
−ＰＥ−ＨＤ−ＨＭＷ（ＨＭＷ＝高分子量）、チーグラー法、Phillips法又は気相により入手可能。高密度及び高モル量。
【００５８】
−ＰＥ−ＨＤ−ＵＨＭＷ（ＵＨＭＷ＝超高分子量）、改良したチーグラー触媒により入手可能、モル量、３００００００〜６００００００ｇ／モル。
【００５９】
特に適するのは、ポリエチレンであり、これは気相流動床方法において（通常支持された）触媒の使用下で製造され、例えばＬｕｐｏｌｅｎ（Ｒ）（Ｂａｓｅｌｌ）である。
【００６０】
更に特に適するのは、メタロセン触媒の使用下で製造されたポリエチレンである。係るポリエチレンは、例えばＬｕｆｌｅｘｅｎ（Ｒ）（Ｂａｓｅｌｌ）として市販されている。
【００６１】
エチレンコポリマーとして、全ての市販のエチレンコポリマーが適し、例えばＬｕｆｌｅｘｅｎ（Ｒ）型（Ｂａｓｅｌｌ）、Ｎｏｒｄｅｌ（Ｒ）及びＥｎｇａｇｅ（Ｒ）（Ｄｏｗ，ＤｕＰｏｎｔ）である。コモノマーとして、例えば３〜１０つのＣ原子を有するα−オレフィン、特にプロピレン、ブタ−１−エン、ヘキサ−１−エン、及びオクタ−１エン、更にはアルキル残基中に１〜２０つのＣ原子を有するアルキルアクリラート及びアルキルメタクリラート、特にブチルアクリラートが適する。更なる適したコモノマーは、ジエン、例えばブタジエン、イソプレン、及びオクタジエンである。更なる適したコモノマーは、シクロオレフィン、例えばシクロペンテン、ノルボルネン、及びジシクロペンタジエンである。
【００６２】
前記エチレンコポリマーとは、通常は、ランダムコポリマー又はブロックコポリマー又はインパクトコポリマーである。エチレン及びコモノマーからの適したブロックコポリマー又はインパクトコポリマーは、例えば、この第一工程で前記コモノマーのホモポリマー又は前記コモノマーのランダムコポリマーを、例えば〜１５質量％のエチレンと共に製造し、次いでこの第二工程で、エチレン含量１５〜８０質量％を有するコモノマー−エチレン−コポリマーを付加重合したポリマーである。通常は、前記コモノマー−エチレン−コポリマーが付加重合される限りは、この第二工程において生じるコポリマーは終生成物中で３〜６０質量％の割合を有する。
【００６３】
前記エチレン−コモノマー−コポリマーの製造のための重合は、チーグラー・ナッタ触媒系を用いて行われてよい。しかしながら、メタロセン化合物ベースの又は重合活性金属錯体ベースの触媒系も使用されてもよい。
【００６４】
プロピレン−ポリマー：
ポリプロピレンとの呼称とは、以下において、プロピレンのホモポリマーも、コポリマーも理解されたい。プロピレンのコポリマーは、副次的な量でプロピレンと共重合可能であるモノマー、例えばＣ２〜Ｃ８−アルカ−１−エン、例えば特に、エチレン、ブタ−１−エン、ペンタ−１−エン、又はヘキサ−１−エンを含有する。２つ又は複数の相違するコモノマーを使用してもよい。
【００６５】
適したポリプロピレンは、特に、〜５０質量％の、重合して組み込まれた、〜８つのＣ原子を有するその他のアルカ−１−エンを有するプロピレンのホモポリマー又はプロピレンのコポリマーである。前記プロピレンのコポリマーはこの際、ランダムコポリマー又はブロックコポリマー又はインパクトコポリマーである。前記プロピレンのコポリマーがランダムに構成されている限りは、前記コポリマーは一般的に〜１５質量％、有利には〜６質量％の、〜８つのＣ原子を有するその他のアルカ−１−エン、特にエチレン、ブタ−１−エン、又はエチレン及びブタ−１−エンからなる混合物を含有する。
【００６６】
適した、プロピレンのブロックコポリマー又はインパクトコポリマーは、例えば、この第一工程でプロピレンホモポリマー又は前記プロピレンのランダムコポリマーを、〜１５質量％、有利には〜６質量％の、〜８つのＣ原子を有するその他のアルカ−１−エンと共に製造し、次いでこの第二工程で、エチレン含量１５〜８０質量％を有するプロピレン−エチレン−コポリマーを付加重合し、その際前記プロピレン−エチレン−コポリマーが付加的にまだ更なるＣ４〜Ｃ８−アルカ−１−エンを含有してよい、ポリマーである。通常は、前記プロピレン−エチレン−コポリマーが付加重合される限りは、この第二工程において生じるコポリマーは終生成物中で３〜６０質量％の割合を有する。
【００６７】
ポリプロピレンの製造のための重合は、チーグラー・ナッタ触媒系を用いて行われてよい。この際特に、チタン含有固体成分ａ）の他に、更に助触媒を、有機アルミニウム化合物ｂ）及び電子ドナー化合物ｃ）の形で有する触媒系が使用される。
【００６８】
しかしながら、メタロセン化合物ベースの又は重合活性金属錯体ベースの触媒系も使用されてもよい。
【００６９】
前記ポリプロピレンの製造は通常は、少なくとも１つの、またしばしば２つの又はそれ以上の、直列に接続した反応区域（反応カスケード）中での重合により、この気相中で、懸濁液中又は液相（バルク相）中で実施される。通常の、Ｃ２〜Ｃ８−アルカ−１−エンの重合のために使用される反応器が使用されてよい。適した反応器は、特に、連続的に運転する撹拌槽、ループ型反応器、粉体床反応器又は流動床反応器である。
【００７０】
この使用されたポリプロピレンの製造のための重合は、通常の反応条件下で、温度４０〜１２０℃で、特に５０〜１００℃ので、かつ圧力１０〜１００バールで、特に２０〜５０バールで実施される。
【００７１】
適したポリプロピレンは、通常は、ＩＳＯ１１３３に従った溶融流量（ＭＦＲ）、０．１〜２００ｇ／１０分間、特に０．２〜１００ｇ／１０分間を、２３０℃で、かつ２．１６ｋｇの質量下で有する。
【００７２】
更なる適したプラスチックは、少なくとも１つのポリオレフィンを含有する。有利なポリオレフィンは、少なくとも１つのモノマーを組み込んで重合して含有し、前記モノマーは、エチレン、プロピレン、ブタ−１−エン、イソブチレン、４−メチル−１−ペンテン、ブタジエン、イソプレン及びこれらの混合物から選択される。適しているのは、前述のオレフィンモノマーからのホモポリマー、コポリマー、及び主モノマーとして少なくとも１つの前述のオレフィン及びコモノマーとしてその他のモノマー（例えばビニル芳香族）からなるコポリマーである。
【００７３】
適したポリオレフィンは、低密度のポリエチレン−ホモポリマー（ＰＥ−ＬＤ）及びポリプロピレン−ホモポリマー及びポリプロピレン−コポリマーである。適したポリプロピレンは、例えば二軸配向したポリプロピレン（ＢＯＰＰ）及び結晶化したポリプロピレンである。
【００７４】
更なる適したプラスチックは、少なくとも１つのポリウレタンを含有する。ポリウレタンは通常は、少なくとも１つのジイソシアナート及び少なくとも１つのジオール成分からなる付加生成物であり、これは更に、高官能性イソシアナート、例えばトリイソシアナート、及び高官能性ポリオールを含有してもよい。適したイソシアナートは、芳香族ジイソシアナート、例えば２，４−トルイレンジイソシアナート及び２．６−トルイレンジイソシアナート（ＴＤＩ）及びこの異性体混合物、テトラメチルキシレンジイソシアナート（ＴＭＸＤＩ）、キシレンジイソシアナート（ＸＤＩ）、ジフェニルメタン−４，４’−ジイソシアナート（ＭＤＩ）、並びに脂肪族ジイソシアナート、例えばジシクロヘキシルメタン−４，４’−ジイソシアナート（Ｈ１２ＭＤＩ）、テトラメチレンジイソシアナート、ヘキサメチレンジイソシアナート（ＨＭＤＩ）、イソホロンジイソシアナート（ＩＰＤＩ）、トリメチルヘキサメチレンジイソシアナート並びにこれらの混合物である。この有利なジイソシアナートには、ヘキサメチレンジイソシアナート（ＨＭＤＩ）及びイソホロンジイソシアナートが挙げられる。ポリウレタンの製造のためには、トリイソシアナート、例えばトリフェニルメタン−４，４’，４”−トリイソシアナート、及びこのシアヌラート及び前述のジイソシアナートのビウレットも考慮される。
【００７５】
適したジオールは、有利には２〜２５つの炭素原子を有するグリコールである。これには、１，２−エタンジオール、１，２−プロパンジオール、１．３−プロパンジオール、１，４−ブタンジオール、１，５−ペンタンジオール、１，６−ヘキサンジオール、１，１０−デカンジオール、ジエチレングリコール、２，２，４−トリメチルペンタンジオール−１，５、２，２−ジメチルプロパンジオール−１，３、１，４−ジメチロールシクロヘキサン、１，６−ジメチロールシクロヘキサン、２，２−ビス（４−ヒドロキシフェニル）−プロパン（ビスフェノールＡ）、２，２−ビス（４−ヒドロキシフェニル）ブタン（ビスフェノールＢ）又は１，１−ビス（４−ヒドロキシフェニル）−３，３，５−トリメチルシクロヘキサン（ビスフェノールＣ）が挙げられる。
【００７６】
ポリウレタンの製造のために使用可能である出発材料はまた、ポリオールである。これには、三価（いわゆるトリオール）及びより高い価のアルコールが理解される。これは、通常は、３〜２５つ、有利には３〜１８つの炭素原子を有する。これには、グリセリン、トリメチロールエタン、トリメチロールプロパン、エリトリット、ペンタエリトリット、ソルビトール及びこれらのアルコキシラートが挙げられる。
【００７７】
更なる適したプラスチックはまた、前述のポリマーの物理的なブレンドを含んでもよい。
【００７８】
有利には、前記式Ｉのピリジンジオン誘導体は、熱可塑性プラスチックの安定化のために使用され、波長４２０〜８００ｎｍの電磁線に対するこの透過率は、未着色の状態で、有利には９０％よりも高い。
【００７９】
本発明の対象は、少なくとも１つの前記一般式Ｉのピリジンジオン誘導体の、紫外光吸収性の層の製造のための使用でもある。前記吸収性の層は有利には、４２０〜８００ｎｍの波長範囲で透明である。
【００８０】
前記の紫外光吸収性の、有利には透明な層は、熱可塑性プラスチックをベースとする。熱可塑性プラスチックとして、ポリエステル、ポリカルボナート、ポリオレフィン、ポリビニルアセタール、ポリスチレン、スチレン又はα−メチルスチレンとジエン及び／又はアクリル誘導体とのコポリマー、並びに前述のポリマーからの混合形態からなるグループから選択された、少なくとも１つのポリマーを含有する熱可塑性材料が考慮される。
【００８１】
この透明な層は例えば、建築物の窓ガラス、自動車の窓ガラス、又は絶縁又はフィルター目的のためのガラス又はプラスチック上に接着すべきシートの一部、特に自動車の窓ガラスの際の複合ガラスの一部であってよい。有利には、前記プラスチックシートは、ポリビニルアセタール、特にポリビニルブチラールを含有する。
【００８２】
前記複合ガラス中に含有される前記式Ｉのピリジンジオン誘導体は、ＵＶ吸収剤として、生きている有機材料及び生きていない有機材料の保護のために作用し、従って例えば自動車運転者及び車両内部に存在する生きていない有機材料は、紫外線の損傷性の作用から保護される。可能性のある損傷の例は、生きている有機材料の場合には紅斑又は日焼けであり、又は生きていない有機材料の場合には、黄変、変色、亀裂形成又は脆化である。
【００８３】
選択的に、前記プラスチックは付加的に、ＵＶ−Ａ及び／又はＵＶ−Ｂ範囲の光線を吸収する少なくとも１つの更なる光安定剤及び／又は更なる（補助）安定剤を含有する。無論、前記の付加的に使用された光安定剤並びに場合により併用される（補助）安定剤は、前記式Ｉのピリジンジオン誘導体と相容性であることが必要である。有利にはこれは、可視可能である範囲で無色であるか又はわずかな固有の色合いを有するのみである。有利には、この場合により併用される光安定剤又は（補助）安定剤は、高いマイグレーション堅牢性及び耐熱性を有する。
【００８４】
適した光安定剤及び更なる（補助）安定剤は例えば、以下のグループａ）〜ｓ）から選択される：
ａ）４，４−ジアリールブタジエン、
ｂ）ケイ皮酸エステル、
ｃ）ベンゾトリアゾール、
ｄ）ヒドロキシベンゾフェノン、
ｅ）ジフェニルシアンアクリラート、
ｆ）オキサミド、
ｇ）２−フェニル−１，３，５−トリアジン、
ｈ）酸化防止剤、
ｉ）ニッケル化合物、
ｊ）立体障害したアミン、
ｋ）金属不活性化剤、
ｌ）ホスフィット及びホスホニット、
ｍ）ヒドロキシルアミン、
ｎ）ニトロン、
ｏ）アミンオキシド、
ｐ）ベンゾフラノン及びインドリノン、
ｑ）チオ協力剤、
ｒ）過酸化物崩壊性化合物、及び
ｓ）塩基性補助安定剤。
【００８５】
４，４−ジアリールブタジエンのグループａ）には、例えば以下の式Ａ
【００８６】
【化６】
2007532604.tif 000008
の化合物が挙げられる。
【００８７】
前記化合物は、ＥＰ−Ａ−９１６３３５から公知である。置換基Ｒ１０及び／又はＲ１１は有利にはＣ１〜Ｃ８−アルキル及びＣ５〜Ｃ８−シクロアルキルを意味する。
【００８８】
ケイ皮酸のグループｂ）には、例えば４−メトキシケイ酸−２−イソアミルエステル、４−メトキシケイ酸−２−エチルヘキシルエステル、メチル−α−メトキシカルボニルシンナマート、メチル−α−シアノ−β−メチル−ｐ−メトキシシンナマート、ブチル−α−シアノ−β−メチル−ｐ−メトキシ−シンナマート及びメチル−α−メトキシカルボニル−ｐ−メトキシシンナマートが挙げられる。
【００８９】
ベンゾトリアゾールのグループｃ）には、例えば、２−（２’−ヒドロキシフェニル）−ベンゾトリアゾール、例えば２−（２’−ヒドロキシ−５’−メチルフェニル）−ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）−ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロ−ベンゾトリアゾール、２−（３’−ｔｅｒｔ−ブチル−２’−ヒドロキシ−５’−メチルフェニル）−５−クロロ−ベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）−ベンゾトリアゾール、２−（３’，５’−ジ−ｔｅｒｔ−アミル−２’−ヒドロキシフェニル）−ベンゾトリアゾール、２−（３’，５’−ビス−（α，α−ジメチルベンジル）−２’−ヒドロキシフェニル）−ベンゾトリアゾール、２−（３’−ｔｅｒｔ−ブチル−２’−ヒドロキシ−５’−（２−オクチルオキシカルボニルエチル）フェニル）−５−クロロ−ベンゾトリアゾール、２−（３’−ｔｅｒｔ−ブチル−５’−［２−［２−エチルヘキシルオキシ］−カルボニルエチル］−２’−ヒドロキシフェニル）−５−クロロ−ベンゾトリアゾール、２−（３’−ｔｅｒｔ−ブチル−２’−ヒドロキシ−５’−（２−メトキシカルボニルエチル）フェニル）−５−クロロ−ベンゾトリアゾール、２−（３’−ｔｅｒｔ−ブチル−２’−ヒドロキシ−５’−（２−メトキシカルボニルエチル）フェニル）−ベンゾトリアゾール、２−（３’−ｔｅｒｔ−ブチル−２’−ヒドロキシ−５’−（２−オクチルオキシカルボ二ルエチル）フェニル）−ベンゾトリアゾール、２−（３’−ｔｅｒｔ−ブチル−５’−［２−（２−エチルヘキシルオキシ）カルボニルエチル］−２’−ヒドロキシフェニル）−ベンゾトリアゾール、２−（３’−ドデシル−２’−ヒドロキシ−５’−メチルフェニル）−ベンゾトリアゾール、及び２−（３’−ｔｅｒｔ−ブチル−２’−ヒドロキシ−５’−（２−イソオクチルオキシカルボニルエチル）−フェニルベンゾトリアゾール、２，２’−メチレン−ビス−［４−（１，１，３，３−テトラメチルブチル）−６−ベンゾトリアゾール−２−イル−フェノール］；２−［３’−ｔｅｒｔ−ブチル−５’−（２−メトキシカルボニルエチル）−２’−ヒドロキシフェニル］−２Ｈ−ベンゾトリアゾールとポリエチレングリコール３００とのエステル化の生成物；［Ｒ−ＣＨ２ＣＨ２−ＣＯＯ（ＣＨ２）３］２（Ｒ＝３’−ｔｅｒｔ−ブチル−４’−ヒドロキシ−５’−２Ｈ−ベンゾトリアゾール−２−イル−フェニル）及びこれらの混合物が挙げられる。
【００９０】
ヒドロキシベンゾフェノンのグループｄ）には、例えば２−ヒドロキシベンゾフェノン、例えば２−ヒドロキシ−４−メトキシベンゾフェノン、２，２’−ジヒドロキシ−４−メトキシベンゾフェノン、２，４−ジヒドロキシベンゾフェノン、２，２’４，４’−テトラヒドロキシベンゾフェノン、２，２’−ジヒドロキシ−４，４’−ジメトキシベンゾフェノン、２，２’−ジヒドロキシ−４，４’−ジメトキシベンゾフェノン、２−ヒドロキシ−４−（２−エチルヘキシルオキシ）ベンゾフェノン、２−ヒドロキシ−４−（ｎ−オクチルオキシ）ベンゾフェノン、２−ヒドロキシ−４−メトキシ−４’−メチルベンゾフェノン、２−ヒドロキシ−３−カルボキシベンゾフェノン、２−ヒドロキシ−４−メトキシベンゾフェノン−５−スルホン酸、及びこのナトリウム塩、２，２’−ジヒドロキシ−４，４’−ジメトキシベンゾフェノン−５，５’−ビススルホン酸及びこのナトリウム塩が挙げられる。
【００９１】
ジフェニルシアンアクリラートのグループｅ）には、例えばエチル−２−シアン−３，３−ジフェニルアクリラート（これは例えば、ＢＡＳＦ  ＡＧ社（Ｌｕｄｗｉｇｓｈａｆｅｎ）のＵＶｉｎｕｌ（Ｒ）３０３５の名称で市販されている）、２−エチルヘキシル−２−シアン−３，３−ジフェニルアクリラート（これは例えば、ＢＡＳＦ  ＡＧ社（Ｌｕｄｗｉｇｓｈａｆｅｎ）のＵＶｉｎｕｌ（Ｒ）３０３９の名称で市販されている）、及び１，３−ビス−［（２’−シアノ−３’，３’−ジフェニルアクリロイル）オキシ］−２，２−ビス｛［２’−シアノ−３’，３’−ジフェニルアクリロイル）オキシ］メチル｝プロパン（これは例えば、ＢＡＳＦ  ＡＧ社（Ｌｕｄｗｉｇｓｈａｆｅｎ）のＵＶｉｎｕｌ（Ｒ）３０３０の名称で市販されている）が挙げられる。
【００９２】
オキサミドのグループｆ）には、例えば、４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エトキシサニリド、Ｎ，Ｎ’−ビス（３−ジメチルアミノプロピル）オキサミド、２−エトキシ−５−ｔｅｒｔ−ブチル−２’−エトキサニリド及び２−エトキシ−２’−エチル−５，４’−ジ−ｔｅｒｔ−ブトキサニリドとのこれらの混合物並びにオルト−メトキシ二置換したオキサニリド、パラ−メトキシ二置換したオキサニリドの混合物及びオルト−エトキシ二置換したオキサニリド及びパラ−エトキシ二置換したオキサニリドの混合物が挙げられる。
【００９３】
２−フェニル−１，３，５−トリアジンのグループｇ）には、例えば、２−（２−ヒドロキシフェニル）−１，３，５−トリアジン、例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロポキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシ−プロポキシ）−フェニル］−４，６−ビス（２，４−ジメチル）−１，３，５−トリアジン、２−［２−ヒドロキシ−４−（２−ヒドロキシ−３−オクチルオキシ−プロポキシ）−フェニル］−４，６−ビス（２，４−ジメチル）−１，３，５−トリアジン、２−［４−（ドデシルオキシ／トリデシルオキシ−２−ヒドロキシプロポキシ）−２−ヒドロキシ−フェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）１，３，５−トリアジン、２−（２−ヒドロキシ−４−ヘキシルオキシフェニル）−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシ−プロポキシ）フェニル］−１，３，５−トリアジン、及び２−（２−ヒドロキシフェニル）−４−（４−メトキシフェニル）−６−フェニル−１，３，５−トリアジンが挙げられる。
【００９４】
酸化防止剤のグループｈ）には、例えば以下のものが含まれる：
アルキル化モノフェノール、例えば２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、非分枝又は、側鎖中で分枝したノニルフェノール、例えば２，６−ジ−ノニル−４−メチルフェノール、２，４−ジメチル−６−（１−メチルウンデカ−１−イル）−フェノール、２，４−ジメチル−６−（１−メチルヘプタデカ−１−イル）−フェノール、２，４−ジメチル−６−（１−メチルトリデカ−１−イル）フェノール及びこれらの混合物が挙げられる。
【００９５】
アルキルチオメチルフェノール、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジドデシルチオメチル−４−ノニルフェノール。
【００９６】
ヒドロキノン及びアルキル化ヒドロキノン、例えば２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアラート、ビス−（３，５−ジ−ｔｅｒｔ−ブチル−４−ヒドロキシフェニル）アジパート。
【００９７】
トコフェロール、例えばα−トコフェロール、β−トコフェロール、γ−トコフェロール、δ−トコフェロール、及びこれらの混合物（ビタミンＥ）。
【００９８】
ヒドロキシル化チオジフェニルエーテル、例えば２，２’−チオ−ビス（６−ｔｅｒｔ−ブチル−４−メチルフェノール）、２，２’−ビス（４−オクチルフェノール）、４，４’−チオ−ビス（６−ｔｅｒｔ−ブチル−３−メチルフェノール）、４，４’−チオ−ビス（６−ｔｅｒｔ−ブチル−２−メチルフェノール）、４，４’−チオ−ビス（３，６−ジ−ｓｅｃ−アミルフェノール）、４，４’−ビス（２，６−ジメチル−４−ヒドロキシフェニル）ジスルフィド。
【００９９】
アルキリデンビスフェノール、例えば２，２’−メチレン−ビス（６−ｔｅｒｔ−ブチル−４−メチルフェノール）、２，２’−メチレン−ビス（６−ｔｅｒｔ−ブチル−４−エチルフェノール）、２，２’−メチレン−ビス［４−メチル−６−（α−メチルシクロヘキシル）−フェノール］、２，２’−メチレン−ビス（４−メチル−６−シクロヘキシルフェノール）、２，２’−メチレン−ビス（６−ノニル−４−メチルフェノール）、２，２’−メチレン−ビス（４，６−ジ−ｔｅｒｔ−ブチルフェノール）、２，２’−エチリデン−ビス（４，６−ジ−ｔｅｒｔ−ブチルフェノール）、２，２’−エチリデン−ビス（６−ｔｅｒｔ−ブチル−４−イソブチルフェノール）、２，２’−メチレン−ビス［６−（α−メチルベンジル）−４−ノニルフェノール］、２，２’−メチレン−ビス［６−（α，α−ジメチルベンジル）−４−ノニルフェノール］、４，４’−メチレン−ビス（２，６−ジ−ｔｅｒｔ−ブチルフェノール）、４，４’−メチレン−ビス［６−ｔｅｒｔ−ブチル−２−メチルフェノール］、１，１−ビス（５−ｔｅｒｔ−ブチル−４−ヒドロキシ−２−メチルフェニル）−ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコール−ビス−［３，３−ビス（３−ｔｅｒｔ−ブチル−４−ヒドロキシフェニル）ブチラート］、ビス（３−ｔｅｒｔ−ブチル−４−ヒドロキシ−５−メチル−フェニル）ジシクロペンタジエン、ビス［２−（３’−ｔｅｒｔ−ブチル−２−ヒドロキシ−５−メチルベンジル）−６−ｔｅｒｔ−ブチル−４−メチルフェニル］テレフタラート、１，１−ビス（３，５−ジメチル−２−ヒドロキシフェニル）ブタン、２，２−ビス−（３，５−ジ−ｔｅｒｔ−ブチル−４−ヒドロキシフェニル）プロパン、２，２−ビス（５−ｔｅｒｔ−ブチル−４−ヒドロキシ−２−メチルフェニル）−４−ｎ−ドデシルメルカプトブタン、１，１，５，５−テトラ−（５−ｔｅｒｔ−ブチル−４−ヒドロキシ−２−メチルフェニル）−ペンタン。
【０１００】
ベンジル化合物、例えば３，５，３’，５’−テトラ−ｔｅｒｔ−ブチル−４，４’−ジヒドロキシジベンジルエーテル、オクタデシル−４−ヒドロキシ−３，５−ジメチルベンジルメルカプトアセタート、トリデシル−４−ヒドロキシ−３，５−ジ−ｔｅｒｔ−ブチルベンジルメルカプトアセタート、トリス（３，５−ジ−ｔｅｒｔ−ブチル−４−ヒドロキシベンジル）アミン、１，３，５−トリ−（３，５−ジ−ｔｅｒｔ−ブチル−４−ヒドロキシベンジル）−２，４，６−トリメチルベンゼン、ジ−（３，５−ジ−ｔｅｒｔ−ブチル−４−ヒドロキシベンジル）スルフィド、３，５−ジ−ｔｅｒｔ−ブチル−４−ヒドロキシベンジル−メルカプロ酢酸イソオクチルエステル、ビス−（４−ｔｅｒｔ−ブチル−３−ヒドロキシ−２，６−ジメチルベンジル）ジチオールテレフタラート、１，３，５−トリス−（３，５−ジ−ｔｅｒｔ−ブチル−４−ヒドロキシベンジル）イソシアヌラート、１，３，５−トリス−（４−ｔｅｒｔ−ブチル−３−ヒドロキシ−２，６−ジメチルベンジル）イソシアヌラート、３，５−ジ−ｔｅｒｔ−ブチル−４−ヒドロキシベンジル−リン酸ジオクタデシルエステル及び３，５−ジ−ｔｅｒｔ−ブチル−４−ヒドロキシベンジル−リン酸モノエチルエステル、カルシウム塩。
【０１０１】
ヒドロキシベンジル化マロナート、例えばジオクタデシル−２，２−ビス−（３，５−ジ−ｔｅｒｔ−ブチル−２−ヒドロキシベンジル）−マロナート、ジ−オクタデシル−２−（３−ｔｅｒｔ−ブチル−４−ヒドロキシ−５−メチルベンジル）−マロナート、ジ−ドデシルメルカプトエチル−２，２−ビス−（３，５−ジ−ｔｅｒｔ−ブチル−４−ヒドロキシベンジル）マロナート、ビス［４−（１，１，３，３−テトラメチルブチル）フェニル］−２，２−ビス−（３，５−ジ−ｔｅｒｔ−ブチル−４−ヒドロキシベンジル）マロナート。
【０１０２】
ヒドロキシベンジル芳香族、例えば１，３，５−トリス−（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【０１０３】
トリアジン化合物、例えば２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス−（３，５−ジ−ｔｅｒｔ−ブチル−４−ヒドロキシベンジル）−イソシアヌラート、１，３，５−トリス（４−ｔｅｒｔ−ブチル−３−ヒドロキシ−２，６−ジメチルベンジル）−イソシアヌラート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）−イソシアヌラート。
【０１０４】
ベンジルホスホナート、例えばジメチル−２，５−ジ−ｔｅｒｔ−ブチル−４−ヒドロキシベンジルホスホナート、ジエチル−３，５−ジ−ｔｅｒｔ−ブチル−４−ヒドロキシベンジルホスホナート（（３，５−ビス（１，１−ジメチルエチル）−４−ヒドロキシフェニル）メチル）ホスホン酸ジエチルエステル）、ジオクタデシル−３，５−ジ−ｔｅｒｔ−ブチル−４−ヒドロキシベンジルホスホナート、ジオクタデシル−５−ｔｅｒｔ−ブチル−４−ヒドロキシ−３−メチルベンジルホスホナート、３，５−ジ−ｔｅｒｔ−ブチル−４−ヒドロキシベンジルホスホン酸モノエチルエステルのカルシウム塩。
【０１０５】
アシルアミノフェノール、例えば４−ヒドロキシ−ラウリン酸アニリド、４−ヒドロキシステアリン酸アニリド、２，４−ビス−オクチルメルカプト−６−（３，５−ｔｅｒｔ−ブチル−４−ヒドロキシアニリノ）−ｓ−トリアジン及びオクチル−Ｎ−（３，５−ジ−ｔｅｒｔ−ブチル−４−ヒドロキシフェニル）カルバマート。
【０１０６】
β−（３，５−ジ−ｔｅｒｔ−ブチル−４−ヒドロキシフェニル）プロピオン酸と一価又は多価のアルコールとのエステルであって、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリット、トリス（ヒドロキシエチル）イソシアヌラート、Ｎ，Ｎ’−ビス−（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１０７】
β−（５−ｔｅｒｔ−ブチル−４−ヒドロキシ−３−メチルフェニル）プロピオン酸と一価又は多価のアルコールとのエステルであって、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリット、トリス（ヒドロキシエチル）イソシアヌラート、Ｎ，Ｎ’−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１０８】
β−（３，５−ジシクロヘキシル−４−ヒドロキシフェニル）プロピオン酸と一価又は多価のアルコールとのエステルであって、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリット、トリス（ヒドロキシエチル）イソシアヌラート、Ｎ，Ｎ’−ビス−（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１０９】
３，５−ジ−ｔｅｒｔ−ブチル−４−ヒドロキシフェニル酢酸と一価又は多価のアルコールとのエステルであって、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリット、トリス（ヒドロキシエチル）イソシアヌラート、Ｎ，Ｎ’−ビス−（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１１０】
β−（３，５−ジ−ｔｅｒｔ−ブチル−４−ヒドロキシフェニル）プロピオン酸のアミド、例えばＮ，Ｎ’−ビス（３，５−ジ−ｔｅｒｔ−ブチル−４−ヒドロキシフェニルプロピオニル）−ヘキサメチレンジアミド、Ｎ，Ｎ’−ビス（３，５−ジ−ｔｅｒｔ−ブチル−４−ヒドロキシフェニルプロピオニル）−トリメチレンジアミド、Ｎ，Ｎ’−ビス（３，５−ジ−ｔｅｒｔ−ブチル−４−ヒドロキシフェニルプロピオニル）−ヒドラジド、Ｎ，Ｎ’−ビス［２−（３−［３，５−ジ−ｔｅｒｔ−ブチル−４−ヒドロキシフェニル］−プロピオニルオキシ）エチル］−オキサミド（例えばＵｎｉｒｏｙａｌ社のＮａｕｇａｒｄ（Ｒ）ＸＬ−１）。
【０１１１】
アスコルビン酸（ビタミンＣ）
アミン性酸化防止剤、例えばＮ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルオルスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化したジフェニルアミン、例えばｐ，ｐ’−ジ−ｔｅｒｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス−（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス−［（２−メチルフェニル）アミノ］エタン、１，２−ビス（フェニルアミノ）−プロパン、（ｏ−トリル）−ビグアニド、ビス［４−（１’，３’−ジメチルブチル）フェニル］アミン、ｔｅｒｔ−オクチル化したＮ−フェニル−１−ナフチルアミン、モノアルキル化及びジアルキル化したｔｅｒｔ−ブチル／ｔｅｒｔ−オクチルジフェニルアミンからの混合物、モノアルキル化及びジアルキル化したノニルジフェニルアミンからの混合物、モノアルキル化及びジアルキル化したドデシルジフェニルアミンからの混合物、モノアルキル化及びジアルキル化したイソプロピル／イソヘキシルジフェニルアミンからの混合物、モノアルキル化及びジアルキル化したｔｅｒｔ−ブチルジフェニルアミンからの混合物、２，３−ジヒドロ−３，３−ジメチル−４Ｈ−１，４−ベンゾチアジン、フェノチアジン、モノアルキル化及びジアルキル化したｔｅｒｔ−ブチル／ｔｅｒｔ−オクチルフェノチアジンからの混合物、モノアルキル化及びジアルキル化したｔｅｒｔ−オクチルフェノチアジンからの混合物、Ｎ−アリルフェノチアジン、Ｎ，Ｎ，Ｎ’，Ｎ’−テトラフェニル−１，４−ジアミノブタ−２−エン、Ｎ，Ｎ−ビス−（２，２，６，６−テトラメチルピペリジン−４−イル−ヘキサメチレンジアミン、ビス−（２，２，６，６−テトラメチル−ピペリジン−４−イル）−セバケート、２，２，６，６−テトラメチル−ピペリジン−４−オン、２，２，６，６−テトラメチル−ピペリジン−４−オール、４−ヒドロキシ−２，２，６，６−テトラメチル−１−ピペリジンエタノールとのジメチルスクシナートポリマー［ＣＡＳ番号６５４４７−７７−０］（例えばＣｉｂａ  Ｓｐｅｔｉａｌｔｙ  Ｃｈｅｍｉｃａｌｓ社のＴｉｎｕｖｉｎ（Ｒ）６２２）、２，２，４，４−テトラメチル−７−オキサ−３，２０−ジアザジスピロ［５．１．１１．２］−ヘイコサン−２１−オン及びエピクロロヒドリンのポリマー［ＣＡＳ番号：２０２４８３−５５−４］例えば（Ｃｉｂａ  Ｓｐｅｔｉａｌｔｙ  Ｃｈｅｍｉｃａｌｓ社のＨｏｓｔａｖｉｎ（Ｒ）３０）。
【０１１２】
ニッケル化合物のグループｉ）には、例えば２，２’−チオ−ビス−［４−（１，１，３，３−テトラメチルブチル）フェノール］のニッケル錯体、例えば１：１又は１：２の錯体（場合により付加的な配位子、例えばｎ−ブチルアミン、トリエタノールアミン又はＮ−シクロヘキシル−ジエタノールアミンと共に）、ニッケルジブチルジチオカルバマート、４−ヒドロキシ−３，５−ジ−ｔｅｒｔ−ブチルベンジルホスホン酸モノアルキルエステル、例えばメチルエステル又はエチルエステルのニッケル塩、ケトキシム、例えば２−ヒドロキシ−４−メチルフェニルウンデシルケトキシムのニッケル錯体、１−フェニル−４−ラウロイル−５−ヒドロキシピラゾールのニッケル錯体（場合により付加的な配位子と共に）に属する。
【０１１３】
立体障害したアミンのグループｊ）には、例えば、４−ヒドロキシ−２，２，６，６−テトラメチルピペリジン、１−アリル−４−ヒドロキシ−２，２，６，６−テトラメチルピペリジン、１−ベンジル−４−ヒドロキシ−２，２，６，６−テトラメチルピペリジン、ビス（２，２，６，６−テトラメチルピペリジル）セバケート、ビス（２，２，６，６−テトラメチルピペリジル）スクシナート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）−ｎ−ブチル−３，５−ジ−ｔｅｒｔ−ブチル−４−ヒドロキシベンジルマロナート（ｎ−ブチル−３，５−ジ−ｔｅｒｔ−ブチル−４−ヒドロキシ−ベンジル−マロン酸−ビス（１，２，２，６，６−ペンタメチルピペリジル）−エステル）、１−（２−ヒドロキシエチル）−２，２，６，６−テトラメチル−４−ヒドロキシピペリジン及びコハク酸からの縮合生成物、Ｎ，Ｎ’−ビス（２，２，６，６−テトラメチル−４−ピペリジル）ヘキサンメチレンジアミンと４−ｔｅｒｔ−オクチルアミノ−２，６−ジクロロ−１，３，５−トリアジンとからの線形又は環式の縮合生成物、トリス（２，２，６，６−テトラメチル−４−ピペリジル）ニトリロトリアセタート、テトラキス（２，２，６，６−テトラメチル−４−ピペリジル）−１，２，３，４−ブタン−テトラカルボキシラート、１，１’−（１，２−エタンジイル）−ビス（３，３，５，５−テトラメチルピペリジノン）、４−ベンゾイル−２，２，６，６−テトラメチルピペリジン、４−ステアリルオキシ−２，２，６，６−テトラメチルピペリジン、ビス−（１，２，２，６，６−ペンタメチルピペリジル）−２−ｎ−ブチル−２−（２−ヒドロキシ−３，５−ジ−ｔｅｒｔ−ブチルベンジル）マロナート、３−ｎ−オクチル−７，７，９，９−テトラメチル−１，３，８−トリアザスピロ［４，５］デカン−２，４−ジオン、ビス−（１−オクチルオキシ−２，２，６，６−テトラメチルピペリジル）−セバケート、ビス−（１−オクチルオキシ−２，２，６，６−テトラメチル−ピペリジル）−スクシナート、Ｎ，Ｎ’−ビス−（２，２，６，６−テトラメチル−４−ピペリジル）ヘキサメチレンジアミンと４−モルホリノ−２，６−ジクロロ−１，３，５−トリアジンとの線形又は環式の縮合生成物、Ｎ，Ｎ’−ビス−（２，２，６，６−テトラメチル−４−ピペリジル）ヘキサメチレンジアミンとギ酸エステルとの縮合生成物（ＣＡＳ−Ｎｒ、１２４１７２−５３−８、例えば、ＢＡＳＦ  ＡＧ社（Ｌｕｄｗｉｇｓｈａｆｅｎ）のＵＶｉｎｕｌ（Ｒ）  ４０５０Ｈ）、２−クロロ−４，６−ビス（４−ｎ−ブチルアミノ−２，２，６，６−テトラメチルピペリジル）−１，３，５−トリアジンと１，２−ビス（３−アミノプロピルアミノエタン）との縮合生成物、２−クロロ−４，６−ジ−（４−ｎ−ブチルアミノ−１，２，２，６，６−ペンタメチルピペリジイル）−１，３，５−トリアジンと１，２−ビス（３−アミノプロピルアミノ）エタンとの縮合生成物、８−アセチル−３−ドデシル−７，７，９，９−テトラメチル��１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジイル）ピロリジン−２，５−ジオン、４−ヘキサデシルオキシ−及び４−ステアリルオキシ−２，２，６，６−テトラメチルピペリジンとの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとからの縮合生成物、１，２−ビス（３−アミノプロピルアミノ）エタンと２，４，６−トリクロロ−１，３，５−トリアジンとからの縮合生成物、並びに４−ブチルアミノ−２，２，６，６−テトラメチルピペリジン（ＣＡＳ登録番号［１３６５０４−９６−０６］）；Ｎ−（２，２，６，６−テトラメチル−４−ピペリジル）−ｎ−ドデシルスクシンイミド、Ｎ−（１，２，２，６，６−ペンタメチル−４−ピペリジイル）−ｎ−ドデシルスクシンイミド、２−ウンデシル−７，７，９，９−テトラメチル−１−オキサ−３，８−ジアザ−４−オキソスピロ［４，５］デカン、７，７，９，９−テトラメチル−２−シクロウンデシル−１−オキサ−３，８−ジアザ−４−オキソスピロ［４，５］デカンとエピクロロヒドリンとの反応混合物、１，１−ビス（１，２，２，６，６−ペンタメチル−４−ピペリジイルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジイル）ヘキサメチレンジアミン、４−メトキシ−メチレン−マロン酸と１，２，２，６，６−ペンタメチル−４−ヒドロキシピペリジンとのジエステル、ポリ［メチルプロピル−３−オキソ−４−（２，２，６，６−テトラメチル−４−ピペリジイル）］シロキサン、無水マレイン酸−α−オレフィンコポリマーと２，２，６，６−テトラメチル−４−アミノピペリジン又は１，２，２，６，６−ペンタメチル−４−アミノピペリジンとからの反応混合物、（部分的に）Ｎ−ピペリジン−４−イル置換したマレイン酸イミド及びα−オレフィンの混合物からのコポリマー、例えばＵｖｉｎｕｌ（Ｒ）５０５０Ｈ（ＢＡＳＦ  ＡＧ）、１−（２−ヒドロキシ−２−メチルプロポキシ）−４−オクタデカノイルオキシ−２，２，６，６−テトラメチルピペリジン、１−（２−ヒドロキシ−２−メチルプロポキシ）−４−ヘキサデカノイルオキシ−２，２，６，６−テトラメチルピペリジン、１−オキシル−４−ヒドロキシ−２，２，６，６−テトラメチルピペリジン及びｔ−アミルアルコールの炭素残基からの反応生成物、１−（２−ヒドロキシ−２−メチルプロポキシ）−４−ヒドロキシ−２，２，６，６−テトラメチルピペリジン、１−（２−ヒドロキシ−２−メチルプロポキシ）−４オキソ−２，２，６，６−テトラメチルピペリジン、ビス（１−（２−ヒドロキシ−２−メチルプロポキシ）−２，２，６，６−テトラメチルピペリジン−４−イル）セバケート、ビス（１−（２−ヒドロキシ−２−メチルプロポキシ）−２，２，６，６−テトラメチルピペリジン−４−イル）アジパート、ビス（１��（２−ヒドロキシ−２−メチルプロポキシ）−２，２，６，６−テトラメチルピペリジン−４−イル）スクシナート、ビス（１−（２−ヒドロキシ−２−メチルプロポキシ）−２，２，６，６−テトラメチルピペリジン−４−イル）グルタラート、２，４−ビス｛Ｎ［１−（２−ヒドロキシ−２−メチルプロポキシ］−２，２，６，６−テトラメチルピペリジン−４−イル］−Ｎ−ブチルアミノ｝−６−（２ヒドロキシエチルアミノ）−ｓ−トリアジン、Ｎ，Ｎ’−ビス−ホルミル−Ｎ，Ｎ’−ビス（１，２，２，６，６−ペンタメチル−４−ピペリジル）−ヘキサメチレンジアミン、ヘキサヒドロ−２，６−ビス（２，２，６，６−テトラメチル−４−ピペリジル）−１Ｈ，４Ｈ，５Ｈ，８Ｈ−２，３ａ，４ａ，６，７ａ，８ａ−ヘキサアザシクロペンタ［ｄｅｆ］フルオレン−４，８−ジオン（例えば、ＢＡＳＦ  ＡＧ社（Ｌｕｄｗｉｇｓｈａｆｅｎ）のＵｖｉｎｕｌ（Ｒ）４０４９）、ポリ［［６−［（１，１，３，３−テトラメチルブチル）アミノ］−１，３，５−トリアジン−２，４−ジイル］［（２，２，６，６−テトラメチル−４−ピペリジ二ル）イミノ］１，６−ヘキサンジイル［（２，２，６，６−テトラメチル−４−ピペリジニル）イミノ］］）［ＣＡＳ番号７１８７８−１９−８］、１，３，５−トリアジン−２，４，６−トリアミン、Ｎ，Ｎ”’−［１，２−エタン−ジイル−ビス［［４，６−ビス−［ブチル（１，２，２，６，６−ペンタメチル−４−ピペリジ二ル）アミノ］−１，３，５−トリアジン−２−イル］イミノ］−３，１−プロパンジイル］］ビス［Ｎ’，Ｎ”−ジブチル−Ｎ’，Ｎ”−ビス（１，２，２，６，６−ペンタメチル−４−ピペリジ二ル）−（ＣＡＳ番号１０６９９０−４３−６）（例えば、Ｃｉｂａ  Ｓｐｅｃｉａｌｉｔｙ  Ｃｈｅｍｉｃａｌｓ  Ｉｎｃ．社のＣｈｉｍａｓｓｏｒｂ  １１９）。
【０１１４】
金属不活性化剤のグループｋ）には、例えばＮ，Ｎ’−ジフェニルシュウ酸ジアミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）−オキサリルジヒドラジド、オキサニリド、イソフタロイルジヒドラジド、セバコイルビスフェニルヒドラジド、Ｎ，Ｎ’−ジアセチルアジピン酸ジヒドラジド、Ｎ，Ｎ’−ビス（サリチロイル）シュウ酸ジヒドラジド、Ｎ，Ｎ’−ビス（サリチロイル）チオプロピオニルジヒドラジドが属する。
【０１１５】
ホスフィット及びホスホニットのグループｌ）には、例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリットジホスフィット、トリス（２，４−ジ−ｔｅｒｔ−ブチルフェニル）ホスフィット、ジイソデシルペンタエリトリットジホスフィット、ビス（２，４−ジ−ｔｅｒｔ−ブチルフェニル）ペンタエリトリットジホスフィット、ビス（２，６−ジ−ｔｅｒｔ−ブチル−４−メチルフェニル）−ペンタエリトリットジホスフィット、ジイソデシルオキシペンタエリトリットジホスフィット、ビス（２，４−ジ−ｔｅｒｔ−ブチル−６−メチルフェニル）−ペンタエリトリットジホスフィット、ビス（２，４，６−トリス（ｔｅｒｔ−ブチルフェニル）ペンタエリトリットジホスフィット、トリステアリルソルビットトリホスフィット、テトラキス−（２，４−ジ−ｔｅｒｔ−ブチルフェニル）−４，４’−ビフェニレンジホスホニット、６−イソオクチルオキシ−２，４，８，１０−テトラ−ｔｅｒｔ−ブチル−ジベンズ［ｄ，ｆ］［１，３，２］ジオキサホスフェピン、６−フルオロ−２，４，８，１０−テトラ−ｔｅｒｔ−ブチル−１２−メチル−ジベンズ［ｄ，ｇ］［１，３，２］ジオキサホスホシン、ビス（２，４−ジ−ｔｅｒｔ−ブチル−６−メチルフェニル）メチルホスフィット、ビス（２，４−ジ−ｔｅｒｔ−ブチル−６−メチルフェニル）エチルホスフィット、２，２’，２”−ニトリロ［トリエチル−トリス（３，３’，５，５’−テトラ−ｔｅｒｔ−ブチル−１，１’−ビフェニル−２，２’−ジイル）ホスフィット］、２−エチルヘキシル−（３，３’，５，５’−テトラ−ｔｅｒｔ−ブチル−１，１’−ビフェニル−２，２’−ジイル）ホスフィットが属する。
【０１１６】
ヒドロキシルアミンのグループｍ）には、例えば、Ｎ，Ｎ−ジベンジルジドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、Ｎ−メチル−Ｎ−オクタデシルヒドロキシルアミン及び水素化された獣脂アミン（Ｔａｌｇｆｅｔｔａｍｉｎｅ）からのＮ，Ｎ−ジアルキルヒドロキシルアミンが属する。
【０１１７】
ニトロンｎ）のグループには、例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎーテトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎーオクタデシル−α−ヘキサデシルニトロン、Ｎ−メチル−α−ヘプタデシルニトロン、及び水素化された獣脂アミンから製造されたＮ，Ｎ−ジアルキルヒドロキシルアミンから誘導されたニトロンが属する。
【０１１８】
アミンオキシドのグループｏ）には、例えば、アミンオキシド誘導体、例えばＵＳ特許公報５，８４４，０２９号及び５，８８０，１９１号に記載されているアミンオキシド誘導体、ジデシルメチルアミンオキシド、トリデシルアミンオキシド、トリドデシルアミンオキシド及びトリヘキサデシルアミンオキシドが属する。
【０１１９】
ベンゾフラン及びインドリノンのグループｐ）には、例えば、ＵＳ特許公報４，３２５，８６３；４，３３８，２４４；５，１７５，３１２；５，２１６，０５２；５，２５２，６４３；ＤＥ−Ａ−４３１６６１１；ＤＥ−Ａ−４３１６６２２；ＤＥ−Ａ−４３１６８７６；ＥＰ−Ａ−０５８９８３９又はＥＰ−Ａ−０５９１１０２に記載されたものか、又は３−［４−（２−アセトキシエトキシ）フェニル］−５，７−ジ−ｔｅｒｔ−ブチル−ベンゾフラン−２−オン、５，７−ジ−ｔｅｒｔ−ブチル−３−［４−（２−ステアロイルオキシエトキシ）フェニル］ベンゾフラン−２−オン、３，３’−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチル−ベンゾフラン−２−オン、３−（３，５−ジメチル−４−ピバロイルオキシフェニル）−５，７−ジ−ｔｅｒｔ−ブチル−ベンゾフラン−２−オン、３−（３，４−ジメチルフェニル）−５，７−ジ−ｔｅｒｔ−ブチル−ベンゾフラン−２−オン、Ｃｉｂａ  Ｓｐｅｃｉａｌｉｔｙ  Ｃｈｅｍｉｃａｌｓ社のＩｒｇａｎｏｘｓ  ＨＰ−１３６、及び３−（２，３−ジメチルフェニル）−５，７−ジ−ｔｅｒｔ−ブチル−ベンゾフラン−２−オンが属する。
【０１２０】
チオ協力剤のグループｑ）には、例えばジラウリルチオジプロピオナート又はジステアリルチオジプロピオナートが属する。
【０１２１】
過酸化物崩壊性化合物のグループｒ）には、例えば、β−チオジプロピオン酸のエステル、例えばラウリルエステル、ステアリルエステル、ミリスチルエステル又はトリデシルエステル、メルカプトベンズイミゾール、又は２−メルカプトベンズイミダゾールの亜鉛塩、亜鉛ジブチルジチオカルバマート、ジオクタデシルジスルフィド、ペンタエリトリット−テトラキス（β−ドデシルメルカプト）プロピオナートが属する。
【０１２２】
塩基性補助安定剤のグループｓ）には、例えば、メラミン、ポリビニルピロリドン、ジシアンジアミド、トリアリルシアヌラート、尿素誘導体、ヒドラジン誘導体、アミン、ポリアミド、ポリウレタン、高級脂肪酸のアルカリ金属塩及びアルカリ土類金属塩、例えばカルシウムステアラート、亜鉛ステアラート、マグネシウムベヘナート、マグネシウムステアラート、ナトリウムリシノレアート、及びカリウムパルミタート、アンチモンブレンツカテキナート又は亜鉛ブレンツカテキナートが属する。
【０１２３】
有利には、少なくとも１つの化合物Ｉは、少なくとも１つの更なる光保護剤と一緒に使用され、前記光保護剤は、２８０〜４００ｎｍの波長範囲に少なくとも１つの吸収極大を有する。有利には、この更なる光保護剤は、グループｂ）、ｃ）、ｄ）、ｅ）及びｇ）の化合物から選択される。
【０１２４】
特に、前記光保護剤は、少なくとも１つの吸収極大を、２８０〜３２０ｎｍの波長範囲に有する光保護剤である。この付加的に使用される光安定剤は、従って、ＵＶＢ範囲に少なくとも１つの吸収極大を有する。吸収極大とは、本発明の枠内において、このそのつどの化合物に属するバンドのＵＶスペクトルにおいて相応する局所的又は絶対的な極大であると理解され、これは通常の有機溶媒、例えばジクロロメタン、アセトニトリル又はメタノール中で、室温で測定される。極大でのＵＶＢ吸収剤の吸光度は、前記吸収剤は溶液、通常はジクロロメタン中にあり、１質量％の濃度及び１ｃｍの層厚で測定されるが、少なくとも１００、特に少なくとも２００である。
【０１２５】
特に併用される光保護剤のための例は、前述した、グループｅ）のジフェニルシアンアクリラートである。
【０１２６】
更に、前記プラスチックは、その他の添加剤及び助剤を含有してよい。グループｔ）の適した添加剤として、この通常の助剤、例えば顔料、染料、核形成剤、充填剤又は強化材、曇り防止剤、殺生物剤及び帯電防止剤が考慮される。
【０１２７】
適した顔料は、無機顔料、例えば３つの変態にある二酸化チタン、ルチル、アナターゼ又はブルッカイト、ウルトラマリンブルー、酸化鉄、バナジン酸ビスマス、又はカーボンブラック、並びに有機顔料の分類、例えばフタロシアニン、ペリレン、アゾ化合物、イソインドリン、キノフタロン、ジケトピロロピロール、キナクリドン、ジオキサジン、インダントロンの分類からの化合物である。
【０１２８】
染料とは、全ての着色剤が理解され、これは使用されたプラスチック中に完全に溶解するか又は分子的に分散した分割体として存在し、従って高透明性の、非散乱性の、ポリマーの染色に使用されてよい。同様に、染料として有機化合物が考慮され、これは電磁スペクトルの可視可能である部分に蛍光を有し、例えば蛍光染料である。
【０１２９】
適した核形成剤は、例えば、無機材料、例えばタルク、金属酸化物、例えば二酸化チタン又は酸化マグネシウム、（有利にはアルカリ土類金属の）ホスファート、カルボナート又はスルファート、有機化合物、例えばモノカルボン酸又はポリカルボン酸、並びにその塩、例えば４−ｔｅｒｔ−ブチル安息香酸、アジピン酸、ジフェニル酢酸、コハク酸ナトリウム、又は安息香酸ナトリウム、ポリマー化合物、例えば、イオン性共重合体（”イオノマー”）を含む。
【０１３０】
適した充填剤又は強化材は、例えばカルボン酸カルシウム、シリカート、タルク、マイカ、カオリナイト、雲母、硫酸バリウム、金属酸化物、及び金属水酸化物、カーボンブラック、グラファイト、木粉、及びその他の天然産物の粉又は繊維、合成繊維を含む。繊維状又は粉状の充填剤の例として、更に、炭素繊維又はガラス繊維、ガラス織物、ガラスマット又はガラスロービング、ガラス片、球状ガラス並びに珪灰石の形のガラス繊維が考慮される。ガラス繊維の混和は、短いガラス繊維の形及び連続ストランド（ロービング）の形の双方で行うことができる。
【０１３１】
適した帯電防止剤は、例えば、アミン誘導体、例えばＮ，Ｎ−ビス（ヒドロキシアルキル）アルキルアミン又はＮ，Ｎ−ビス（ヒドロキシアルキル）アルキレンアミン、ポリエチレングリコールエステル、及びポリエチレングリコールエーテル、エトキシル化カルボン酸エステル、及びエトキシル化カルボン酸アミド、及びグリセリンモノステアレート及びグリセリンジステアレート、並びにこれらの混合物である。
【０１３２】
通常は、前記プラスチックに少なくとも１つの式Ｉのピリジンジオン誘導体を、このプラスチックの総質量に対して、０．０１〜１０質量％、有利には０．０１〜５質量％、特に有利には０．０１〜１．０質量％の量で付加する。前記プラスチックの総質量とは、式Ｉのピリジンジオン誘導体並びに場合により更なる（補助）安定剤と混合されたプラスチック（プラスチック＋全ての（補助）安定剤の合計＋全てのその他の添加剤の合計）の質量が理解される。目的とする光保護は、このプラスチックの層厚に依存する。これは、ランベルト・ベールの法則Ｅ＝ε・ｃ・ｄ（ε：モル吸光係数、ｃ：濃度、ｄ：層厚）により明らかにされる。薄いプラスチック層中では従って、通常は、厚いプラスチック層と比較してＵＶ吸収剤のより高い割合が使用される。
【０１３３】
グループａ）〜ｓ）からの化合物は、通常の、当業者に公知の量が使用される。通常は、これは、前記プラスチックの総質量に対して０．０００１〜１０質量％、有利には０．０１〜１質量％の濃度で使用される。グループｐ）のベンゾフラノンの場合には、通常は、さらにより少ない濃度、有利には０．００１〜０．１質量％が使用される。
【０１３４】
前記グループｔ）の添加剤は、通常の量で使用される。通常は、これは、前記プラスチックの総質量に対して０〜６０質量％の量で使用される。
【０１３５】
本発明により使用される、式Ｉのピリジンジオン誘導体は、少なくとも１つの式Ｉのピリジンジオン誘導体を、１〜２０質量％の濃度で含有する予備混合物（マスターバッチ又はコンパウンド）の形で、安定化すべき材料、通常はプラスチックに添加されてもよい。更に、前記予備混合物は、前述した、前記グループａ）〜ｓ）の化合物及びグループｔ）のその他の添加剤を含有してよい。
【０１３６】
本発明の更なる対象は、前もって定義した、光の損傷性の作用から保護する量の少なくとも１つの前記式Ｉのピリジンジオン誘導体及び少なくとも１つの有機材料を含有する組成物に関する。有利には、前記有機材料は、ポリエステル、ポリカルボナートポリマー、ポリオレフィン、ポリビニルアセタール、ポリスチレン、スチレン又はα−メチルスチレンとジエン及び／又はアクリル誘導体とのコポリマー、及び前述のポリマーの物理的ブレンドからなるグループから選択された、ポリマーである。
【０１３７】
以下において本発明による組成物に関して、適していてかつ有利である実施態様に対する言及は、同程度に、熱可塑性プラスチック中の式Ｉの係るピリジンジオン誘導体のこれに相応する使用に関しても当てはまる。
【０１３８】
有利な組成物は、例えば以下を含有する：
−前もって定義した、少なくとも１つの式Ｉのピリジンジオン誘導体；
−少なくとも１つのポリビニルブチラール（ＰＶＢ）；
−可塑剤として、少なくとも１つのオリゴアルキレングリコールアルキルカルボン酸ジエステル；
−付着性の制御のための少なくとも１つの脂肪族カルボン酸塩；
−場合により、ベンゾトリアゾール、２−フェニル−１，３，５−トリアジン、ヒドロキシベンゾフェノン、ジフェニルシアンアクリラート、及びこれらの混合物からなるグループから選択される、少なくとも１つの更なるＵＶ吸収剤；及び
−場合により、充填剤、染料、顔料、及び更なる助剤からなるグループから選択される少なくとも１つの更なる成分。
【０１３９】
複合ガラス、例えば自動車の窓ガラスのための複合ガラスにおけるＰＶＢシート中での、少なくとも１つの前記式Ｉのピリジンジオン誘導体の使用が有利である。
【０１４０】
ポリビニルブチラールの製造に関して、前述の言及が完全な範囲において、参照により組み込まれる。このポリマー組成物中で使用されたポリビニルブチラールは、通常は、７００００より多い、有利には約１０００００〜２５００００の平均分子量を有する。前記ポリビニルブチラールは、通常は、ポリビニルアルコールとして計算されたヒドロキシル基に関して１９．５よりも少ない、有利には約１７〜１９質量％の残留含量；ポリビニルエステルとして計算された残存するエステル基の０〜１０％、有利には０〜３％の残留含量を有する。有利には、Ｓｏｌｕｔｉａ社（Inc.of St. Louis, Mo.）のＢｕｔｖａｒ（Ｒ）の名称で市販されているポリビニルブチラールである。通常は、前記ポリビニルブチラール成形材料は、０．１３〜１．５ｍｍの厚さを有するシートの形で使用される。前記ポリビニルブチラールの所望の厚さへの成形は、例えば押出シート装置中で行われてよい。
【０１４１】
適したオリゴアルキレングリコールカルボン酸ジエステルは、脂肪族の、非分枝又は分枝したＣ２〜Ｃ１０−モノカルボン酸、有利にはＣ６〜Ｃ８−モノカルボン酸と、トリ−Ｃ２〜Ｃ３−アルキレングリコール又はテトラＣ２〜Ｃ３−アルキレングリコールとのエステルを含む。適した可塑剤は、例えばトリエチレングリコール−ジ−（２−エチルブチラート）、トリエチレングリコール−ジ−（２−エチルヘキサノアート）、トリエチレングリコールジヘプタノアート又はテトラエチレングリコールジヘプタノアートである。可塑剤の割合は、通常は、前記ポリマー組成物の総質量に対して２０〜８０質量％、有利には２５〜４５質量％である。
【０１４２】
付着性の制御のための適した脂肪族カルボン酸塩は、例えば、非分枝又は分枝したＣ４〜Ｃ２２−モノカルボン酸の多価の金属塩である。金属として、例えば亜鉛、アルミニウム、鉛、又はアルカリ土類金属、例えばマグネシウム又はカルシウムが考慮される。付着性の制御のための脂肪族カルボン酸塩の適した例は、例えば２−エチル酪酸のマグネシウム塩である。前記塩は、前記ポリビニルブチラールの接着性及び粘性を減少させる。脂肪族カルボン酸塩の割合は、通常は、前記ポリマー組成物の総質量に対して、０．０００１〜０．５質量％、有利には０．０００１〜０．１質量％である。
【０１４３】
付加的に、前記ポリビニルブチラールポリマー組成物は、少なくとも１つの更なるＵＶ吸収剤を含有してよく、前記吸収剤は、有利には、ベンゾトリアゾール、２−フェニル−１，３，５−トリアジン、ヒドロキシベンゾフェノン、ジフェニルシアンアクリラート、及びこれらの混合物からなるグループから選択されている。
【０１４４】
適したベンゾトリアゾールの例は、２−（２’−ヒドロキシフェニル）−ベンゾトリアゾール、有利には前述したものである。特に有利には以下のものである：
−  ２−（３’−ｔｅｒｔ−ブチル−２’−ヒドロキシ−５’−メチルフェニル）−５−クロロベンゾトリアゾール［ＣＡＳ番号３８９６−１１−５］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）３２６として市販されている）、
−  ２，４−ジ−ｔｅｒｔ−ブチル−６−（５−クロロベンゾトリアゾール−２−イル）フェノール［ＣＡＳ番号３８６４−９９−１］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）３２７として市販されている）、
−  ２−（２Ｈ−ベンゾトリアゾール−２−イル）−４，６−ジ−ｔｅｒｔ−ペンチルフェノール［ＣＡＳ番号２５９７３−５５−１］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）３２８として市販されている）、
−  ２−ベンゾトリアゾール−２−イル−４−メチルフェノール［ＣＡＳ番号２４４０−２２−４］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）Ｐとして市販されている）。
【０１４５】
適した２−フェニル−１，３，５−トリアジンのための例は、２−（２’−ヒドロキシフェニル）−１，３，５−トリアジン、有利には前述したものである。特に有利には以下のものである：
−  ２−（４，６−ジフェニル−１，３，５−トリアジン−２−イル）−５−ヘキシルオキシフェノール［ＣＡＳ番号１４７３１５−５０−２］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）１５７７として市販されている）、及び
−  ２，４−ビス（２，４−ジメチルフェニル）−６−（２−ヒドロキシ−４−オクチルオキシフェニル）−１，３，５−トリアジン［ＣＡＳ番号２７２５−２２−６］（例えば、Ｃｙｔｅｃ社のＣｙａｓｏｒｂ（Ｒ）ＵＶ１１６４として市販されている）。
【０１４６】
適したヒドロキシベンゾフェノンの例は、２−ヒドロキシベンゾフェノン、有利には前述したものである。特に有利には以下のものである：
−２−ヒドロキシ−４−ｎ−オクトキシベンゾフェノン［ＣＡＳ番号１８４３−０５−６］（例えば、Ｃｉｂａ  Ｓｐｅｃｉａｌｉｔｙ  Ｃｈｅｍｉｃａｌｓ  Ｉｎｃ．社のＣｈｉｍａｓｓｏｒｂ（Ｒ）８１として市販されている）。
【０１４７】
適したジフェニルシアンアクリラートの例は、前述したものである。特に有利には以下のものである：
−  １，３−ビス−［（２’−シアノ−３’，３’−ジフェニルアクリロイル）オキシ］−２，２−ビス｛［２’−シアノ−３’，３’−ジフェニルアクリロイル）オキシ］メチル｝プロパン［ＣＡＳ番号１７８６７１−５８−４］（例えば、ＢＡＳＦ  ＡＧ社（Ｌｕｄｗｉｇｓｈａｆｅｎ）のＵｖｉｎｕｌ（Ｒ）３０３０の名称で市販されている）、
−  エチル−２−シアン−３，３−ジフェニルアクリラート［ＣＡＳ番号５２３２−９９−５］（例えば、ＢＡＳＦ  ＡＧ社（Ｌｕｄｗｉｇｓｈａｆｅｎ）のＵｖｉｎｕｌ（Ｒ）３０３５の名称で市販されている）、及び
−２−エチルヘキシル−２−シアン−３，３−ジフェニルシアンアクリラート［ＣＡＳ番号６１９７−３０−４］（例えば、ＢＡＳＦ  ＡＧ社（Ｌｕｄｗｉｇｓｈａｆｅｎ）のＵｖｉｎｕｌ（Ｒ）３０３９の名称で市販されている）。
【０１４８】
通常は、更なるＵＶ吸収剤の割合は、この使用されたシート厚に依存して、前記ポリマー組成物の総質量に対して０．０５〜２質量％、有利には０．１〜１質量％である。薄いポリマー層の場合には、通常は、厚いポリマー層に比較してＵＶ吸収剤のより高い割合が使用される。
【０１４９】
前記ポリビニルブチラールポリマー組成物は、付加的に、少なくとも１つの更なる成分を含有してよく、前記成分は、充填剤、染料、顔料、及び更なる助剤からなるグループから選択される。適した充填剤、染料、及び顔料に関して、完全な範囲において、前述の言及が参照により組み込まれる。
【０１５０】
更なる有利な組成物は、以下を含有する：
−前もって定義した、少なくとも１つの式Ｉのピリジンジオン誘導体、
−ポリカルボナート、ポリカルボナートコポリマー、及びポリカルボナートと、アクリル−ブタジエン−スチレン−コポリマー、アクリロニトリル−スチレン−アクリルエステル−コポリマー、ポリメチルメタクリラート、ポリブチルアクリラート、ポリブチルメタクリラート、ポリ（ブチレンテレフタラート）エン及びポリエチレンテレフタラートとの物理的なブレンドからなるグループから選択される、少なくとも１つのポリカルボナートポリマー、
−ホスフィット、ホスホニット、及びこれらの混合物からなるグループから選択された、少なくとも１つの安定剤、
−場合により、ベノトリアゾール、２−フェニル−１，３，５−トリアジン、ジフェニルシアンアクリラート及びこれらの混合物からなるグループから選択された、少なくとも１つの更なるＵＶ吸収剤、
−場合により、酸化防止剤として少なくとも１つの２，６−ジアルキル化したフェノール、及び
−場合により、充填剤、染料、顔料及び更なる助剤からなるグループから選択された、少なくとも１つの更なる成分。
【０１５１】
有利には、前記式Ｉのピリジンジオン誘導体は、ポリカルボナートポリマー組成物中でも使用される。
【０１５２】
本出願の枠内において、概念「ポリカルボナートコポリマー」は、ポリカルボナートであって、ホスゲン又は炭酸エステルと少なくとも２つの相違するジヒドロキシ化合物、例えば相違するビスフェノールとの縮合により得られるポリカルボナートを含む。ハロゲン化ビスフェノール、例えばテトラブロムビスフェノールの割合は、耐炎性を高め、ビスフェノールＳ（ジヒドロキシジフェニルスルフィド）の割合は、ノッチ付き衝撃強さを高める。前記ポリカルボナートコポリマーには、例えば、ビスフェノールＡ及びビスフェノールＣベースのポリカルボナートコポリマー、又はビスフェノールＡ及びビスフェノールＴＭＣ（トリメチルシクロヘキサン）ベースのポリカルボナートコポリマーが挙げられる。本発明の枠内において、概念「ポリカルボナートコポリマー」は、ポリエステルカルボナートであって、例えば、ビスフェノールとホスゲン及び芳香族ジカルボン酸ジクロリドとの反応により得られるポリエステルカルボナート、及びポリカルボナートブロック及びポリアルキレンオキシドブロックからなるブロックコポリマーをも含む。
【０１５３】
ポリカルボナートポリマー組成物は、ホスフィット及びホスホニットからなるグループから選択される、少なくとも１つの安定剤を含む。適したホスフィット及びホスホニットに関して、全ての範囲において、前述の言及が参照により組み込まれる。有利なホスフィット及びホスホニットは、トリス−（２，４−ジ−ｔｅｒｔ−ブチルフェニル）−ホスフィット［ＣＡＳ番号３１５７０−０４−４］（例えば、Ｃｉｂａ  Ｓｐｅｃｉａｌｉｔｙ  Ｃｈｅｍｉｃａｌｓ  Ｉｎｃ．社のＩｒｇａｆｏｓ（Ｒ）１６８として市販されている）、テトラキス（２，４−ジ−ｔｅｒｔ−ブチルフェニル）−４，４’−ジイルビスホスホニット［ＣＡＳ番号１１９３４５−０１−６］（例えば、Ｃｉｂａ  Ｓｐｅｃｉａｌｉｔｙ  Ｃｈｅｍｉｃａｌｓ  Ｉｎｃ．社のＩｒｇａｆｏｓ（Ｒ）  Ｐ−ＥＰＱとして市販されている）、及びこれらの混合物である。ホスフィット及び／又はホスホニットの割合は、通常は、前記ポリマー組成物の総質量に対して、〜２０００ｐｐｍ、有利には５００〜１５００ｐｐｍである。
【０１５４】
付加的に、前記ポリカルボナートポリマー組成物は少なくとも１つの更なるＵＶ吸収剤を含有してよい。適した更なるＵＶ吸収剤は、前述したものである。有利には、この更なるＵＶ吸収剤は、ベンゾトリアゾール、２−フェニル−１，３，５−トリアジン、ジフェニルシアンアクリラート、及びこれらの混合物からなるグループから選択されている。
【０１５５】
適したベンゾトリアゾールの例は、２−（２’−ヒドロキシフェニル）−ベンゾトリアゾール、有利には前述したものである。特に有利には以下のものである：
−  ２−（２Ｈ−ベンゾトリアゾール−２−イル）−４，６−ビス−（１−メチル−１−フェニルエチル）−フェノール［ＣＡＳ番号７０３２１−８６−７］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）２３４として市販されている）、
−  ２，４−ジ−ｔｅｒｔ−ブチル−６−（５−クロロベンゾトリアゾール−２−イル）フェノール［ＣＡＳ番号３８６４−９９−１］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）３２７として市販されている）、
−  ２−（２Ｈ−ベンゾトリアゾール−２−イル）−４−（１，１，３，３−テトラメチルブチル）フェノール［ＣＡＳ番号３１４７−７５−９］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）３２９として市販されている）、
−  ２−（２Ｈ−ベンゾトリアゾール−２−イル）−４−（ｔｅｒｔ−ブチル）−６−（ｓｅｃ−ブチル）フェノール［ＣＡＳ番号３６４３７−３７−３］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）３５０として市販されている）、
−  ２，２’−メチレンビス−（６−（２Ｈ−ベンゾトリアゾール−２−イル）−４−１，１，３，３−テトラメチルブチル）フェノール）［ＣＡＳ番号１０３５９７−４５−１］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）３６０として市販されている）、並びに
−  ３−（３−（２Ｈ−ベンゾトリアゾール−２−イル）−５−ｔｅｒｔ−ブチル−４−ヒドロキシフェニル）プロピオン酸メチルエステルとポリエチレングリコールとのエステル交換生成物（例えばＣｉｂａ  Ｓｐｅｃｉａｌｉｔｙ  Ｃｈｅｍｉｃａｌｓ  Ｉｎｃ．社のＴｉｎｕｖｉｎ（Ｒ）２１３として市販されている（５２％の化合物Ｒ−ＣＯＯ−［（ＣＨ２）２−Ｏ］ｎ−Ｈ（モル量：６３７ｇ／モル）［ＣＡＳ番号１０４８１０−４８−２］、３５％の式Ｒ−ＣＯＯ−［（ＣＨ２）２−Ｏ］ｎ−ＣＯ−Ｒ（分子量：９７５ｇ／モル）［ＣＡＳ番号１０４８１０−４７−１］、その際
【０１５６】
【化７】
2007532604.tif 000009
、及び１３％の化合物ＨＯ−［（ＣＨ２）２−Ｏ］ｎ−Ｈ［ＣＡＳ番号２５３２２−６８−３］を含有する）。
【０１５７】
２−フェニル−１，３，５−トリアジンの例は、２−（２’−ヒドロキシフェニル）−１，３，５−トリアジン、有利には前述したものである。特に有利には以下のものである：
−  ２−（４，６−ジフェニル−１，３，５−トリアジン−２−イル）−５−ヘキシルオキシフェノール［ＣＡＳ番号１４７３１５−５０−２］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）１５７７として市販されている）。
【０１５８】
適したジフェニルシアンアクリラートは、前述したものである。有利には以下のものである：
−  １，３−ビス−［（２’−シアノ−３’，３’−ジフェニルアクリロイル）オキシ］−２，２−ビス｛［２’−シアノ−３’，３’−ジフェニルアクリロイル）オキシ］メチル｝プロパン［ＣＡＳ番号１７８６７１−５８−４］（これは例えば、ＢＡＳＦ  ＡＧ社（Ｌｕｄｗｉｇｓｈａｆｅｎ）のＵＶｉｎｕｌ（Ｒ）３０３０の名称で市販されている）、及び
−  エチル−２−シアン−３，３−ジフェニルアクリラート［ＣＡＳ番号５２３２−９９−５］（これは例えば、ＢＡＳＦ  ＡＧ社（Ｌｕｄｗｉｇｓｈａｆｅｎ）のＵＶｉｎｕｌ（Ｒ）３０３５の名称で市販されている）。
【０１５９】
通常は、更なるＵＶ吸収剤の割合は、前記ポリマー組成物の総質量に対して、〜１０質量％、有利には０．００１〜１０質量％、特に０．０５〜１０質量％、とりわけ有利には０．１〜１０質量％である。薄いポリマー層の場合には、通常は、厚いポリマー層に比較してＵＶ吸収剤のより高い割合が使用される。
【０１６０】
付加的に、前記ポリカルボナートポリマー組成物は、少なくとも１つの２，６−ジアルキル化フェノールを、酸化防止剤として含有してよい。適した２，６−ジアルキル化フェノールは、前述したものであり、特にβ−（３，５−ジ−ｔｅｒｔ−ブチル−４−ヒドロキシフェニル）プロピオン酸と一価又は多価のアルコールとのエステルである。有利な、前記β−（３，５−ジ−ｔｅｒｔ−ブチル−４−ヒドロキシフェニル）プロピオン酸と一価又は多価のアルコールとのエステルは、ペンタエリトリトールテトラキス−［３−（３，５−ジ−ｔｅｒｔ−ブチル−４−ヒドロキシフェニル）−プロピオナート］［ＣＡＳ番号６６８３−１９−８］（これは例えば、Ｃｉｂａ  Ｓｐｅｃｉａｌｉｔｙ  Ｃｈｅｍｉｃａｌｓ  Ｉｎｃ．社のＩｒｇａｎｏｘ（Ｒ）１０１０として市販されている）、３−（３，５−ジ−ｔｅｒｔ−ブチル−４−ヒドロキシフェニル）−プロピオン酸オクタデシルエステル［ＣＡＳ番号２０８２−７９−３］（これは例えば、Ｃｉｂａ  Ｓｐｅｃｉａｌｉｔｙ  Ｃｈｅｍｉｃａｌｓ  Ｉｎｃ．社のＩｒｇａｎｏｘ（Ｒ）１０７６として市販されている）、及びこれらの混合物である。酸化防止剤の割合は、通常は、前記ポリマー組成物の総質量に対して、〜２０００ｐｐｍ、有利には５００〜２０００ｐｐｍである。
【０１６１】
更なる有利なポリマー組成物は、酸化防止剤として、少なくとも１つの２，６−ジアルキル化フェノールも、安定剤として、少なくとも１つのホスフィット及び／又はホスホニットをも含有する。酸化防止剤対補助安定剤の割合は、この際、通常は、１：１０〜１０：１の範囲にある。
【０１６２】
有利なポリマー組成物は、少なくとも１つのポリカルボナート、前もって定義した少なくとも１つの式Ｉピリジンジオン誘導体、及び更なる成分として、表Ａの行に挙げた物質を含有する（組成物１．１〜１．６０）。単独の成分の質量割合は、組成物１．１〜１．６０において、前記ポリマー組成物の総質量に対して、前述の範囲にある。
表Ａ：
【０１６３】
【表１】
2007532604.tif 000010
【０１６４】
【表２】
2007532604.tif 000011
【０１６５】
更なる有利なポリマー組成物は、２．１〜２．６０であり、これはこの相応する組成物１．１〜１．６０とは、このポリカーボナートがポリカルボナートコポリマーにより置き換えられている点でのみ相違する。
【０１６６】
更なる有利なポリマー組成物は、３．１〜３．６０であり、これはこの相応する組成物１．１〜１．６０とは、このポリカーボナートがポリカルボナートとアクリル−ブタジエン−コポリマーとの物理的なブレンドにより置き換えられている点でのみ相違する。
【０１６７】
更なる有利なポリマー組成物は、４．１〜４．６０であり、これはこの相応する組成物１．１〜１．６０とは、このポリカーボナートがポリカルボナートとアクリロニトリル−スチレン−アクリルエステル−コポリマーとの物理的なブレンドにより置き換えられている点でのみ相違する。
【０１６８】
更なる有利なポリマー組成物は、５．１〜５．６０であり、これはこの相応する組成物１．１〜１．６０とは、このポリカーボナートがポリカルボナートとポリメチルメタクリラートとの物理的なブレンドにより置き換えられている点でのみ相違する。
【０１６９】
更なる有利なポリマー組成物は、６．１〜６．６０であり、これはこの相応する組成物１．１〜１．６０とは、このポリカーボナートがポリカルボナートとポリブチルアクリラートとの物理的なブレンドにより置き換えられている点でのみ相違する。
【０１７０】
更なる有利なポリマー組成物は、７．１〜７．６０であり、これはこの相応する組成物１．１〜１．６０とは、このポリカーボナートがポリカルボナートとポリブチルメチルアクリラートとの物理的なブレンドにより置き換えられている点でのみ相違する。
【０１７１】
更なる有利なポリマー組成物は、８．１〜８．６０であり、これはこの相応する組成物１．１〜１．６０とは、このポリカーボナートがポリカルボナートとポリ（ブチレン−テレフタラート）エンとの物理的なブレンドにより置き換えられている点でのみ相違する。
【０１７２】
更なる有利なポリマー組成物は、９．１〜９．６０であり、これはこの相応する組成物１．１〜１．６０とは、このポリカーボナートがポリカルボナートとポリエチレンテレフタラートとの物理的なブレンドにより置き換えられている点でのみ相違する。
【０１７３】
付加的に、前記ポリカルボナートポリマー組成物は、少なくとも１つの成分を含有してよく、前記成分は、染料、顔料、及び更なる助剤からなるグループから選択されている。
【０１７４】
適した染料及び顔料に関して、前述の言及が完全な範囲において参照により組み込まれる。有利な実施態様において、前記染料及び／又は顔料は、青味剤である。適した青味剤は、例えばウルトラマリンブルー、フタロシアニン、アントラキノン、及びインダントロンである。青味剤の併用の際には、青味剤の割合は、前記ポリマー組成物の総質量に対して〜５００ｐｐｍ（０．０５質量％）、有利には０．５〜１００ｐｐｍである。
【０１７５】
ポリカルボナートポリマー組成物のための有利な適用は、ヘッドランプカバーのためのレンズ、自動車における風防ガラス、及び自動車及び建築物中のこのようなガラスである。
【０１７６】
更なる有利な組成物は以下を含有する：
−前もって定義した、少なくとも１つの式Ｉのピリジンジオン誘導体、
−少なくとも１つのポリエチレンテレフタラート（ＰＥＴ）、
−酸化防止剤として、少なくとも１つの２，６−ジアルキル化フェノール、
−場合により、ホスフィット、ホスホニット及びこれらの混合物からなるグループから選択された、少なくとも１つの補助安定剤、及び
−場合により、ジフェニルシアンアクリラート、フェニル−１，３，５−トリアジン、及びベンゾトリアゾール、及びこれらの混合物からなるグループから選択された、少なくとも１つの更なるＵＶ吸収剤。
【０１７７】
有利には、更に、ＰＥＴ組成物中での、前もって定義した、少なくとも１つの式Ｉのピリジンジオン誘導体の使用である。
【０１７８】
酸化防止剤として適する２，６−ジアルキル化フェノールは、前述したものである。有利には、β−（３，５−ジ−ｔｅｒｔ−ブチル−４−ヒドロキシフェニル）プロピオン酸と一価又は多価のアルコールとのエステル、特に、ペンタエリトリトールテトラキス−［３−（３，５−ジ−ｔｅｒｔ−ブチル−４−ヒドロキシフェニル）−プロピオナート］［ＣＡＳ番号６６８３−１９−８］（これは例えば、Ｃｉｂａ  Ｓｐｅｃｉａｌｉｔｙ  Ｃｈｅｍｉｃａｌｓ  Ｉｎｃ．のＩｒｇａｎｏｘ（Ｒ）１０１０として市販されている）、ヘキサメチレン−ビス−（３−（３，５−ジ−ｔｅｒｔ−ブチル−４−ヒドロキシフェニル）プロピオナート［ＣＡＳ番号３５０７４−７７−２］（これは例えば、Ｃｉｂａ  Ｓｐｅｃｉａｌｉｔｙ  Ｃｈｅｍｉｃａｌｓ  Ｉｎｃ．社のＩｒｇａｎｏｘ（Ｒ）２５９として市販されている）、及び３，５−ジアルキル化ヒドロキシフェニルメチルホスホン酸エステル、有利には（（３，５−ビス（１，１−ジメチルエチル）−４−ヒドロキシフェニル）メチル）ホスホン酸ジエチルエステル［ＣＡＳ番号９７６−５６−７］（これは例えば、Ｃｉｂａ  Ｓｐｅｃｉａｌｉｔｙ  Ｃｈｅｍｉｃａｌｓ  Ｉｎｃ．社のＩｒｇａｎｏｘ（Ｒ）１２２２として市販されている）である。
【０１７９】
酸化防止剤の割合は、通常は、前記ポリマー組成物の総質量に対して、〜２０００ｐｐｍ、有利には５００〜２０００ｐｐｍである。
【０１８０】
場合により、前記ポリエチレンテレフタラートポリマー組成物は、少なくとも１つの補助安定剤を含有し、これはホスフィット、ホスホニット及びこれらの混合物からなるグループか選択されている。適したホスフィット及びホスホニットは、前述したものである。有利なホスフィットは、トリス−（２，４−ジ−ｔｅｒｔ−ブチルフェニル）−ホスフィット［ＣＡＳ番号３１５７０−０４−４］（これは例えば、Ｃｉｂａ  Ｓｐｅｃｉａｌｉｔｙ  Ｃｈｅｍｉｃａｌｓ  Ｉｎｃ．社のＩｒｇａｆｏｓ（Ｒ）１６８として市販されている）である。ホスフィット及び／又はホスホニットの割合は、通常は、前記ポリマー組成物の総質量に対して、〜２０００ｐｐｍ、有利には５００〜１５００ｐｐｍ、とりわけ７５０〜２０００ｐｐｍである。
【０１８１】
有利なポリエチレンテレフタラートポリマー組成物は、酸化防止剤として、少なくとも１つの２，６−ジアルキル化フェノール、有利には少なくとも１つの３，５−ジアルキル化ヒドロキシフェニルメチルホスホン酸エステル及び／又は少なくとも１つの、β−（３，５−ジ−ｔｅｒｔ−ブチル−４−ヒドロキシフェニル）プロピオン酸と一価又は多価のアルコールとのエステルも、補助安定剤として少なくとも１つのホスフィット及び／又はホスホニットも含有する。酸化防止剤対補助安定剤の割合はこの際、通常は、１：１０〜１０：１の範囲にある。
【０１８２】
付加的に、前記ポリエチレンテレフタラートポリマー組成物は少なくとも１つの更なるＵＶ吸収剤を含有してよい。適した更なるＵＶ吸収剤は、前述したものである。有利には、この更なるＵＶ吸収剤は、ジフェニルシアンアクリラート、フェニル−１，３，５−トリアジン、及びベンゾトリアゾール及びこれらの混合物からなるグループから選択されている。
【０１８３】
適したベンゾトリアゾールの例は、２−（２’−ヒドロキシフェニル）−ベンゾトリアゾール、有利には前述したものである。特に有利には以下のものである：
−  ２−（２Ｈ−ベンゾトリアゾール−２−イル）−４，６−ビス−（１−メチル−１−フェニルエチル）−フェノール［ＣＡＳ番号７０３２１−８６−７］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）２３４として市販されている）、
−  ２，４−ジ−ｔｅｒｔ−ブチル−６−（５−クロロベンゾトリアゾール−２−イル）フェノール［ＣＡＳ番号３８６４−９９−１］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）３２７として市販されている）、
−  ２，２’−メチレンビス−（６−（２Ｈ−ベンゾトリアゾール−２−イル）−４−１，１，３，３−テトラメチルブチル）フェノール）［ＣＡＳ番号１０３５９７−４５−１］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）３６０として市販されている）、並びに
−  ３−（３−（２Ｈ−ベンゾトリアゾール−２−イル）−５−ｔｅｒｔ−ブチル−４−ヒドロキシフェニル）プロピオン酸メチルエステルとポリエチレングリコールとのエステル交換生成物（例えばＣｉｂａ  Ｓｐｅｃｉａｌｉｔｙ  Ｃｈｅｍｉｃａｌｓ  Ｉｎｃ．社のＴｉｎｕｖｉｎ（Ｒ）２１３として入手可能である）。
【０１８４】
適した２−フェニル−１，３，５−トリアジンの例は、２−（２’−ヒドロキシフェニル）−１，３，５−トリアジン、有利には前述したものである。特に有利には以下のものである：
−  ２−（４，６−ジフェニル−１，３，５−トリアジン−２−イル）−５−ヘキシルオキシ−フェノール［ＣＡＳ番号１４７３１５−５０−２］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）１５７７として市販されている）。
【０１８５】
適したジフェニルシアンアクリラートの例は、前述したものである。有利には以下のものである：
−  １，３−ビス−［（２’−シアノ−３’，３’−ジフェニルアクリロイル）オキシ］−２，２−ビス｛［２’−シアノ−３’，３’−ジフェニルアクリロイル］オキシ］メチル｝プロパン［ＣＡＳ番号１７８６７１−５８−４］（例えば、ＢＡＳＦ  ＡＧ社（Ｌｕｄｗｉｇｓｈａｆｅｎ）のＵｖｉｎｕｌ（Ｒ）３０３０の名称で市販されている）、
−  エチル−２−シアン−３，３−ジフェニルアクリラート［ＣＡＳ番号５２３２−９９−５］（例えば、ＢＡＳＦ  ＡＧ社（Ｌｕｄｗｉｇｓｈａｆｅｎ）のＵｖｉｎｕｌ（Ｒ）３０３５の名称で市販されている）、及び
−  ２−エチルヘキシル−２−シアン−３，３−ジフェニルアクリラート［ＣＡＳ番号６１９７−３０−４］（例えば、ＢＡＳＦ  ＡＧ社（Ｌｕｄｗｉｇｓｈａｆｅｎ）のＵｖｉｎｕｌ（Ｒ）３０３９の名称で市販されている）。
【０１８６】
通常は、更なるＵＶ吸収剤の割合は、前記ポリエチレンテレフタラートポリマー組成物の総質量に対して、〜２質量％、有利には０．００１〜５質量％、特に０．１〜０．１５質量％である。薄いポリマー層の場合には、通常は、厚いポリマー層に比較してＵＶ吸収剤のより高い割合が使用される。
【０１８７】
更なる有利なポリエチレンテレフタラートポリマー組成物は、前もって定義した少なくとも１つの式Ｉのピリジンジオン誘導体、及び更なる成分として、表Ｂの行に挙げた物質を含有する（組成物１０．１〜１０．５４）。前記組成物１０．１〜１０．５４中の単独の成分の質量割合は、前記ポリマー組成物の総質量に対して、上述した範囲にある。
表Ｂ：
【０１８８】
【表３】
2007532604.tif 000012
【０１８９】
【表４】
2007532604.tif 000013
【０１９０】
有利には、前記ポリエチレンテレフタラートは、非晶質ポリエチレンテレフタラートであり、かつ前記ポリエチレンテレフタラートポリマー組成物は、付加的に少なくとも１つのアセトアルデヒド捕捉剤を含有する。適したアセトアルデヒド捕捉剤は、例えばアントラニルアミド［ＣＡＳ番号８８−６８−６］である。
【０１９１】
更なる有利なポリエチレンテレフタラートポリマー組成物は、１１．１〜１１．５４であり、これはこの相応する組成物１０．１〜１０．５４とは、このポリエチレンテレフタラートが非晶質ポリエチレンテレフタラートであり、かつ前記組成物が付加的にアセトアルデヒド捕捉剤を含有している点でのみ相違する。
【０１９２】
付加的に、前記非晶質ポリエチレンテレフタラート含有ポリマー組成物は、少なくとも１つの更なる成分を含有してよく、前記成分は、再加熱剤、染料、顔料、及び更なる助剤からなるグループから選択されている。
【０１９３】
本出願の枠内において、再加熱剤とは、エネルギーの吸収によりポリマーの可塑化を促進させ、かつこれによりこのポリマー材料の成形を、後続のアセンブリーにより（例えば、ボトルブロー成形）により可能にする物質が理解される。適した再加熱剤は、例えばカーボンブラックである。カーボンブラックは、粉体又は顆粒の形で使用されてよい。再加熱剤の割合は、通常は、前記ポリマー組成物の総質量に対して、０．１〜２質量％である。適した染料、顔料、及び更なる助剤は、前述したものである。
【０１９４】
有利には、少なくとも１つの式Ｉのピリジンジオン誘導体の、組成物中での使用であり、前記組成物は非晶質ポリエチレンテレフタラート、酸化防止剤として少なくとも１つの２，６−ジアルキル化フェノール、及び少なくとも１つのアセトアルデヒド捕捉剤を含有し、包装材料、例えばボトル又は容器のための組成物である。
【０１９５】
有利には、前記ポリエチレンテレフタラートは、部分結晶性のポリエチレンテレフタラートであり、かつこのポリマー組成物は、付加的に少なくとも１つの核形成剤を含有する。適した核形成剤は、前述したものである。核形成剤の割合は、通常は、前記ポリマー組成物の総質量に対して、０．０５〜１質量％である。
【０１９６】
更なる有利なポリエチレンテレフタラートポリマー組成物は、１２．１〜１２．５４であり、これはこの相応する組成物１０．１〜１０．５４とは、このポリエチレンテレフタラートが部分結晶性のポリエチレンテレフタラートであり、かつ前記組成物が付加的に、少なくとも１つのを含有している点でのみ相違する。部分結晶性のポリエチレンテレフタラートを含有するポリマー組成物のための適用範囲は、光学フィルム、例えばディスプレーのための光学フィルムである。
【０１９７】
更なる有利な組成物は以下を含有する：
−前もって定義した、少なくとも１つの式Ｉのピリジンジオン誘導体、
−少なくとも１つの、高密度ポリエチレン又はポリプロピレン、
−酸化防止剤として少なくとも１つの２，６−ジアルキル化フェノール、
−場合により、ホスフィット、ホスホニット、及びこれらの混合物からなるグループから選択された、少なくとも１つの補助安定剤、
−場合により、ジフェニルシアンアクリラート、ヒドロキシベンゾフェノン、フェニル−１，３，５−トリアジン、ベンゾトリアゾール及びこれらの混合物からなるグループから選択された、少なくとも１つの更なるＵＶ吸収剤、
−場合により、少なくとも１つの立体障害したアミン、及び
−場合により、染料、顔料及び更なる助剤からなるグループから選択された、少なくとも１つの更なる成分。
【０１９８】
有利には、前もって定義した、前記式Ｉのピリジンジオン誘導体は、高密度ポリエチレン又はポリプロピレンを含有する組成物中で使用される。
【０１９９】
適した２，６−ジアルキル化フェノールのための例は、前述したものであり、有利には、β−（３，５−ジ−ｔｅｒｔ−ブチル−４−ヒドロキシフェニル）プロピオン酸と一価又は多価のアルコールとのエステル、特にペンタエリトリトールテトラキス−［３−（３，５−ジ−ｔｅｒｔ−ブチル−４−ヒドロキシフェニル）−プロピオナート］［ＣＡＳ番号６６８３−１９−８］（これは例えば、Ｃｉｂａ  Ｓｐｅｃｉａｌｉｔｙ  Ｃｈｅｍｉｃａｌｓ  Ｉｎｃ．社のＩｒｇａｎｏｘ（Ｒ）１０１０として市販されている）、３−（３，５−ジ−ｔｅｒｔ−ブチル−４−ヒドロキシフェニル）−プロピオン酸オクタデシルエステル［ＣＡＳ番号２０８２−７９−３］（これは例えば、Ｃｉｂａ  Ｓｐｅｃｉａｌｉｔｙ  Ｃｈｅｍｉｃａｌｓ  Ｉｎｃ．社のＩｒｇａｎｏｘ（Ｒ）１０７６として市販されている）、及びこれらの混合物である。酸化防止剤の割合は、通常は、前記ポリマー組成物の総質量に対して、〜４０００ｐｐｍ、有利には１０００〜４０００ｐｐｍである。
【０２００】
場合により、前記組成物は、補助安定剤を含有し、これはホスフィット、ホスホニット及びこれらの混合物からなるグループから選択されている。適したホスフィット及びホスホニットに関して、全ての範囲において、前述の言及が参照により組み込まれる。有利なホスフィット及びホスホニットは、トリス−（２，４−ジ−ｔｅｒｔ−ブチルフェニル）−ホスフィット［ＣＡＳ番号３１５７０−０４−４］（例えば、Ｃｉｂａ  Ｓｐｅｃｉａｌｉｔｙ  Ｃｈｅｍｉｃａｌｓ  Ｉｎｃ．社のＩｒｇａｆｏｓ（Ｒ）１６８として市販されている）、テトラキス（２，４−ジ−ｔｅｒｔ−ブチルフェニル）［１，１−ビフェニル］−４，４’−ジイルビスホスホニット［ＣＡＳ番号１１９３４５−０１−６］（例えば、Ｃｉｂａ  Ｓｐｅｃｉａｌｉｔｙ  Ｃｈｅｍｉｃａｌｓ  Ｉｎｃ．社のＩｒｇａｆｏｓ（Ｒ）  Ｐ−ＥＰＱとして市販されている）、及びこれらの混合物である。ホスフィット及び／又はホスホニットの割合は、通常は、前記ポリマー組成物の総質量に対して、〜２０００ｐｐｍ、有利には５００〜２０００ｐｐｍ、とりわけ７５０〜２０００ｐｐｍである。
【０２０１】
更なる有利なポリマー組成物は、酸化防止剤として、少なくとも１つの２，６−ジアルキル化フェノールも、補助安定剤として、少なくとも１つのホスフィット及び／又はホスホニットも含有する。酸化防止剤対補助安定剤の割合はこの際、通常は、１：１０〜１０：１の範囲にある。
【０２０２】
付加的に、前記ポリマー組成物は少なくとも１つの更なるＵＶ吸収剤を含有してよい。適した更なるＵＶ吸収剤は、前述したものである。有利には、この更なるＵＶ吸収剤は、ジフェニルシアンアクリラート、ヒドロキシベンゾフェノン、フェニル−１，３，５−トリアジン、ベンゾトリアゾール、及びこれらの混合物からなるグループから選択されている。
【０２０３】
適したベンゾトリアゾールの例は、２−（２’−ヒドロキシフェニル）−ベンゾトリアゾール、有利には前述したものである。特に有利には、以下のものである：
−  ２−（２Ｈ−ベンゾトリアゾール−２−イル）−４，６−ビス−（１−メチル−１−フェニルエチル）−フェノール［ＣＡＳ番号７０３２１−８６−７］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）２３４として市販されている）、
−  ２，４−ジ−ｔｅｒｔ−ブチル−６−（５−クロロベンゾトリアゾール−２−イル）フェノール［ＣＡＳ番号３８６４−９９−１］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）３２７として市販されている）、
−  ２−（２Ｈ−ベンゾトリアゾール−２−イル）−４−（１，１，３，３−テトラメチルブチル）フェノール［ＣＡＳ番号３１４７−７５−９］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）３２９として市販されている）、
−  ２−（２Ｈ−ベンゾトリアゾール−２−イル）−４−（ｔｅｒｔ−ブチル）−（ｓｅｃ−ブチル）フェノール［ＣＡＳ番号３６４３７−３７−３］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）３５０として市販されている）、
−  ２，２’−メチレンビス−（６−（２Ｈ−ベンゾトリアゾール−２−イル）−４−１，１，３，３−テトラメチルブチル）フェノール）［ＣＡＳ番号１０３５９７−４５−１］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）３６０として市販されている）、並びに
−  ３−（３−（２Ｈ−ベンゾトリアゾール−２−イル）−５−ｔｅｒｔ−ブチル−４−ヒドロキシフェニル）プロピオン酸メチルエステルとポリエチレングリコールとのエステル交換生成物（例えばＣｉｂａ  Ｓｐｅｃｉａｌｉｔｙ  Ｃｈｅｍｉｃａｌｓ  Ｉｎｃ．社のＴｉｎｕｖｉｎ（Ｒ）２１３として入手可能である）。
【０２０４】
適した２−フェニル−１，３，５−トリアジンの例は、２−（２’−ヒドロキシフェニル）−１，３，５−トリアジン、有利には前述したものである。特に有利には以下のものである：
−  ２−（４，６−ジフェニル−１，３，５−トリアジン−２−イル）−５−ヘキシルオキシフェノール［ＣＡＳ番号１４７３１５−５０−２］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）１５７７として市販されている）、及び
−  ２，４−ビス（２，４−ジメチルフェニル）−６−（２−ヒドロキシ−４−オクチルオキシフェニル）−１，３，５−トリアジン［ＣＡＳ番号２７２５−２２−６］（例えば、Ｃｙｔｅｃ社のＣｙａｓｏｒｂ（Ｒ）ＵＶ１１６４として市販されている）。
【０２０５】
適したヒドロキシベンゾフェノンの例は、２−ヒドロキシベンゾフェノン、有利には前述したものである。特に有利には以下のものである：
−  ２−ヒドロキシ−４−ｎ−オクトキシベンゾフェノン［ＣＡＳ番号１８４３−０５−６］（例えば、Ｃｉｂａ  Ｓｐｅｃｉａｌｉｔｙ  Ｃｈｅｍｉｃａｌｓ  Ｉｎｃ．社のＣｈｉｍａｓｓｏｒｂ（Ｒ）８１として市販されている）。
【０２０６】
適したジフェニルシアンアクリラートの例は、前述したものである。有利には以下のものである：
−  １，３−ビス−［（２’−シアノ−３’，３’−ジフェニルアクリロイル）オキシ］−２，２−ビス｛［２’−シアノ−３’，３’−ジフェニルアクリロイル）オキシ］メチル｝プロパン［ＣＡＳ番号１７８６７１−５８−４］（例えば、ＢＡＳＦ  ＡＧ社（Ｌｕｄｗｉｇｓｈａｆｅｎ）のＵＶｉｎｕｌ（Ｒ）３０３０の名称で市販されている）、及び
−  エチル−２−シアン−３，３−ジフェニルアクリラート［ＣＡＳ番号５２３２−９９−５］（例えば、ＢＡＳＦ  ＡＧ社（Ｌｕｄｗｉｇｓｈａｆｅｎ）のＵＶｉｎｕｌ（Ｒ）３０３５の名称で市販されている）。
【０２０７】
通常は、更なるＵＶ吸収剤の割合は、前記ポリマー組成物の総質量に対して、〜２質量％、有利には０．０１〜１．５質量％、特に０．０５〜１質量％である。薄いポリマー層の場合には、通常は、厚いポリマー層に比較してＵＶ吸収剤のより高い割合が使用される。
【０２０８】
付加的に、高密度ポリエチレン又はポリプロピレンを含有するポリマー組成物は、少なくとも１つの立体障害したアミンを含有してよい。
【０２０９】
適した立体障害したアミン（ＨＡＬＳ）は、オリゴマー及びモノマーの立体障害したアミン、例えば前述したものである。有利な立体障害したアミンは以下のものである：
−（部分的に）Ｎ−ピペリジン−４−イル置換したマレイン酸イミドとα−オレフィンの混合物とからのコポリマー（これは例えば、以下の式
【０２１０】
【化８】
2007532604.tif 000014
のＵｖｉｎｕｌ（Ｒ）５０５０Ｈ［ＣＡＳ１５２２６１−３３−１］（モル量、約３５００ｇ／モル）として、ＢＡＳＦ  ＡＧ社（Ｌｕｄｗｉｇｓｈａｆｅｎ）から入手可能である）、
−式
【０２１１】
【化９】
2007532604.tif 000015
の立体障害したアミン［ＣＡＳ番号１２４１７２−５３−８］（これは例えば、Ｕｖｉｎｕｌ（Ｒ）４０５０Ｈの名称でＢＡＳＦ  ＡＧ社（Ｌｕｄｗｉｇｓｈａｆｅｎ）から入手可能である）、
−ポリ［［６−［（１，１，３，３−テトラメチルブチル）アミノ］−１，３，５−トリアジン−２，４−ジイル］［（２，２，６，６−テトラメチル−４−ピペリジ二ル）イミノ］１，６−ヘキサンジイル［（２，２，６，６−テトラメチル−４−ピペリジニル）イミノ］］）［ＣＡＳ番号７１８７８−１９−８］（これは例えば、Ｃｉｂａ  Ｓｐｅｃｉａｌｉｔｙ  Ｃｈｅｍｉｃａｌｓ  Ｉｎｃ．社のＣｈｉｍａｓｓｏｒｂ（Ｒ）９４４（モル量：２０００〜３１００ｇ／モル）として市販されている）、
−  ４−ヒドロキシ−２，２，６，６−テトラメチル−１−ピペリジンエタノールとのジメチルスクシナートポリマー［ＣＡＳ番号６５４４７−７７−０］（例えばＣｉｂａ  Ｓｐｅｔｉａｌｔｙ  Ｃｈｅｍｉｃａｌｓ  Ｉｎｃ．社のＴｉｎｕｖｉｎ（Ｒ）６２２（モル量：３１００〜４１００ｇ／モル）として市販されている）、
−ビス（２，２，６，６−テトラメチル−４−ピペリジル）セバケート［ＣＡＳ番号５２８２９−０７−９］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）７７０として市販されている）、及び
−  ２，２，４，４−テトラメチル−７−オキサ−３，２０−ジアザ−ジスピロ［５．１．１１．２］−ヘイコサン−２１−オン及び式
【０２１２】
【化１０】
2007532604.tif 000016
のエピクロロヒドリンのポリマー［ＣＡＳ番号２０２４８３−５５−４］（これは例えば、Ｃｉｂａ  Ｓｐｅｃｉａｌｔｙ  Ｃｈｅｍｉｃａｌｓ  Ｉｎｃ．社のＨｏｓｔａｖｉｎ（Ｒ）Ｎ３０として市販されている）。
【０２１３】
通常は、立体障害したアミンの割合は、前記ポリマー組成物の総質量に対して、〜２質量％、有利には０．１〜２質量％、特に０．１〜１．５質量％、とりわけ有利には０．１〜１質量％である。薄いポリマー層の場合には、通常は、厚いポリマー層に比較して立体障害したアミンのより高い割合が使用される。
【０２１４】
付加的に、前記ポリマー組成物は、少なくとも１つの成分を含有してよく、前記成分は、染料、顔料、及び更なる助剤からなるグループから選択されている。適した染料及び顔料は、前述したものである。
【０２１５】
更には、少なくとも１つの高密度ポリエチレン又はポリプロピレン、前もって定義した少なくとも１つの前記式Ｉのピリジンジオン誘導体、及び更なる成分として、表Ｃの行に挙げた物質を含有する組成物（組成物１３．１〜１３．１０８）が有利である。この単独の成分の質量割合は、前記組成物１３．１〜１３．１０８において、前記ポリマー組成物の総質量に対して、上述した範囲にある。
表Ｃ：
【０２１６】
【表５】
2007532604.tif 000017
【０２１７】
【表６】
2007532604.tif 000018
【０２１８】
【表７】
2007532604.tif 000019
【０２１９】
更に、包装材料、例えばボトル又は容器のための、少なくとも１つの高密度ポリエチレン又はポリプロピレンを含有するポリマー組成物中での少なくとも１つの式Ｉのピリジンジオン誘導体の使用は有利である。
【０２２０】
更なる有利な組成物は以下を含有する：
−前もって定義した、少なくとも１つの式Ｉのピリジンジオン誘導体、
−少なくとも１つのポリスチレン、
−酸化防止剤として少なくとも１つの２，６−ジアルキル化フェノール、
−場合により、ホスフィット、ホスホニット、及びこれらの混合物からなるグループから選択された、少なくとも１つの補助安定剤、
−場合により、ベンゾトリアゾール、ジフェニルシアンアクリラート及びこれらの混合物からなるグループから選択された、少なくとも１つの更なるＵＶ吸収剤、
−場合により、少なくとも１つの立体障害したアミン、及び
−場合により、染料、顔料及び更なる助剤からなるグループから選択された、少なくとも１つの更なる成分。
【０２２１】
更には、ポリスチレンポリマー組成物中での前もって定義した、少なくとも１つの式Ｉのピリジンジオン誘導体の使用は有利である。
【０２２２】
適した２，６−ジアルキル化フェノールの例は、前述したものである。有利な、２，６−ジアルキル化フェノールは、β−（３，５−ジ−ｔｅｒｔ−ブチル−４−ヒドロキシフェニル）プロピオン酸と一価又は多価のアルコールとのエステル、特に：ペンタエリトリトールテトラキス−［３−（３，５−ジ−ｔｅｒｔ−ブチル−４−ヒドロキシフェニル）−プロピオナート］［ＣＡＳ番号６６８３−１９−８］（これは例えば、Ｃｉｂａ  Ｓｐｅｃｉａｌｉｔｙ  Ｃｈｅｍｉｃａｌｓ  Ｉｎｃ．社のＩｒｇａｎｏｘ（Ｒ）１０１０として市販されている）、３−（３，５−ジ−ｔｅｒｔ−ブチル−４−ヒドロキシフェニル）−プロピオン酸オクタデシルエステル［ＣＡＳ番号２０８２−７９−３］（これは例えば、Ｃｉｂａ  Ｓｐｅｃｉａｌｉｔｙ  Ｃｈｅｍｉｃａｌｓ  Ｉｎｃ．社のＩｒｇａｎｏｘ（Ｒ）１０７６として市販されている）、及びこれらの混合物である。酸化防止剤の割合は、通常は、前記ポリマー組成物の総質量に対して、〜２０００ｐｐｍ、有利には５００〜２０００ｐｐｍである。
【０２２３】
適したホスフィット及びホスホニットに関して、全ての範囲において、前述の言及が参照により組み込まれる。有利なホスフィットは、トリス−（２，４−ジ−ｔｅｒｔ−ブチルフェニル）−ホスフィット［ＣＡＳ番号３１５７０−０４−４］（これは例えば、Ｃｉｂａ  Ｓｐｅｃｉａｌｉｔｙ  Ｃｈｅｍｉｃａｌｓ  Ｉｎｃ．社のＩｒｇａｆｏｓ（Ｒ）１６８として市販されている）である。ホスフィット及び／又はホスホニットの割合は、通常は、前記ポリマー組成物の総質量に対して、〜２０００ｐｐｍ、有利には５００〜２０００ｐｐｍである。
【０２２４】
有利には、同様に、少なくとも１つの２，６−ジアルキル化フェノール、有利にはβ−（３，５−ジ−ｔｅｒｔ−ブチル−４−ヒドロキシフェニル）プロピオン酸と一価又は多価のアルコールとのエステルを酸化防止剤として、並びにホスフィット及び／又はホスホニットを補助安定剤として含有する混合物である。補助安定剤対酸化防止剤の割合は、この際、通常は、１０：１〜１：１０の範囲にある。これらの混合物のうち、特に以下のものが有利であり、つまり補助安定剤として、トリス−（２，４−ジ−ｔｅｒｔ−ブチルフェニル）ホスフィット［ＣＡＳ番号３１５７０−０４−４］（これは、例えば、Ｃｉｂａ  Ｓｐｅｃｉａｌｉｔｙ  Ｃｈｅｍｉｃａｌｓ  Ｉｎｃ．社のＩｒｇａｆｏｓ（Ｒ）１６８として市販されている）を含有し、かつ酸化防止剤として、ペンタエリトリトールテトラキス−［３−（３，５−ジ−ｔｅｒｔ−ブチル−４−ヒドロキシフェニル）−プロピオナート］［ＣＡＳ番号６６８３−１９−８］（これは例えば、Ｃｉｂａ  Ｓｐｅｃｉａｌｉｔｙ  Ｃｈｅｍｉｃａｌｓ  Ｉｎｃ．社のＩｒｇａｎｏｘ（Ｒ）１０１０として市販されている）、又は３−（３，５−ジ−ｔｅｒｔ−ブチル−４−ヒドロキシフェニル）−プロピオン酸オクタデシルエステル［ＣＡＳ番号２０８２−７９−３］（これは例えば、Ｃｉｂａ  Ｓｐｅｃｉａｌｉｔｙ  Ｃｈｅｍｉｃａｌｓ  Ｉｎｃ．社のＩｒｇａｎｏｘ（Ｒ）１０７６として市販されている）を含有する混合物が有利である。有利な混合物は、例えば、１部の３−（３，５−ジ−ｔｅｒｔ−ブチル−４−ヒドロキシフェニル）−プロピオン酸−オクタデシルエステル及び４部のトリス−（２，４−ジ−ｔｅｒｔ−ブチルフェニル）−ホスフィトからなる混合物である（これは例えば、Ｉｒｇａｎｏｘ（Ｒ）Ｂ９００として、Ｃｉｂａ  Ｓｐｅｃｉａｌｉｔｙ  Ｃｈｅｍｉｃａｌｓ  Ｉｎｃ．社から市販されている）。
【０２２５】
付加的に、前記ポリスチレンポリマー組成物は少なくとも１つの更なるＵＶ吸収剤を含有してよい。適した更なるＵＶ吸収剤は、前述したものである。有利には、ベンゾトリアゾール、ジフェニルシアンアクリラート及びこれらの混合物からなるグループから選択された、更なるＵＶ吸収剤が有利である。
【０２２６】
適したベンゾトリアゾールの例は、２−（２’−ヒドロキシフェニル）−ベンゾトリアゾール、有利には前述したものである。特に有利には以下のものである：
−  ２−（２Ｈ−ベンゾトリアゾール−２−イル）−４，６−ジ−ｔｅｒｔ−ペンチルフェノール［ＣＡＳ番号２５９７３−５５−１］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）３２８として市販されている）、及び
−  ２−ベンゾトリアゾール−２−イル−４−メチルフェノール［ＣＡＳ番号２４４０−２２−４］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）Ｐとして市販されている）及びこれらの混合物。
【０２２７】
適したジフェニルシアンアクリラートの例は、前述したものである。有利には以下のものである：
−  １，３−ビス−［（２’−シアノ−３’，３’−ジフェニルアクリロイル）オキシ］−２，２−ビス｛［２’−シアノ−３’，３’−ジフェニルアクリロイル）オキシ］メチル｝プロパン［ＣＡＳ番号１７８６７１−５８−４］（これは例えば、ＢＡＳＦ  ＡＧ社（Ｌｕｄｗｉｇｓｈａｆｅｎ）のＵＶｉｎｕｌ（Ｒ）３０３０の名称で市販されている）、及び
−エチル−２−シアン−３，３−ジフェニルアクリラート［ＣＡＳ番号５２３２−９９−５］（これは例えば、ＢＡＳＦ  ＡＧ社（Ｌｕｄｗｉｇｓｈａｆｅｎ）のＵＶｉｎｕｌ（Ｒ）３０３５の名称で市販されている）。
【０２２８】
通常は、更なるＵＶ吸収剤の割合は、前記ポリマー組成物の総質量に対して、〜２質量％、有利には０．０１〜１．５質量％、特に０．０５〜１質量％である。薄いポリマー層の場合には、通常は、厚いポリマー層に比較してＵＶ吸収剤のより高い割合が使用される。
【０２２９】
付加的に、前記ポリスチレンポリマー組成物は少なくとも１つの立体障害したアミンを含有してよい。
【０２３０】
適した立体障害したアミンは、前述のものである。有利には、立体障害したアミンは式：
ＲＮＨ−（ＣＨ２）３−ＮＲ−（ＣＨ２）２−ＮＲ−（ＣＨ２）３−ＮＨＲ
［前記式中、
【０２３１】
【化１１】
2007532604.tif 000020
］
の化合物［ＣＡＳ番号１０６９９０−４３−６］（これは例えば、Ｃｉｂａ  Ｓｐｅｃｉａｌｉｔｙ  Ｃｈｅｍｉｃａｌｓ  Ｉｎｃ．社のＣｈｉｍａｓｓｏｒｂ（Ｒ）１１９として市販されている）、ビス（２，２，６，６−テトラメチル−４−ピペリジル）セバケート［ＣＡＳ番号５２８２９−０７−９］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）７７０として市販されている）、又はこれらの混合物である。
【０２３２】
通常は、立体障害したアミンの割合は、前記ポリマー組成物の総質量に対して、〜２質量％、有利には０．１〜１．５質量％、特に０．１〜０．５質量％である。
【０２３３】
付加的に、前記ポリスチレンポリマー組成物は、少なくとも１つの更なる成分を含有してよく、前記成分は、染料、顔料、及び更なる助剤からなるグループから選択されている。適した染料及び顔料は、前述したものである。
【０２３４】
有利なポリスチレンポリマー組成物は、前もって定義した少なくとも１つの前記式Ｉのピリジンジオン誘導体、及び更なる成分として、表Ｄの行に挙げた物質を含有する（組成物１４．１〜１４．４５）。前記組成物１４．１〜１４．４５中のこの単独の成分の質量割合は、前記ポリマー組成物の総質量に対して上述の範囲にある。
表Ｄ：
【０２３５】
【表８】
2007532604.tif 000021
【０２３６】
【表９】
2007532604.tif 000022
【０２３７】
有利には、包装材、例えばヨーグルトカップ及び電子装置のハウジングのためのポリスチレンポリマー組成物中での少なくとも１つの前記式Ｉのピリジンジオン誘導体の使用である。
【０２３８】
更なる有利な組成物は以下を含有する：
−前もって定義した、少なくとも１つの式Ｉのピリジンジオン誘導体、
−少なくとも１つのアクリロニトリル−ブタジエン−スチレン−コポリマー又はスチレン−アクリロニトリルコポリマー、
−酸化防止剤として少なくとも１つの２，６−ジアルキル化フェノール、
−場合により、ホスフィット、ホスホニット、及びこれらの混合物からなるグループから選択された、少なくとも１つの補助安定剤、
−場合により、ベノトリアゾール、ヒドロキシベンゾフェノン、ジフェニルシアンアクリラート及びこれらの混合物からなるグループから選択された、少なくとも１つの更なるＵＶ吸収剤、
−場合により、少なくとも１つの立体障害したアミン、及び
−場合により、染料、顔料及び更なる助剤からなるグループから選択された、更なる成分。
【０２３９】
有利には、アクリロニトリル−ブタジエン−スチレン−コポリマー組成物又はスチレン−アクリロニトリルコポリマー組成物中での前もって定義した、少なくとも１つの式Ｉのピリジンジオン誘導体の使用である。
【０２４０】
適した２，６−ジアルキル化フェノールは、β−（３，５−ジ−ｔｅｒｔ−ブチル−４−ヒドロキシフェニル）プロピオン酸と一価又は多価のアルコールとのエステル、特に：３−（３，５−ジ−ｔｅｒｔ−ブチル−４−ヒドロキシフェニル）−プロピオン酸オクタデシルエステル［ＣＡＳ番号２０８２−７９−３］（これは例えば、Ｃｉｂａ  Ｓｐｅｃｉａｌｉｔｙ  Ｃｈｅｍｉｃａｌｓ  Ｉｎｃ．社のＩｒｇａｎｏｘ（Ｒ）１０７６として市販されている）である。酸化防止剤の割合は、通常は、前記ポリマー組成物の総質量に対して、〜２０００ｐｐｍ、有利には５００〜２０００ｐｐｍである。
【０２４１】
適したホスフィット及びホスホニットに関して、全ての範囲において、前述の言及が参照により組み込まれる。有利なホスフィット及びホスホニットは、トリス−（２，４−ジ−ｔｅｒｔ−ブチルフェニル）−ホスフィット［ＣＡＳ番号３１５７０−０４−４］（例えば、Ｃｉｂａ  Ｓｐｅｃｉａｌｉｔｙ  Ｃｈｅｍｉｃａｌｓ  Ｉｎｃ．社のＩｒｇａｆｏｓ（Ｒ）１６８として市販されている）、テトラキス（２，４−ジ−ｔｅｒｔ−ブチルフェニル）［１，１−ビフェニル］−４，４’−ジイルビスホスホニット［ＣＡＳ番号１１９３４５−０１−６］（例えば、Ｃｉｂａ  Ｓｐｅｃｉａｌｉｔｙ  Ｃｈｅｍｉｃａｌｓ  Ｉｎｃ．社のＩｒｇａｆｏｓ（Ｒ）  Ｐ−ＥＰＱとして市販されている）、及びこれらの混合物である。ホスフィット及び／又はホスホニットの割合は、通常は、前記ポリマー組成物の総質量に対して、〜２０００ｐｐｍ、有利には５００〜２０００ｐｐｍである。
【０２４２】
有利なポリマー組成物は、酸化防止剤として、少なくとも１つの２，６−ジアルキル化フェノール、有利にはβ−（３，５−ジ−ｔｅｒｔ−ブチル−４−ヒドロキシフェニル）プロピオン酸と一価又は多価のアルコールとのエステルも、補助安定剤としてホスフィット及び／又はホスホニットも含有する。酸化防止剤対補助安定剤の割合はこの際、通常は、１：１０〜１０：１の範囲にある。
【０２４３】
付加的に、前記ポリマー組成物は、これは少なくとも１つのアクリロニトリル−ブタジエン−スチレン−コポリマー又はスチレン−アクリロニトリル−コポリマーを含有するが、少なくとも１つの更なるＵＶ吸収剤を含有してよい。適した更なるＵＶ吸収剤は、前述したものである。有利には、更なるＵＶ吸収剤は、ベノトリアゾール、ヒドロキシベンゾフェノン、ジフェニルシアンアクリラート及びこれらの混合物からなるグループから選択されている。
【０２４４】
適したベンゾトリアゾールの例は、２−（２’−ヒドロキシフェニル）−ベンゾトリアゾール、有利には前述したものである。特に有利には以下のものである：
−  ２，４−ジ−ｔｅｒｔ−ブチル−６−（５−クロロベンゾトリアゾール−２−イル）フェノール［ＣＡＳ番号３８６４−９９−１］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）３２７として市販されている）、
−  ２−ベンゾトリアゾール−２−イル−４−メチルフェノール［ＣＡＳ番号２４４０−２２−４］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）Ｐとして市販されている）。
【０２４５】
適したヒドロキシベンゾフェノンの例は、２−ヒドロキシベンゾフェノンである。特に有利には以下のものである：
−  ２−ヒドロキシ−４−ｎ−オクトキシベンゾフェノン［ＣＡＳ番号１８４３−０５−６］（例えば、Ｃｉｂａ  Ｓｐｅｃｉａｌｉｔｙ  Ｃｈｅｍｉｃａｌｓ  Ｉｎｃ．社のＣｈｉｍａｓｓｏｒｂ（Ｒ）８１として市販されている）。
【０２４６】
適したジフェニルシアンアクリラートの例は以下のものである：
−  １，３−ビス−［（２’−シアノ−３’，３’−ジフェニルアクリロイル）オキシ］−２，２−ビス｛［２’−シアノ−３’，３’−ジフェニルアクリロイル）オキシ］メチル｝プロパン［ＣＡＳ番号１７８６７１−５８−４］（これは例えば、ＢＡＳＦ  ＡＧ社（Ｌｕｄｗｉｇｓｈａｆｅｎ）のＵＶｉｎｕｌ（Ｒ）３０３０の名称で市販されている）、及び
−エチル−２−シアン−３，３−ジフェニルアクリラート［ＣＡＳ番号５２３２−９９−５］（これは例えば、ＢＡＳＦ  ＡＧ社（Ｌｕｄｗｉｇｓｈａｆｅｎ）のＵＶｉｎｕｌ（Ｒ）３０３５の名称で市販されている）。
【０２４７】
通常は、更なるＵＶ吸収剤の割合は、前記ポリマー組成物の総質量に対して、〜２質量％、有利には０．０１〜１．５質量％、特に０．０５〜１質量％である。薄いポリマー層の場合には、通常は、厚いポリマー層に比較してＵＶ吸収剤のより高い割合が使用される。
【０２４８】
付加的に、アクリロニトリル−ブタジエン−スチレン−コポリマー組成物又はスチレン−アクリロニトリル−コポリマー組成物は、少なくとも１つの立体障害したアミンを含有してよい。
【０２４９】
適した立体障害したアミンは、前述のものである。有利には、前記の立体障害したアミンは式：
ＲＮＨ−（ＣＨ２）３−ＮＲ−（ＣＨ２）２−ＮＲ−（ＣＨ２）３−ＮＨＲ
［前記式中、
【０２５０】
【化１２】
2007532604.tif 000023
］
の化合物［ＣＡＳ番号１０６９９０−４３−６］（これは例えば、Ｃｉｂａ  Ｓｐｅｃｉａｌｉｔｙ  Ｃｈｅｍｉｃａｌｓ  Ｉｎｃ．社のＣｈｉｍａｓｓｏｒｂ（Ｒ）１１９として市販されている）、ビス−（２，２，６，６−テトラメチル−４−ピペリジル）セバケート［ＣＡＳ番号５２８２９−０７−９］（例えば、Ｃｉｂａ  Ｓｐｅｃｉａｌｉｔｙ  Ｃｈｅｍｉｃａｌｓ  Ｉｎｃ．社のＴｉｎｕｖｉｎ（Ｒ）７７０として市販されている）、又はこれらの混合物である。
【０２５１】
通常は、立体障害したアミンの割合は、前記ポリマー組成物の総質量に対して、〜２質量％、有利には０．１〜１．５質量％、特に０．１〜１質量％、とりわけ有利には０．１〜０．５質量％である。
【０２５２】
付加的に、前記アクリロニトリル−ブタジエン−スチレン−コポリマー組成物又はスチレン−アクリロニトリル−コポリマー組成物は、少なくとも１つの更なる成分を含有してよく、前記成分は、染料、顔料、及び更なる助剤からなるグループから選択されている。適した染料及び顔料は、前述したものである。
【０２５３】
有利なアクリロニトリル−ブタジエン−スチレン−コポリマー組成物又はスチレン−アクリロニトリル−コポリマー組成物は、前もって定義した少なくとも１つの前記式Ｉのピリジンジオン誘導体、及び更なる成分として、表Ｅの行に挙げた物質を含有する（組成物１５．１〜１５．５４）。前記組成物１５．１〜１５．５４中のこの単独の成分の質量割合は、前記ポリマー組成物の総質量に対して上述の範囲にある。
表Ｅ：
【０２５４】
【表１０】
2007532604.tif 000024
【０２５５】
【表１１】
2007532604.tif 000025
【０２５６】
自動車及び電子装置のためのハウジングのための部材として使用される、アクリロニトリル−ブタジエン−スチレン−コポリマー組成物又はスチレン−アクリロニトリルコポリマー組成物中での少なくとも１つの前記式Ｉのピリジンジオン誘導体の使用は有利である。
【０２５７】
本発明により使用するべき、前記式Ｉのピリジンジオン誘導体及び、存在する場合には、グループａ）〜ｓ）までの化合物及び／又はグループｔ）のその他の添加剤は、前記プラスチックに付加される。この付加は、通常の様式において、例えばプラスチックとの混合により行われる。前記ピリジンジオン誘導体及び場合により更なる安定剤をまた、前記出発モノマーに付加し、モノマー及び安定剤からなるこの混合物を重合してもよい。同様に、前記ピリジンジオン誘導体及び場合によりグループａ）〜ｓ）の化合物及び／又はグループｔ）のその他の添加剤は、前記モノマーの重合の間に付加されてよい。前記重合の前又は間の添加のための条件は、前記ピリジンジオン誘導体及び場合によりグループａ）〜ｓ）の化合物及び／又はグループｔ）のその他の添加剤は、前記重合条件の際に安定であり、即ち全く崩壊しないか又はわずかにのみ崩壊することである。
【０２５８】
有利には、前記ピリジンジオン誘導体及び場合によりグループａ）〜ｓ）の化合物及び／又はグループｔ）のその他の添加剤を、完成したプラスチックに添加する。これは、通常の様式において、自体公知の混合方法により、例えば１５０〜３００℃での温度の際の溶融下で行われる。前記成分はしかしながら、溶融なしに「冷間」で混合されてもよく、かつこの粉体状又は顆粒からなる混合物を、まずこの加工の際に溶融及び均質化させる。
【０２５９】
前記式Ｉのピリジンジオン誘導体、並びに場合によりａ）〜ｓ）のグループの化合物及び／又はグループｔ）のその他の添加剤を、一緒に又は相互に分離して、同時に、少量ずつ又は連続的に、一定の又は勾配に沿った時間の間付加してよい。例示的に、前記ピリジンジオン誘導体の一部を既に、前記モノマーの重合の間に付加し、かつこの残りをまず、完成したポリマ−に付加するか、又は前記ピリジンジオン誘導体の総量を、この完成したポリマーに付加してよい。
【０２６０】
有利には、この混合は通常の押出機中で行われ、その際前記成分は、混合されるか又は単独で、例えば完全に漏斗を介して前記押出機中に導入されても、又は部分的に、前記押出機のより後の部位で、溶融した又は固体の、押出機中に存在する生成物に導入されてもよい。この溶融押出は、例えば一軸又は二軸型スクリュー押出機が特に適する。二軸型スクリュー押出機が有利である。
【０２６１】
この得られた混合物は例えば、ペレット化又は顆粒化されるか、又は一般的に公知の方法により、例えば押出し、射出、発泡剤を用いたサンドイッチ成形、深絞り成形、中空体ブロー成形又はカレンダー加工により加工されてよい。
【０２６２】
このプラスチックから、有利には全ての種類の成形体（半製品、シート、フィルム、及びフォームも）が製造され、例えば、包装材及びシート、例えばテキスタイルのための包装材及びシート、特に化粧品、香料、及び医薬品のための包装材、及び食料品のための包装材及びシート、飲料ボトル、又は清浄剤のための包装材が製造される。更に、熱可塑性成形材料から、ストレッチシートが製造される。
【０２６３】
根本的に、各製品は、前記式Ｉのピリジンジオン誘導体を含有する包装材により保護される。有利には、前記の保護されるべき製品は、化粧製品、医薬製品、香料、食料品及び清浄剤からなるグループから選択されている。前記の適した化粧製品には、石鹸、ボディローション、皮膚用クリーム、シャワーバス、バブルバス、ボディスプレー、メイクアップ用品、アイライナー、マスカラ、ルージュ、リップスティック、ヘアシャンプー、ヘアコンディショナー、ヘアジェル、ヘアワックス、ヘアウォーター、マニキュア、マニキュアリムーバー、その他が属する。前記の適した医薬製品には、医薬組成物、又は錠剤、ピル、糖衣剤、坐剤、液剤、ドライシロップ、懸濁液及びこの類似物の形にある薬剤が属する。適した食料品には、炭酸含有及び非炭酸含有飲料、例えば炭酸含有飲料、例えばレモナード、ビール、フルーツジュースショルレ、炭酸含有水、非炭酸含有飲料、例えばワイン、フルーツジュース、茶又はコーヒー、果物、肉、ソーセージ、乳製品、例えばミルク、ヨーグルト、バター又はチーズ、動物性又は植物性油脂、ベークド製品、麺類、香辛料、ソース、パスタ、ペースト、肉汁、ピューレ、ケチャップ、ドレッシング、その他が属する。適した清浄剤には、家庭用清浄剤及び商業用清浄剤が属する。
【０２６４】
特に有利には、前記式Ｉのピリジンジオン誘導体を、農業用シート及び包装材シートのための、ポリオレフィンを含有する熱可塑性成形材料中で、ラップストレッチシートのための二軸延伸したポリプロピレン中で、ボトル及びその他の包装容器のためのポリエチレンテレフタラート又はポリエチレンフタラート中で、複合ガラスのためのポリビニルブチラール中で、ブリスター包装及びその他の包装容器のためのポリスチレン中で、ボトル、瓶、及びその他の包装容器及び成形体のためのポリカーボナート中で、及び包装容器及びシートのためのポリ塩化ビニル中で、又はシートの製造のためのポリビニルアルコール中で使用してよい。
【０２６５】
場合により、様々なポリマーからなるシートを、貼り合わせにより又は押出ラミネートとして相互に複合シートに組み合わせてよい。
【０２６６】
更に、シートは通常は一軸又は二軸の延伸により、その特性において改善されてよい。これを例えば、収縮シートの製造のために使用してよい。収縮シートは、例えば、ポリエチレンテレフタラート、ポリエチレン、ポリ塩化ビニリデン又はポリ塩化ビニルから製造される。
【０２６７】
少なくとも１つの前記式Ｉのピリジンジオン誘導体の使用下で安定化される材料は、非安定化材料、及び公知技術からの安定剤により安定化された材料と比較して格別な品質特徴を示した。本発明により安定化された材料は、延長された負荷時間により特徴付けられ、というのは損傷はまず、光により開始されるからである。更に、少なくとも１つの前記式Ｉのピリジンジオン誘導体の使用下で安定化された材料は、安定すべき材料のみでなく、包装された内容物をも保護する。
【０２６８】
本発明の更なる対象は、前記一般式Ｉのピリジンジオン誘導体及び場合よりその互変異性体並びにその有利な実施態様であり、これは既に前もって、その本発明による使用との関連において言及されている。
【０２６９】
一般式Ｉ中のＲ２が、基ＮＲ４Ｒ５に相応する場合には、前記残基Ｒ４及びＲ５は有利には相違する。
【０２７０】
有利には、更にＲ４がＲ１に独立して、Ｒ１の意味合いに相応し、Ｒ５はＣＯＲ６の意味合いに相応する。
【０２７１】
Ｒ６がこの際特に、アリール又はヘテロアリールに相応し、これらは非置換であるか又は１つ又は複数の残基を有し、前記残基は相互に独立して、Ｃ１〜Ｃ１８−アルキル、Ｃ１〜Ｃ６−アルコキシ、シアノ、ＣＯＮＺ２Ｚ３及びＣＯ２Ｚ４からなるグループから選択されていて、有利にはフェニルであり、前記フェニルは非置換であるか又は１つ又は複数の残基を有し、前記残基は相互に独立して、Ｃ１〜Ｃ６−アルキル、Ｃ１〜Ｃ６−アルコキシ、シアノ、ＣＯＮＺ２Ｚ３及びＣＯ２Ｚ４からなるグループから選択されていて、特に有利にはフェニルであり、前記フェニルは非置換であるか又は１つ又は複数の残基を有し、前記残基は相互に独立して、Ｃ１〜Ｃ４−アルキル、Ｃ１〜Ｃ４−アルコキシ及びシアノからなるグループから選択されている。可変部Ｚ２、Ｚ３、及びＺ４はこの際、既に上述した定義に相応する。
【０２７２】
特に有利には、以下の式
【０２７３】
【化１３】
2007532604.tif 000026
［前記式中、以下を表す：
Ｒ１、Ｒ２は、相互に独立して、水素、Ｃ１〜Ｃ４−アルキル、部分的にフッ素化されたか又は全フッ素化されたＣ１〜Ｃ４−アルキル、
又は
フェニルであって、非置換であるか又は１つ又は複数の残基を有し、前記残基が相互に独立して、Ｃ１〜Ｃ４−アルキル、Ｃ１〜Ｃ４−アルコキシ、及びシアノからなるグループから選択されているフェニル、
Ｒ４、Ｒ６は、相互に独立して、かつＲ１又はＲ２に独立してＲ１又はＲ２の意味合い、
ｎは、１、２、３、又は４の値、
及び
Ｒ３は、ｎが１である場合に：
水素、
Ｃ１〜Ｃ８−アルキルであって、この炭素鎖は、基−Ｏ−により中断されていてよく、かつ／又は場合により１回又は複数回同一又は相違する残基であって、ヒドロキシ、フッ素、カルボキシル、Ｃ１〜Ｃ４−アルコキシカルボニル、Ｃ１〜Ｃ４−アルカノイルオキシ、及びアリールからなるグループから選択された残基により置換されているＣ１〜Ｃ８−アルキル、その際このアリール基は非置換であるか又は１つ又は複数の置換基を有してよく、前記基は相互に独立して、Ｃ１〜Ｃ４−アルキル及びＣ１〜Ｃ４−アルコキシからなるグループから選択される、
非置換であるか又は１つ又は複数のＣ１〜Ｃ４−アルキル基を有する、シクロペンチル又はシクロヘキシル、
又は
非置換であるか又は１つ又は複数のＣ１〜Ｃ４−アルキル基を有するピペリジニル、
ｎが１でない場合に：
ｎ価のＣ２〜Ｃ１２−アルキル、ｎ価のシクロペンチル、ｎ価のシクロヘキシル、又はｎ価のピペリジニルを表し、前記基は非置換であるか又は１つ又は複数のＣ１〜Ｃ４−アルキル基を有する］の更なる化合物である。
【０２７４】
特に、以下に示した化合物が挙げられる：
ｎが１である場合に：
【０２７５】
【化１４】
2007532604.tif 000027
［前記式中、可変部は前述した意味合いを有する］。
【０２７６】
ｎが２である場合に：
【０２７７】
【化１５】
2007532604.tif 000028
［前記式中、以下を表す：
Ｒ１、Ｒ２は、相互に独立して、水素、Ｃ１〜Ｃ４−アルキル、部分的にフッ素化されたか又は全フッ素化されたＣ１〜Ｃ４−アルキル、
又は
フェニルであって、非置換であるか又は１つ又は複数の残基を有し、前記残基が相互に独立して、Ｃ１〜Ｃ４−アルキル、Ｃ１〜Ｃ４−アルコキシ、及びシアノからなるグループから選択されているフェニル、
Ｒ４、Ｒ６は、相互に独立して、かつＲ１又はＲ２に独立してＲ１又はＲ２の意味合い、
及び
Ｒ３は、Ｃ２〜Ｃ１２−アルキレン］。
【０２７８】
ｎが３である場合に：
【０２７９】
【化１６】
2007532604.tif 000029
［前記式中、以下を表す：
Ｒ１、Ｒ２は、相互に独立して、水素、Ｃ１〜Ｃ４−アルキル、部分的にフッ素化されたか又は全フッ素化されたＣ１〜Ｃ４−アルキル、
又は
フェニルであって、非置換であるか又は１つ又は複数の残基を有し、前記残基が相互に独立して、Ｃ１〜Ｃ４−アルキル、Ｃ１〜Ｃ４−アルコキシ、及びシアノからなるグループから選択されているフェニル、
Ｒ４、Ｒ６は、相互に独立して、かつＲ１又はＲ２に独立してＲ１又はＲ２の意味合い、
及び
Ｒ３は、三価のＣ３〜Ｃ１２−アルキル］。
【０２８０】
三価のアルキル残基の例は、以下である：
【０２８１】
【化１７】
2007532604.tif 000030
。
【０２８２】
ｎが４である場合に：
【０２８３】
【化１８】
2007532604.tif 000031
［前記式中、以下を表す：
Ｒ１、Ｒ２は、相互に独立して、水素、Ｃ１〜Ｃ４−アルキル、部分的にフッ素化されたか又は全フッ素化されたＣ１〜Ｃ４−アルキル、
又は
フェニルであって、非置換であるか又は１つ又は複数の残基を有し、前記残基が相互に独立して、Ｃ１〜Ｃ４−アルキル、Ｃ１〜Ｃ４−アルコキシ、及びシアノからなるグループから選択されているフェニル、
Ｒ４、Ｒ６は、相互に独立して、かつＲ１又はＲ２に独立してＲ１又はＲ２の意味合い、
及び
Ｒ３は、四価のＣ４〜Ｃ１２−アルキル］。
【０２８４】
四価のアルキル残基の例は、以下である
【０２８５】
【化１９】
2007532604.tif 000032
。
【０２８６】
ｎが２、３、又は４の値である場合には、断片
【０２８７】
【化２０】
2007532604.tif 000033
は有利には、ｎ価の残基Ｒ３の相違する炭素原子に結合している。これを保証するために、ｎが２、３、又は４である場合にはｎ価のアルキル残基Ｒ３の最少鎖長として、Ｃ２−アルキル鎖、Ｃ３−アルキル鎖、又はＣ４−アルキル鎖がとられる。
【０２８８】
即ち、原則的にまた、２つ又は３つの係る断片は、ｎ価のアルキル残基の同一の炭素原子に結合しているが、係るピリジンジオン誘導体は、通常、十分な加水分解安定性を有しない。
【０２８９】
次の実施例は本発明を説明するが、それにより本発明は制限されない。
Ｉ．製造実施例
前記ピリジンジオン誘導体の合成は、既に前述した二工程経路に相応して行われる：
Ａ）５−ジメチルアミノメチレン置換した中間化合物の製造
【０２９０】
【化２１】
2007532604.tif 000034
Ｂ）前記の中間化合物とｎ官能性（ｎ−ｆａｃｈ）アミンとの目的化合物への反応
【０２９１】
【化２２】
2007532604.tif 000035
。
【０２９２】
実施例１：
Ａ）１，４−ジメチル−５−ジメチルアミノメチレン−２，６−ジオキソ−３−シアノ−１，２，５，６−テトラ−ヒドロピリジンの製造
７８．０ｇ（４７５ｍｍｏｌ）の１，４−ジメチル−６−ヒドロキシ−３−シアノ−２−ピリドン及び５２．１ｇ（７１３ｍｍｏｌ）のジメチルホルムアミドを、無水酢酸（３６０ｍｌ）中で８０℃に加熱した。前記反応混合物を１．５時間前記温度に維持し、かつ引き続き室温に冷却した。この生成物を濾別し、無水酢酸及びエーテルで洗浄した。９７．７ｇ（９４％）の１，４−ジメチル−５−ジメチルアミノメチレン−２，６−ジオキソ−３−シアノ−１，２，５，６−テトラヒドロピリジンを得た。
【０２９３】
１Ｈ  ＮＭＲ（ｄ６−ＤＭＳＯ，５００ＭＨＺ）：２．３４（ｓ，３Ｈ）；３．１１（ｓ，３Ｈ）；３．５５（ｓ，３Ｈ）、８．３６（ｓ，１Ｈ）。
ＵＶ（アセトニトリル）：λｍａｘ（ｌｇε）３７４ｎｍ（４．５２）。
【０２９４】
Ｂ）５−ブチルアミノメチレン−１，４−ジメチル−２，６−ジオキソ−３−シアノ−１，２，５，６−テトラヒドロピリジンの製造
５．００ｇ（２２．８ｍｍｏｌ）の１，４−ジメチル−５−ジメチルアミノメチレン−２，６−ジオキソ−３−シアノ−１，２，５，６−テトラ−ヒドロピリジンをエタノール（１１５ｍｌ）中に懸濁し、１．６７ｇ（２２．８ｍｍｏｌ）のブチルアミンを添加した。この混合物を４時間還流下で加熱し、引き続き室温に冷却した。この生成物を濾別し、エーテルで洗浄した。３．７０ｇ（６５％）の５−ブチルアミノメチレン−１，４−ジメチル−２，６−ジオキソ−３−シアノ−１，２，５，６−テトラヒドロピリジンを淡黄色の粉体として得た。
【０２９５】
融点１７６−１７７℃。
【０２９６】
１Ｈ  ＮＭＲ（ＣＤＣｌ３，５００ＭＨｚ）：０．９７（ｔ，Ｊ＝７．５Ｈｚ，３Ｈ）；１．３９−１．４７（ｍ，２Ｈ），１．７０−１．７３（ｍ，２Ｈ）；２．４２（ｓ，３Ｈ）；３．３０（ｓ，３Ｈ）；３．５５（ｑ，Ｊ＝７．０Ｈｚ，２Ｈ）；７．７９（ｄ，１Ｈ，Ｊ＝１３．５Ｈｚ，１Ｈ）；１１．４１（ｂｒ  ｓ，１Ｈ）。
【０２９７】
ＵＶ（アセトニトリル）：λｍａｘ（ｌｇε）３５８ｎｍ（４．６１）。
【０２９８】
実施例２−２２及び比較例Ｖ１及びＶ２：
残りのアミノメチレン置換したピリジンジオンの製造を、実施例１と同様に、工程Ａ）による中間化合物の合成及び工程Ｂ）による中間生成物の反応により、この相応するアミンＲ３ＮＨ２（ｎ＝１）の使用下で又は実施例２０〜２２の場合にはヘキサメチレンジアミン（ｎ＝２）の使用下で、行った。更に、比較化合物Ｖ１及びＶ２を同様に、この相応する芳香族アミンＲ３ＮＨ２（Ｒ３＝Ｃ６Ｈ５かつｏ，ｏ’−ジ−イソ−Ｃ３Ｈ７−Ｃ６Ｈ３）の使用下で製造した。この相応するピリジンジオン誘導体並びに比較化合物Ｖ１及びＶ２の融点及び分光学的な特性を表１ａ及び１ｂ並びに１ｃにまとめた。
【０２９９】
表１ａ（式Ｉ中の可変部Ａは全ての場合においてＣＮ）
【０３００】
【表１２】
2007532604.tif 000036
【０３０１】
【表１３】
2007532604.tif 000037
【０３０２】
表１ｂ
【０３０３】
【表１４】
2007532604.tif 000038
【０３０４】
表１ｃ（式Ｉ中の可変部Ａは全ての場合においてＣＮ）
【０３０５】
【表１５】
2007532604.tif 000039
【０３０６】
ＩＩ．適用実施例
実施例２３−３４及び比較例Ｖ３及びＶ４：ピリジンジオン誘導体のポリエチレンテレフタラート（ＰＥＴ）中への混和
ポリエチレンテレフタラート（Ｔｅｒ  Ｈｅｌｌ＆Ｃｏ  ＧｍｂＨ（Ｈａｍｂｕｒｇ）社のＰｏｌｙｃｌｅａｒ  Ｔ９４）及びピリジンジオン誘導体２００〜５０００ｐｐｍ（質量に対して）、又は比較化合物Ｖ１及びＶ２  ２０００ｐｐｍ（質量に対して）からなる混合物を、Berstorff-二軸型スクリュー押出機（材料温度：２７５℃）中で均質化及び引き続き顆粒化した。このように得られた顆粒を引き続き、Ｗｅｂｅｒ一軸型スクリュー押出機中に、スリットダイを通じて押し出し（材料温度２２５℃）、ロール引取を介して３００μｍの厚さにプレス処理した。
【０３０７】
この生じた生成物を、表２ａ及び２ｂにまとめた。記載は、一つには、線の１０又は２０％未満を下回って前記シートを通過した波長である。値は、４００ｎｍを下回りかつ可能な限り４００ｎｍに近いことを意味し、従って前記シートの下にある材料は良好にＵＶ線から保護されている。
【０３０８】
もう一つには、黄色度指数（Ｙ１、ＤＩＮ６１６７により測定）の形で黄色の値を挙げたものである。小さい値は、前記ポリマーの少ない黄色化を意味する。
【０３０９】
表２ａ
【０３１０】
【表１６】
2007532604.tif 000040
＊）透過率＜１０％又は＜２０％を有する極大波長。
【０３１１】
表２ｂ
【０３１２】
【表１７】
2007532604.tif 000041
＊）透過率＜１０％又は＜２０％を有する極大波長。
【０３１３】
前記ピリジンジオン誘導体並びに比較化合物Ｖ１及びＶ２は、全て、良好に前記ＰＥＴシート中に混和され、スペクトルから損傷性のＵＶ線の大部分をフィルター選別した。前記比較化合物Ｖ１及びＶ２はしかしながら許容可能であるＹ１値を示さなかった。
【０３１４】
実施例３５：安定剤混合物のＰＥＴ中への混和
実施例２によるピリジンジオン誘導体の１質量部及びＵＶ吸収剤Ｕｖｉｎｕｌ（Ｒ）３０３０（製造者：ＢＡＳＦ  ＡＧ社）の４質量部を、上記した方法により、２５００ｐｐｍの濃度（質量に対して）においてＰＥＴ中に混和した。この結果を表３に示した。
【０３１５】
表３：
【０３１６】
【表１８】
2007532604.tif 000042
＊）透過率＜１０％又は＜２０％を有する極大波長。
【０３１７】
実施例３６及び３７：実施例２によるピリジンジオン誘導体と、市販のＵＶ吸収剤との比較
市販のＵＶ吸収剤Ｔｉｎｕｖｉｎ（Ｒ）１５７７（Ｃｉｂａ  Ｓｐｅｃｉａｌｉｔｙ  Ｃｈｅｍｉｃａｌｓ）及びＣｙａｓｏｒｂ（Ｒ）ＵＶ２４（Ｃｙｔｅｃ  Ｉｎｄｕｓｔｒｉｅｓ）をそのつど２０００ｐｐｍの濃度（質量に対して）、前記した手法と同様に、ＰＥＴ中に混和した。この結果を表４に示した。
【０３１８】
表４
【０３１９】
【表１９】
2007532604.tif 000043
＊）透過率＜１０％又は＜２０％を有する極大波長。
【０３２０】
実施例３６は、実施例２による前記ピリジンジオン誘導体が、より長波のＵＶ範囲において類似の黄色度指数で、Ｔｉｎｕｖｉｎ（Ｒ）１５７７よりもより高い吸収を有することを示している。
【０３２１】
実施例３７は、実施例２によるピリジンジオン誘導体が、類似のＵＶ吸収特性を、Ｃｙａｓｏｒｂ（Ｒ）ＵＶ２４よりも著しくより少ない黄色化を表すことを示す。
【０３２２】
実施例３８：試料の露光
実施例２３からのＰＥＴシートを、ＤＩＮ５４００４により露光し、この吸収特性を測定した。この結果を表５に示した。
【０３２３】
表５
【０３２４】
【表２０】
2007532604.tif 000044
【０３２５】
表５から、実施例２によるピリジンジオン誘導体のこのＵＶ吸収性の作用は、より長い露光の際にも著しく減少することのないことが導かれるものである。
【０３２６】
実施例３９：ＰＥＴシートのＵＶバリアー特性
添加されたシートのＵＶバリアー特性を検査するために、公知の光安定性の染料の耐光性を、実施例２３によりＰＥＴシートの裏手（表６において、「ａ」として呼称される−添加済み）及び添加されていないシートの裏手（表６において「ｎ−ａ」として呼称される−添加せず）で試験した。この際、ヨーロッパの光堅牢性のタイプ４、５、及び６（ＥＮ  ＩＳＯ  １０５−Ｂ０１）の青色の染料により着色した複数のウール試料をＤＩＮ５４００４により露光し、その際このウール試料を前記ＰＥＴシートでカバーした。非露光のウール片に対する露光したウール片の色の差異ΔＥを測定した。少ない色の差異ΔＥは、前記染料の少ない損傷を意味する。表６において、前記耐光堅牢性のタイプの色合いの変化を再現した。
【０３２７】
表６：
【０３２８】
【表２１】
2007532604.tif 000045
【０３２９】
０、４００、及び１２００時間の露光後のこのΔＥの値は、本発明によるピリジンジオン誘導体が使用された場合に、観察した青色染料の色合いの変化が著しく少なくなったことを示す。
【手続補正書】
【提出日】平成19年1月10日(2007.1.10)
【手続補正１】
【補正対象書類名】特許請求の範囲
【補正対象項目名】全文
【補正方法】変更
【補正の内容】
【特許請求の範囲】
【請求項１】
一般式Ｉ
【化１】
2007532604.tif 000047
［前記式中、
Ｒ１は、水素、場合により置換した及び／又は場合により異種原子を含有する、アルキル、アルケニル、又はアルキニル、又は場合より置換したシクロアルキル、シクロアルケニル、ヘテロシクロアルキル、アリール又はヘテロアリールを表し、
Ｒ２は、Ｒ１に独立してＲ１の意味合い又はＮＲ４Ｒ５を表し、
Ｒ４、Ｒ５は、相互に独立して、かつＲ１に独立して、Ｒ１の意味合い又はＣＯＲ６を表し、
Ａは、ＣＮ、ＣＯＲ７、ＣＯＯＲ７、又はＣＯＮＲ７Ｒ８を表し、
Ｒ６、Ｒ７、Ｒ８は、相互に独立して、かつＲ１に独立して、Ｒ１の意味合いを表し、
ｎは、１、２、３又は４の値を表し、
かつ
Ｒ３は、ｎが１の場合に：
水素、場合により置換した及び／又は場合により異種原子を含有する、アルキル、アルケニル、又はアルキニル、又は場合より置換したシクロアルキル、シクロアルケニル、又はヘテロシクロアルキルを表し、
ｎが１でない場合に：
ｎ価の脂肪族又は脂環式残基を表し、係る残基は場合により異種原子を含有してよい］
のピリジンジオン誘導体又はその互変異性体の、有機材料を光の損傷性の作用から保護するための使用。
【請求項２】
請求項１記載の使用であって、前記式中、以下を表す：
Ｒ１は、水素、
Ｃ１〜Ｃ３０−アルキルであって、この炭素鎖は、１つ又は複数の隣接していない基であって、−Ｏ−、−Ｓ−、−ＮＺ１−、−ＣＯ−、及び−ＳＯ２−から選択された基により中断されていてよく、かつ／又は場合により１回又は複数回同一又は相違する残基であって、シアノ、アミノ、ヒドロキシ、ハロゲン、カルボキシル、Ｃ１〜Ｃ１８−アルコキシカルボニル、Ｃ１〜Ｃ１８−アルカノイルオキシ、アリール、ヘテロシクロアルキル、及びヘテロアリールからなるグループから選択された残基により置換されているＣ１〜Ｃ３０−アルキル、その際このアリール基、ヘテロシクロアルキル基、及びヘテロアリール基は非置換であるか又は１つ又は複数の置換基を有し、前記基は相互に独立して、Ｃ１〜Ｃ１８−アルキル及びＣ１〜Ｃ６−アルコキシからなるグループから選択される、
Ｃ５〜Ｃ８−シクロアルキル又は５〜８員環のヘテロシクロアルキルであって、非置換であるか又は１つ又は複数のＣ１〜Ｃ６−アルキル基を有するＣ５〜Ｃ８−シクロアルキル又は５〜８員環のヘテロシクロアルキル、
又は
アリール又はヘテロアリールであって、非置換であるか又は１つ又は複数の残基を有し、前記残基が相互に独立して、Ｃ１〜Ｃ１８−アルキル、Ｃ１〜Ｃ６−アルコキシ、シアノ、ＣＯＮＺ２Ｚ３及びＣＯ２Ｚ４からなるグループから選択されているアリール又はヘテロアリール、
Ｒ２は、Ｒ１に独立して、Ｒ１の意味合い又はＮＲ４Ｒ５、
Ｒ４、Ｒ５は、相互に独立して、かつＲ１に独立してＲ１の意味合い又はＣＯＲ６、
Ａは、ＣＮ、ＣＯＲ７、ＣＯＯＲ７、又はＣＯＮＲ７Ｒ８、
Ｒ６、Ｒ７、Ｒ８は、相互に独立して、かつＲ１に独立してＲ１の意味合い
ｎは、１、２、３、又は４の値、
及び
Ｒ３は、ｎが１である場合に：
水素、
Ｃ１〜Ｃ３０−アルキルであって、この炭素鎖は、１つ又は複数の隣接していない基であって、−Ｏ−、−Ｓ−、−ＮＺ５−、−ＣＯ−、及び−ＳＯ２−から選択された基により中断されていてよく、かつ／又は場合により１回又は複数回同一又は相違する残基であって、シアノ、アミノ、ヒドロキシ、ハロゲン、カルボキシル、Ｃ１〜Ｃ１８−アルコキシカルボニル、Ｃ１〜Ｃ１８−アルカノイルオキシ、アリール、ヘテロシクロアルキル、及びヘテロアリールからなるグループから選択された残基により置換されているＣ１〜Ｃ３０−アルキル、その際このアリール基、ヘテロシクロアルキル基、及びヘテロアリール基は非置換であるか又は１つ又は複数の置換基を有し、前記基は相互に独立して、Ｃ１〜Ｃ１８−アルキル及びＣ１〜Ｃ６−アルコキシからなるグループから選択される、
又は
Ｃ５〜Ｃ８−シクロアルキル又は５〜８員環のヘテロシクロアルキルであって、非置換であるか又は１つ又は複数のＣ１〜Ｃ６−アルキル基を有するＣ５〜Ｃ８−シクロアルキル又は５〜８員環のヘテロシクロアルキル、
ｎが１でない場合に：
ｎ価のＣ２〜Ｃ３０−アルキルであって、この炭素鎖は、１つ又は複数の隣接していない基であって、−Ｏ−、−Ｓ−、−ＮＺ６−、−ＣＯ−、及び−ＳＯ２−から選択された基により中断されていてよいｎ価のＣ２〜Ｃ３０−アルキル、
又は
ｎ価のＣ５〜Ｃ８−シクロアルキル又はｎ価の５〜８員環のヘテロシクロアルキルであって、非置換であるか又は１つ又は複数のＣ１〜Ｃ６−アルキル基を有するｎ価のＣ５〜Ｃ８−シクロアルキル又はｎ価の５〜８員環のヘテロシクロアルキル、
その際Ｚ１、Ｚ２、Ｚ３、Ｚ４、Ｚ５及びＺ６は、そのつど相互に独立して、水素、Ｃ１〜Ｃ１８−アルキル、アリール、又はヘテロアリールであり、その際アリール及びヘテロアリールはそのつど非置換であるか、又は１つ又は複数の置換基を有し、前記基は、Ｃ１〜Ｃ６−アルキル、Ｃ１〜Ｃ６−アルコキシ、ヒドロキシ、カルボキシル、及びシアノからなるグループから選択されている、請求項１記載の使用。
【請求項３】
請求項１記載の使用であって、前記式中、以下を表す：
Ｒ１は、水素、
Ｃ１〜Ｃ１５−アルキルであって、この炭素鎖は、１つ又は複数の隣接していない基であって、−Ｏ−、−ＮＺ１−、及び−ＣＯ−から選択された基により中断されていてよく、かつ／又は場合により１回又は複数回同一又は相違する残基であって、シアノ、アミノ、ヒドロキシ、ハロゲン、カルボキシル、Ｃ１〜Ｃ６−アルコキシカルボニル、Ｃ１〜Ｃ６−アルカノイルオキシ、及びアリールからなるグループから選択された残基により置換されているＣ１〜Ｃ１５−アルキル、その際このアリール基は非置換であるか又は１つ又は複数の置換基を有し、前記基は相互に独立して、Ｃ１〜Ｃ６−アルキル及びＣ１〜Ｃ６−アルコキシからなるグループから選択される、
非置換であるか又は１つ又は複数のＣ１〜Ｃ６−アルキル基を有する、シクロペンチル又はシクロヘキシル、
非置換であるか又は１つ又は複数のＣ１〜Ｃ６−アルキル基を有するピペリジニル、
又は
フェニルであって、非置換であるか又は１つ又は複数の残基を有し、前記残基が相互に独立して、Ｃ１〜Ｃ６−アルキル、Ｃ１〜Ｃ６−アルコキシ、シアノ、ＣＯＮＺ２Ｚ３及びＣＯ２Ｚ４からなるグループから選択されているフェニル、
Ｒ２は、Ｒ１に独立して、Ｒ１の意味合い又はＮＲ４Ｒ５、
Ｒ４、Ｒ５は、相互に独立して、かつＲ１に独立してＲ１の意味合い又はＣＯＲ６、
Ａは、ＣＮ、ＣＯＲ７、ＣＯＯＲ７、又はＣＯＮＲ７Ｒ８、
Ｒ６、Ｒ７、Ｒ８は、相互に独立して、かつＲ１に独立してＲ１の意味合い
ｎは、１、２、３、又は４の値、
及び
Ｒ３は、ｎが１である場合に：
水素、
Ｃ１〜Ｃ１５−アルキルであって、この炭素鎖は、１つ又は複数の隣接していない基であって、−Ｏ−、−ＮＺ５−、及び−ＣＯ−から選択された基により中断されていてよく、かつ／又は場合により１回又は複数回同一又は相違する残基であって、シアノ、アミノ、ヒドロキシ、ハロゲン、カルボキシル、Ｃ１〜Ｃ６−アルコキシカルボニル、Ｃ１〜Ｃ６−アルカノイルオキシ、及びアリールからなるグループから選択された残基により置換されているＣ１〜Ｃ１５−アルキル、その際このアリール基は非置換であるか又は１つ又は複数の置換基を有し、前記基は相互に独立して、Ｃ１〜Ｃ６−アルキル及びＣ１〜Ｃ６−アルコキシからなるグループから選択される、
非置換であるか又は１つ又は複数のＣ１〜Ｃ６−アルキル基を有する、シクロペンチル又はシクロヘキシル、
又は
非置換であるか又は１つ又は複数のＣ１〜Ｃ６−アルキル基を有するピペリジニル、
ｎが１でない場合に：
ｎ価のＣ２〜Ｃ３０−アルキルであって、この炭素鎖は、１つ又は複数の隣接していない基であって、−Ｏ−、−ＮＺ６−、及び−ＣＯ−から選択された基により中断されていてよいｎ価のＣ２〜Ｃ３０−アルキル、
又は
ｎ価のＣ５〜Ｃ８−シクロアルキル又はｎ価の５〜８員環のヘテロシクロアルキルであって、非置換であるか又は１つ又は複数のＣ１〜Ｃ４−アルキル基を有するｎ価のＣ５〜Ｃ８−シクロアルキル又はｎ価の５〜８員環のヘテロシクロアルキル、
その際Ｚ１、Ｚ２、Ｚ３、Ｚ４、Ｚ５及びＺ６は、そのつど相互に独立して、水素、Ｃ１〜Ｃ１８−アルキル、アリール、又はヘテロアリールであり、その際アリール及びヘテロアリールはそのつど非置換であるか、又は１つ又は複数の置換基を有し、前記基は、Ｃ１〜Ｃ６−アルキル、Ｃ１〜Ｃ６−アルコキシ、ヒドロキシ、カルボキシル、及びシアノからなるグループから選択されている、請求項１記載の使用。
【請求項４】
請求項１記載の使用であって、前記式中、以下を表す：
Ｒ１は、水素、
Ｃ１〜Ｃ８−アルキルであって、場合により１回又は複数回同一又は相違する残基であって、ハロゲン及びアリールからなるグループから選択された残基により置換されているＣ１〜Ｃ８−アルキル、その際このアリール基は非置換であるか又は１つ又は複数の置換基を有し、前記基は相互に独立して、Ｃ１〜Ｃ４−アルキル及びＣ１〜Ｃ４−アルコキシからなるグループから選択される、
非置換であるか又は１つ又は複数のＣ１〜Ｃ４−アルキル基を有する、シクロペンチル又はシクロヘキシル、
非置換であるか又は１つ又は複数のＣ１〜Ｃ４−アルキル基を有するピペリジニル、
又は
フェニルであって、非置換であるか又は１つ又は複数の残基を有し、前記残基が相互に独立して、Ｃ１〜Ｃ４−アルキル、Ｃ１〜Ｃ４−アルコキシ、及びシアノからなるグループから選択されているフェニル、
Ｒ２は、Ｒ１に独立して、Ｒ１の意味合い又はＮＲ４Ｒ５、
Ｒ４、Ｒ５は、相互に独立して、かつＲ１に独立してＲ１の意味合い又はＣＯＲ６、
Ａは、ＣＮ
Ｒ６は、Ｒ１に独立して、Ｒ１の意味合い、
ｎは、１、２、３、又は４の値、
及び
Ｒ３は、ｎが１である場合に：
水素、
Ｃ１〜Ｃ８−アルキルであって、この炭素鎖は、１つ又は複数の隣接していない基であって、−Ｏ−、−ＮＺ５−、及び−ＣＯ−から選択された基により中断されていてよく、かつ／又は場合により１回又は複数回同一又は相違する残基であって、ヒドロキシ、ハロゲン、カルボキシル、Ｃ１〜Ｃ６−アルコキシカルボニル、Ｃ１〜Ｃ６−アルカノイルオキシ、及びアリールからなるグループから選択された残基により置換されているＣ１〜Ｃ８−アルキル、その際このアリール基は非置換であるか又は１つ又は複数の置換基を有し、前記基は相互に独立して、Ｃ１〜Ｃ４−アルキル及びＣ１〜Ｃ４−アルコキシからなるグループから選択される、
非置換であるか又は１つ又は複数のＣ１〜Ｃ４−アルキル基を有する、シクロペンチル又はシクロヘキシル、
又は
非置換であるか又は１つ又は複数のＣ１〜Ｃ４−アルキル基を有するピペリジニル、
ｎが１でない場合に：
ｎ価のＣ２〜Ｃ１２−アルキルであって、この炭素鎖は、１つ又は複数の隣接していない基であって、−Ｏ−及び−ＮＺ６−から選択された基により中断されていてよいｎ価のＣ２〜Ｃ１２−アルキル、
非置換であるか又は１つ又は複数のＣ１〜Ｃ４−アルキル基を有する、ｎ価のシクロペンチル又はｎ価のシクロヘキシル、
又は
非置換であるか又は１つ又は複数のＣ１〜Ｃ４−アルキル基を有する、ｎ価の５〜８員環のヘテロシクロアルキル、
その際、Ｚ５及びＺ６は、水素又はＣ１〜Ｃ６−アルキルである、請求項１記載の使用。
【請求項５】
請求項１記載の使用であって、前記式中、以下を表す：
Ｒ１は、水素、
Ｃ１〜Ｃ４−アルキル、部分的にフッ素化又は全フッ素化されたＣ１〜Ｃ４−アルキル、
又は
フェニルであって、非置換であるか又は１つ又は複数の残基を有し、前記残基が相互に独立して、Ｃ１〜Ｃ４−アルキル、Ｃ１〜Ｃ４−アルコキシ、及びシアノからなるグループから選択されているフェニル、
Ｒ２は、Ｒ１に独立して、Ｒ１の意味合い又はＮＲ４Ｒ５、
Ｒ４、Ｒ５は、相互に独立して、かつＲ１に独立してＲ１の意味合い又はＣＯＲ６、
Ａは、ＣＮ
Ｒ６は、Ｒ１に独立して、Ｒ１の意味合い、
ｎは、１、２、３、又は４の値、
及び
Ｒ３は、ｎが１である場合に：
水素、
Ｃ１〜Ｃ８−アルキルであって、この炭素鎖は、基−Ｏ−により中断されていてよく、かつ／又は場合により１回又は複数回同一又は相違する残基であって、ヒドロキシ、フッ素、カルボキシル、Ｃ１〜Ｃ４−アルコキシカルボニル、Ｃ１〜Ｃ４−アルカノイルオキシ、及びアリールからなるグループから選択された残基により置換されているＣ１〜Ｃ８−アルキル、その際このアリール基は非置換であるか又は１つ又は複数の置換基を有し、前記基は相互に独立して、Ｃ１〜Ｃ４−アルキル及びＣ１〜Ｃ４−アルコキシからなるグループから選択される、
非置換であるか又は１つ又は複数のＣ１〜Ｃ４−アルキル基を有する、シクロペンチル又はシクロヘキシル、
又は
非置換であるか又は１つ又は複数のＣ１〜Ｃ４−アルキル基を有するピペリジニル、
ｎが１でない場合に：
ｎ価のＣ２〜Ｃ１２−アルキル、ｎ価のシクロペンチル、ｎ価のシクロヘキシル、又はｎ価のピペリジニルを表し、前記基は非置換であるか又は１つ又は複数のＣ１〜Ｃ４−アルキル基を有する、請求項１記載の使用。
【請求項６】
保護すべき有機材料は、プラスチック、プラスチック分散体、塗料、感光乳剤、感光シート、紙、人間又は動物の皮膚、人間又は動物の毛髪、化粧製品、医薬製品、清浄剤、及び食料品からなるグループから選択されている、請求項１から５までのいずれか１項記載の使用。
【請求項７】
プラスチックの保護のための、請求項６記載の使用。
【請求項８】
紫外光吸収性の層の製造のための、少なくとも１つの請求項１から５までのいずれか１項記載の一般式Ｉのピリジンジオン誘導体の使用。
【請求項９】
前記層が、熱可塑性プラスチックからなる、請求項８記載の使用。
【請求項１０】
前記有機材料が、少なくとも１つの前記一般式Ｉのピリジンジオン誘導体を、前記材料の総質量に対して、０．０１〜１０質量％の量で含有する、請求項１から９までのいずれか１項記載の使用。
【請求項１１】
少なくとも１つの吸収極大を、２８０〜３２０ｎｍの波長範囲に有する、少なくとも１つの更なる光保護剤と一緒での、請求項１から１０までのいずれか１項記載の使用。
【請求項１２】
光の損傷性の作用から保護する量の少なくとも１つの請求項１から５までのいずれか１項記載の一般式Ｉのピリジンジオン誘導体及び少なくとも１つの有機材料を含有する、組成物。
【請求項１３】
請求項１から５までのいずれか１項記載の一般式Ｉのピリジンジオン誘導体又はその互変異性体。
【請求項１４】
有機材料を光の損傷性の作用から保護するために使用される、請求項１から５までのいずれか１項記載の一般式Ｉのピリジンジオン誘導体又はその互変異性体。
【請求項１５】
請求項１４項記載の一般式Ｉのピリジンジオン誘導体又はその互変異性体を含有する光の損傷性の作用から保護された有機材料。
【国際調査報告】
2007532604.tif 000048
2007532604.tif 000049
2007532604.tif 000050
2007532604.tif 000051
2007532604.tif 000052
2007532604.tif 000053